(57)【要約】【課題】簡易的な手段と工程で光学特性に優れた光透過フィルタを製造することが可能な方法を提供する。【解決手段】光透過フィルタ用顔料インクに含まれる顔料粒子および溶媒を浸透可能とする顔料浸透層と、顔料粒子の浸透を阻止すると共に溶媒の吸収可能とする溶媒吸収層とを互いに積層してなるインク受容層を用意し、インク受容層の顔料浸透層側から顔料インクを付与する。そして、顔料インクの溶媒成分を含んだ溶媒吸収層の少なくとも一部を前記インク受容層から除去するか、あるいは溶媒吸収層の少なくとも一部の空隙を消滅させる。【選択図】図２
2018132727.tif 000002
【特許請求の範囲】
【請求項１】
光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与工程と、
前記顔料インクの溶媒成分を含んだ前記溶媒吸収層の少なくとも一部を前記インク受容層から除去する溶媒吸収層除去工程と前記溶媒吸収層の少なくとも一部の空隙を消滅させる空隙消滅工程の少なくとも一方の工程と、を備えることを特徴とする光透過フィルタの製造方法。
【請求項２】
前記顔料浸透層の厚さが１μｍ〜１０μｍであることを特徴とする請求項１に記載の光透過フィルタの製造方法。
【請求項３】
前記顔料浸透層に付与された前記顔料粒子は、前記溶媒吸収層と前記顔料浸透層との界面から、順次、顔料浸透層の内部に堆積することを特徴とする請求項１または２に記載の光透過フィルタの製造方法。
【請求項４】
前記インク付与工程と、前記溶媒吸収層除去工程の間に、前記顔料浸透層を熔融膜化させる熔融工程を備えることを特徴とする請求項１ないし３のいずれか１項に記載の光透過フィルタの製造方法。
【請求項５】
前記熔融工程は、前記顔料浸透層の内部に堆積した顔料粒子を包むように前記顔料浸透層を溶融膜化させることを特徴とする請求項４に記載の光透過フィルタの製造方法。
【請求項６】
前記溶媒吸収層は、前記顔料浸透層から除去可能に構成されていることを特徴とする請求項１ないし３のいずれか１項に記載の光透過フィルタの製造方法。
【請求項７】
前記溶媒吸収層は、前記顔料浸透層に接する第１の溶媒吸収層と、前記第１の溶媒吸収層に積層される少なくとも１層の第２の溶媒吸収層とからなり、
前記第２の溶媒吸収層は、前記第１の溶媒吸収層から除去可能に形成されていることを特徴とする請求項１ないし３のいずれか１項に記載の光透過フィルタの製造方法。
【請求項８】
前記インク付与工程は、前記インク受容層に複数種の光透過フィルタ用顔料インクを付与することを特徴とする請求項１ないし７のいずれか１項に記載の光透過フィルタの製造方法。
【請求項９】
前記インク付与工程は、レッド、グリーン、ブルーの３種類の光透過フィルタ用顔料インクを、前記インク受容層の異なる位置に付与してカラーの画像を形成することを特徴とする請求項１ないし８のいずれか１項に記載の光透過フィルタの製造方法。
【請求項１０】
前記インク付与工程は、前記カラーの画像を形成しない部分に、前記３種類の光透過フィルタ用顔料インクの付与に先行して黒の顔料インクを付与することを特徴とする請求項９に記載の光透過フィルタの製造方法。
【請求項１１】
前記インク付与工程は、前記黒の顔料インクによって、格子状のブラックマトリックスを形成し、前記ブラックマトリックスによって形成された複数の枠それぞれに１色ずつ前記３種類の光透過フィルタ用顔料インクを付与することを特徴とする請求項１０に記載の光透過フィルタの製造方法。
【請求項１２】
前記インク受容層は、基材に支持されていることを特徴とする請求項１ないし１１のいずれか１項に記載の光透過フィルタの製造方法。
【請求項１３】
光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与手段と、
前記顔料インクの溶媒成分を含んだ前記溶媒吸収層の少なくとも一部を前記インク受容層から除去する溶媒吸収層除去手段と前記溶媒吸収層の少なくとも一部の空隙を消滅させる空隙消滅工程の少なくとも一方の手段と、を備えることを特徴とする光透過フィルタの製造装置。
【請求項１４】
光透過フィルタ用顔料インクに含まれる顔料粒子の浸透を阻止すると共に、前記顔料インクの溶媒の浸透を可能とする溶媒吸収層と、
前記溶媒吸収層に積層され、前記顔料粒子および前記溶媒の浸透を可能とする顔料浸透層と、
を備えることを特徴とする光透過フィルタ用転写材。
【請求項１５】
前記転写材の顔料浸透層は、加圧加熱処理によって熔融膜化する材料で構成され、
前記転写材の溶媒吸収層は、前記加圧加熱処理を行なっても空隙構造が維持される材料で構成され、除去可能に形成された層を有することを特徴とする請求項１４に記載の光透過フィルタ用転写材。
【請求項１６】
光透過フィルタ用顔料インクに含まれる顔料粒子と溶媒を浸透可能とする顔料浸透層と、
前記顔料浸透層に形成される空隙内に保持された前記顔料粒子と、
を備えたことを特徴とする光透過フィルタ。
【発明の詳細な説明】
【技術分野】
【０００１】
本発明は、表示装置や撮像素子など様々な用途で使用できる光透過フィルタ、およびその製造方法に関する。
【背景技術】
【０００２】
カラーフィルタの製造方法としては、印刷製版による塗布技術や染色法などを用いる方法があるが、装置や生産工程が複雑になる。これに対し、特許文献１には、インクジェット方式により簡易な装置・工程でカラーフィルタを作製する方法が開示されている。しかし同文献に開示の技術では、インクの滲みを抑制するために、予め基板上に撥水性または親水性のパターンを前処理として形成しておく必要がある。
【０００３】
また、インクジェット方式を用いたカラーフィルタの製造方法として、特許文献２には、酸化シリコンなどの誘電体を用いて、基板上に予め土手枠を形成した上でインクジェット方式により染色を行うことにより、インクの滲みを抑制する技術が開示されている。
【０００４】
さらに、特許文献３には、予めブラックマトリックス（遮光層）を形成した基板上に、感光性樹脂組成物を含むインク受容層を設けた上で、パターン露光によりブラックマトリックスに対応させた非着色部をインク受容層に形成している。
【０００５】
また、特許文献４には、予めブラックマトリックス（遮光層）を形成した基板上に、第１のインク受容層と、感光性樹脂組成物を含む第２のインク受容層とを設け、パターン露光により第２のインク受容層に非着色部を設けた上で、インクジェット方式により着色する技術が開示されている。この技術によれば、マトリックス状に非着色部を設けた第２のインク受容層側からインクジェット記録により着色することで、混色を抑制することが可能になる。さらに、この技術では、平坦な基板に接した第１のインク受容層を十分にインクにより染色した後、インクを乾燥処理してから加熱処理してインク受容層を硬化させる。このため、インクを吸収して第１のインク受容層が凸状に膨張することにより、色素濃度分布の不均一性を抑制することができる。しかし、隣接画素へのインクのにじみを制御するために、パターン露光用のマスクを用いた複雑な装置が必要になると共に、煩雑なマスクの位置合わせ工程も必要になる。また、インクの吸収容量を確保するために、第１のインク受容層も、第２のインク受容層と同様に顔料粒子よりも十分に大きな空隙構造を有している。このため、空隙構造による光散乱が生じ、カラーフィルタの透明度が大幅に低下することが懸念される。
【０００６】
特許文献５では、支持部材上に設けたインク受容層にネガパターンの凸部を圧接させて格子状にパターンを剥離除去し、そのパターンを透明基板上に転写してパターン状のインク受容層を形成した後、インクジェット方式で着色する方法も提案されている。これによれば、格子状にパターン抜きされたインク受容層に着色が行われるため、隣接画素への混色を防止することができる。しかしながら、パターン抜きの工程やブラックマトリックスを別途設ける必要もあり、さらにパターン状のインク受容層との位置合わせ精度を得るための工程も必要となる。
【先行技術文献】
【特許文献】
【０００７】
【特許文献１】特開昭５９−７５２０５号公報
【特許文献２】特開昭６３−２３５９０１号公報
【特許文献３】特開平１０−１０４６０７号公報
【特許文献４】特開平１１−１６７０１４号公報
【特許文献５】特開平２００６−２０１４３５号公報
【発明の概要】
【発明が解決しようとする課題】
【０００８】
上述のように、従来のカラーフィルタの製造方法では、隣接する画素にインクが滲んで混色しないように、土手や非着色部を設けるといった前処理が必要であり、装置構成や製造工程が複雑化するという課題がある。
【０００９】
本発明は、簡易的な手段と工程で光学特性に優れた光透過フィルタを製造することが可能な方法および装置の提供を目的とする。
【課題を解決するための手段】
【００１０】
上記目的を達成するため、本発明は、光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与工程と、前記顔料インクの溶媒成分を含んだ前記溶媒吸収層の少なくとも一部を前記インク受容層から除去する溶媒吸収層除去工程と前記溶媒吸収層の少なくとも一部の空隙を消滅させる空隙消滅工程の少なくとも一方の工程と、を備えることを特徴とする光透過フィルタの製造方法である。
【００１１】
また、本発明は、光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与手段と、前記顔料インクの溶媒成分を含んだ前記溶媒吸収層の少なくとも一部を前記インク受容層から除去する溶媒吸収層除去手段と前記溶媒吸収層の少なくとも一部の空隙を消滅させる空隙消滅工程の少なくとも一方の手段と、を備えることを特徴とする光透過フィルタの製造装置である。
【００１２】
また、本発明は、光透過フィルタ用顔料インクに含まれる顔料粒子の浸透を阻止すると共に、前記顔料インクの溶媒の浸透を可能とする溶媒吸収層と、前記溶媒吸収層に積層され、前記顔料粒子および前記溶媒の浸透を可能とする顔料浸透層と、を備えることを特徴とする光透過フィルタ用転写材である。
【００１３】
また、本発明は、光透過フィルタ用顔料インクに含まれる顔料粒子と溶媒を浸透可能とする顔料浸透層と、前記顔料浸透層に形成される空隙内に保持された前記顔料粒子と、を備えたことを特徴とする光透過フィルタである。
【発明の効果】
【００１４】
本発明によれば、簡易的な手段と工程で光学特性に優れた光透過フィルタを製造することが可能になる。
【図面の簡単な説明】
【００１５】
【図１】実施形態に用いる転写材の構成を示す縦断面図である。
【図２】実施形態における光透過フィルタの製造工程を示す説明図である。
【図３】実施形態における転写材と従来の転写材のインク吸収メカニズムを示す説明図である。
【図４】転写材の接着強化層の一例および加圧加熱処理後の状態を示す断面図である。
【図５】転写材の接着強化層の他の例および加圧加熱処理後の状態を示す断面図である。
【図６】加圧加熱ロールによる加圧加熱処理前後の顔料浸透層と溶媒吸収層の状態を示す説明図縦断側面図である。
【図７】溶媒吸収層の除去工程を示す説明図である。
【図８】顔料浸透層および溶媒吸収層への光透過フィルタ用顔料インクの吸収過程を示す説明図である。
【図９】光透過フィルタの製造装置を示す説明図である。
【図１０】ブラックマトリックス形成後のカラー光透過フィルタ用顔料インクの吸収状態を示す説明図である。
【発明を実施するための形態】
【００１６】
本発明の実施形態を図面に基づいて説明する。
【００１７】
（光透過フィルタおよびその製造方法の基本構成）
本実施形態における光透過フィルタの製造方法は、次のような工程を基本的に備える。
【００１８】
（ｉ）空隙径の異なる２層以上の空隙吸収型のインク受容層を互いに剥離可能に積層した光透過フィルタ用転写材を作製する。
【００１９】
（ｉｉ）作製した光透過フィルタ用転写材に、所定の光学特性を有する顔料を含んだ光透過フィルタ用顔料インクを付与し、一方のインク受容層に顔料粒子のみを保持させると共に、他方のインク受容層に光透過フィルタ用顔料インクの溶媒のみを吸収させる。
【００２０】
（ｉｉｉ）溶媒を吸収したインク受容層を、顔料粒子を保持したインク受容層から剥離させる。
【００２１】
上記工程を実施することにより、所定の光学特性を有する光透過フィルタを製造することができる。以下、光透過フィルタの製造工程を、カラー表示装置やカラー撮像素子など様々な用途で使用できるカラーフィルタの製造方法を例に採り、より具体的に説明する。
【００２２】
上述の光透過フィルタ用転写材１Ａ（以下、カラーフィルタ用転写材、または単に転写材ともいう）は、図１（ａ）に示すように、光透過フィルタ用顔料インクの顔料粒子を吸収する顔料浸透層１６００と、この顔料浸透層１６００の記録面（図中、上面側）に付与された光透過フィルタ用顔料インクの溶剤を吸収する溶媒吸収層１６０１とからなるインク受容層１６とにより構成される。顔料浸透層１６００は、顔料粒子よりも十分に大きな空隙径を有する空隙構造を有しており、加圧加熱によって熔融膜化可能な材料により薄膜に形成されている。溶媒浸透層１６０１は、顔料粒子よりも十分に小さな空隙径を有する空隙構造を有すると共に、顔料浸透層１６００から剥離可能な材料により構成され、顔料浸透層１６００に比して厚膜に構成されている。この転写材１は、溶媒吸収層１６０１の表面（図では上面）に顔料浸透層１６００を積層することによって形成される。積層方法の具体的な例については、後に詳述する。
【００２３】
また、転写材は、図１（ｂ）に示すように、溶媒吸収層１６０１および顔料浸透層１６００などからなるインク受容層１６を基材５０上に積層して構成することも可能である。ここに示す転写材１Ｂのように基材５０を含む構成を採ることは、転写材１の生産性向上、インク受容層１６にインクを付与する際の転写材の搬送性の向上、転写材を所定の画像支持体５５（図４参照）に接着転写する際のハンドリング性や、溶媒吸収層の剥離性の向上などを図る上で有効である。なお、転写材１に積層した基材１は、転写材１に対する後述のインク付与工程、画像支持体５５への接着転写工程の後に、後述の剥離処理もしくは溶解洗浄処理などを行うことにより溶媒吸収層１６０１と共に除去することが可能である。これにより、溶媒吸収層の空隙を消失させることができる。
【００２４】
また、転写材１としては、他の構成を採用することも可能である。例えば、転写材を、図１（ｃ）〜（ｅ）に示すように構成することも可能である。
【００２５】
また、転写材は、空隙径の異なる複数の顔料浸透層により構成することも可能である。その一例を、図１（ｃ）に示す。図１（ｃ）の転写材１Ｃは、顔料浸透層１６００は、溶媒吸収層１６０１側に位置する第１の顔料浸透層１６７０と、インクの付与面である表面側（図では上面側）に位置する第２の顔料浸透層１６８０とを積層した構成を有する。第１の顔料浸透層１６７０は、光透過フィルタ用顔料インクの顔料粒子より十分に大きな空隙構造を有し、第２の顔料浸透層１６８０は、第１の顔料浸透層１６７０よりさらに大きな空隙構造を有している。また、図１（ｃ）の転写材１Ｃには、顔料浸透層１６７０と溶媒浸透層１６０１との間に離型層１７０１が設けられ、顔料浸透層１６７０から溶媒吸収層１６０１を除去し易い構成となっている。さらに、溶媒浸透層１６０１と基材５０との間には、両者の密着性を高めるため密着層１６０３が設けられている。このため、溶媒吸収層１６０１および基材５０を、第１の顔料浸透層１６７０から容易に除去することが可能になる。
【００２６】
さらに、転写材は、空隙径の異なる複数の溶媒吸収層によって構成することも可能である。一例として、図１（ｄ）に示す転写材１Ｄは、互いに積層された第１の溶媒吸収層１６１１と第２の溶媒吸収層１６１２とを有し、これらが顔料浸透層１６００と基材５０との間に形成されている。顔料浸透層１６００の裏面側（図中、下面側）に位置する第１の溶媒吸収層１６１１は、光透過フィルタ用顔料インクの顔料粒子より十分に小さい平均空隙径を有し、基材５０の上面側に位置する第２の溶媒吸収層１６１２は、第１の溶媒浸透層１６１１よりさらに小さい平均空隙径を有し、その厚さは第１の溶媒浸透層１６１１より厚く形成されている。この２層構造をなす溶媒吸収層１６０１では、顔料浸透層１６００を通過して吸収された溶媒が、第１の溶媒吸収層１６１１を通過し、第２の溶媒吸収層１６１２に吸収、保持される。
【００２７】
また、複数の溶媒吸収層を有する転写材では、互いに隣接する溶媒吸収層の間に離型層を形成することも可能である。例えば、図１（ｅ）に示す転写材１Ｅのように、２つの溶媒吸収層（第１の溶媒吸収層１６１１と第２の溶媒吸収層１６１２）との間に離型層１７０１を形成することも可能である。これにより、溶媒吸収層１６０１の中で、溶剤が吸収、保持された一部の溶媒吸収層、すなわち第２の溶媒吸収層１６１２を、溶媒が保持されていない第１の溶媒浸透層１６１１から剥離することが可能になる。
【００２８】
なお、以下の説明において、転写材１Ａ〜１Ｅを総称して転写材１と記載することもある。また、複数の顔料浸透層（第１の顔料浸透層１６７０、第２の顔料浸透層１６８０）を総称して顔料浸透層１６００と記載し、複数の溶媒吸収層（第１の溶媒吸収層１６１１、１６１２）を総称して溶媒吸収層１６０１と記載することもある。
【００２９】
次に、図２を参照しつつ、本実施形態におけるカラーフィルタ用転写材を用いたカラーフィルタの製造方法について説明する。なお、図２に示す製造方法では、図１（ｄ）に示す転写材１Ｄを用いてカラーフィルタ２０１６を製造する例を示している。まず、インクジェット記録装置２０１８に設けられた記録ヘッド２０１８Ｂｋにより、転写材１Ｄに黒色の光透過フィルタ用顔料インクを付与し、ブラックマトリクス２００１を形成する（図２（ａ））。このブラックマトリックスは、図２（ｅ）に示すように格子状に形成される。次いで、ブラックマトリックスの２００１によって画成された複数の領域に、カラーの光透過フィルタ用顔料インク、すなわち、Ｒ（レッド）、Ｇ（グリーン）、Ｂ（ブルー）の三原色の光透過フィルタ用顔料インクを付与する（図２（ｂ））。このカラーの光透過フィルタ用顔料インクの付与は、インクジェット記録装置２０１８に設けられた記録ヘッド２０１８Ｒ、２０１８Ｇ、２０１８ＢからそれぞれＲ（レッド）、Ｇ（グリーン）、Ｂ（ブルー）のカラーインクを吐出することにより行なう。以上により、転写材１Ｄにカラーフィルタ画像２０００Ｒ、２０００Ｇ、２０００Ｂおよびブラックマトリックス２００１などのカラーパターンからなる画像２０００を形成した転写材２が作製される。
【００３０】
インクジェット記録装置によって薄膜の顔料浸透層１６００の表面に光透過フィルタ用顔料インク１００３を吐出すると、光透過フィルタ用顔料インクは図８（a）に示すように、顔料浸透層１６００に浸透する。顔料浸透層１６００に形成されている空隙の平均細孔径は、光透過フィルタ用顔料インク１００３の色材である顔料粒子径よりもが十分に大きいため、顔料浸透層１６００の表面に吐出された光透過フィルタ用顔料インクは、毛細管現象によって顔料浸透層１６００内にスムーズに浸透していく。一方、厚膜の溶媒吸収層１６０１に形成されている空隙の平均細孔径は、顔料粒子径よりも十分に小さく形成されているため、顔料浸透層１６００を浸透して顔料浸透層１６００と溶媒吸収層１６０１との界面に達した光透過フィルタ用顔料インクは、界面において固液分離される。すなわち、光透過フィルタ用顔料インクは、界面において顔料粒子と溶媒成分とに分離され、溶媒成分のみが溶媒吸収層に吸収され、稠密で薄膜状の顔料膜１６０６が顔料浸透層１６００の底部界面に形成される。空隙型のインク吸収層において毛細管現象によってインクを吸収する際には、空隙の細孔径が小さいほどインクの毛細管力が高くなる。このため、ほとんどの溶媒成分１６０７が、顔料浸透層１６００に残ることなく溶媒吸収層１６０１に速やかに吸収される。図２に示す例では、溶媒吸収層１６０１が第１の溶媒吸収層１６１１と、これより平均空隙径が小さい第２の溶媒吸収層１６１２とで構成されているため、第１の溶媒吸収層１６１１に浸透した溶媒成分は、ほとんどが第２の溶媒吸収層１６１２に吸収される。カラーインクが付与された複数の領域は、それぞれブラックマトリックスにより画成されており、しかも、転写材１Ｄのインク吸収特性によってインクの滲みが抑制されるため、隣接する領域に付与された異なるカラーインクの間で混色が発生することはない。
【００３１】
上記のようにして転写材２を形成した後、図２（ｃ）に示すようにガラス基板などの透明な画像支持体５５と転写材２とを重ね合わせ、それらを加圧加熱装置によって加圧加熱処理する。これにより、顔料浸透層１６００は熔融膜化し、透明な顔料支持膜１６５０となり、画像支持体５５に接着転写される。また、複層の溶媒吸収層１６０１を構成する第１の溶媒吸収層１６１１も加圧加熱処理を行うことによって熔融膜化可能な材料により構成されている。このため、加熱加圧処理を行うことにより、溶媒吸収層１６０１も第１の溶媒吸収層１６１１と共に溶融膜化し、透明な保護膜１６６０となって両者は一体化する。但し、第２の溶媒吸収層１６１２は溶融膜化せず、溶媒成分を吸収した状態を維持する。その後、剥離除去装置を用いて光透過フィルタ用顔料インクの溶媒が含まれた第２の溶媒吸収層１６１２を除去する。これにより、図２（ｄ）に示すように、溶媒成分を吸収した溶媒吸収層によるヘイズ劣化を抑制し、高精細で光透過吸収特性に優れたカラーフィルタ３を画像支持体５５上に作製することが可能になる。
【００３２】
また、転写材１には、顔料浸透層を熔融膜化して画像支持体５５へ接着転写する際の接着性をより向上させるために、図５（ａ）に示すようにまだら状に接着剤１０００Ｂを設けたり、図４（ａ）に示すように海島状に接着強化層２００２を設けたりすることができる。さらに、図１（ｃ）に示すように画像支持体５５との接着性に優れた第２の顔料浸透層１６８０を設けても良い。
【００３３】
また、図１（ｃ）〜（ｅ）に示すように、顔料浸透層や溶剤吸収層を各々複数の層に分けて順次形成する場合、非記録面側（基材側）に向かって空隙径を順次小さくする構成とすることが必要となる。すなわち、顔料浸透層１６００および溶媒吸収層１６０１のそれぞれの数の層は、空隙吸収型のインク受容層を構成し、かつインクの毛細管力が非記録面側に向かって順次大きくなるように構成してあれば良い。
【００３４】
また、図１（ｃ）に示す転写材１Ｃに限らず、本発明に係る他の転写材にも層間剥離を防止するための密着層を設けることが可能である。例えば、基材５０、溶媒吸収層１６０１、多層の溶媒吸収層（１６１１、１６１２）、顔料浸透層１６００又は多層の顔料浸透層（１６７０、１６８０）の何れかの界面に各々の層の材質・製膜方法などを考慮して密着性を向上させるための密着層１６０３を必要に応じて設けることも可能である。これによれば、インクジェット記録時などでの不用意な層間剥離を防止することが可能になる。但し、密着層１６０３は、層間で光透過フィルタ用顔料インクの毛細管浸透が必要な場合は、毛細管現象による光透過フィルタ用顔料インクの移動を妨げないように親水性を考慮した材料などで極薄膜状に構成する必要がある。
【００３５】
さらに、図１（ａ）に示す転写材１Ａにおいても、加圧加熱処理によって画像支持体５５に接着転写した後、熔融膜化した顔料保持膜１６５０から溶媒吸収層１６０１を除去し易いように、溶媒吸収層１６０１と、顔料浸透層１６００との間に極薄膜の離型層１７０１を設けても良い。
【００３６】
（速やかな溶媒吸収性）
ここで、転写材１における光透過フィルタ用顔料インクの吸収浸透に関してさらに詳述する。転写材１では、顔料浸透層１６００の空隙構造が顔料粒子よりも十分に大きな空隙径を有している。このため、顔料浸透層１６００は、毛細管力が小さいが、流路抵抗が小さいので、図８（ａ）に示すように、顔料浸透層１６００の表面に記録された光透過フィルタ用顔料インク１００３は顔料粒子も含めてスムーズに顔料浸透層１６００内に浸透吸収される。
【００３７】
一方、溶媒吸収層１６０１の空隙構造は顔料粒子１６０６よりも十分に小さな細孔によって構成されていることから、ここに発生する毛細管力は、顔料浸透層１６００の空隙構造に発生する毛管力に比べて格段に大きい。また、溶媒吸収層１６０１は顔料粒子１６０６よりも小さい空隙を有するため流路抵抗が大きい。そのため、顔料粒子１６０６は顔料浸透層１６００と溶媒吸収層１６０１との界面で保持され、溶媒成分１６０７のみが溶媒吸収層１６０１に吸収される。溶媒吸収層１６０１の表面から吸収、浸透されてきた光透過フィルタ用顔料インク１００３の一部が溶媒吸収層１６０１の界面に到達すると、光透過フィルタ用顔料インク１００３の溶媒成分１６０７は溶媒吸収層１６０１の格段に大きな毛細管力によって吸収され始める。
【００３８】
溶媒成分１６０７が溶媒吸収層１６０１に吸収され始めると、顔料浸透層１６００は流抵抗が小さいことから、顔料浸透層１６００内に残っている光透過フィルタ用顔料インク１００３も、その粘度および表面張力によって、千切れることなく順次浸透し始める。つまり、光透過フィルタ用顔料インクの一部が溶媒吸収層１６０１に到達すると、その後は厚膜の溶媒吸収層１６０１が溶媒成分１６０７を速やかに吸収するため、これに伴って顔料浸透層１６００に存在する後続の光透過フィルタ用顔料インク１００３も溶媒浸透層１６０１との界面へ向けて順次浸透していく。
【００３９】
このように、本例における転写材１では、小さな空隙を有する厚膜の溶媒吸収層１６０１が溶媒成分を速やかに吸収するため、大きな空隙を有する顔料浸透層１６００においては光透過フィルタ用顔料インクが順次浸透される。また、溶媒吸収層１６０１は、顔料浸透層１６００に吐出された光透過フィルタ用顔料インクの全ての溶媒成分を十分に吸収できる厚さに形成されている。このため、顔料浸透層１６００に吐出された光透過フィルタ用顔料インク１００３の溶媒成分１６０７は、ほぼ全てが速やかに溶媒吸収層１６０１に吸収され、顔料浸透層１６００内にはほとんど残留しない。従って、転写材１および画像支持体５５に対する加圧過熱処理において、転写材１に良好な接着性を発現させることができ、画像支持体５５と転写材１との間に良好な接着状態を得ることができる。
【００４０】
また、顔料浸透層１６００に吐出されたインクは、短時間で溶媒浸透層１６０１に吸収されることから、インクジェット記録の後、特別な乾燥工程や乾燥時間を介さずに、速やかに加圧加熱処理を開始できる。すなわち、インク吸収速度が速く、かつインク吸収容量の大きな厚膜の溶媒吸収層１６０１が、その空隙構造を維持したまま、ほぼ全ての溶媒成分１６０７を吸収保持しているので、顔料画像を記録後に速やかに画像支持体５５に接着しても、溶媒成分１６０７の逆流や染み出しによる接着性の低下が生じにくい。
【００４１】
また、光透過フィルタ用顔料インク１００３の液滴が極めて小さい場合、単一のドット（単ドット）が記録された部分では、顔料浸透層１６００と溶媒吸収層１６０１との界面まで光透過フィルタ用顔料インクが到達せず、顔料浸透層１６００の内部に光透過フィルタ用顔料インクが孤立した状態で滞留することが懸念される。しかしながら、光透過フィルタ用顔料インク１００３の液滴が極端に小さい場合であっても、複数ドットが着弾する高濃度の記録部では、後続の光透過フィルタ用顔料インク１００３の吸収浸透によって先着の光透過フィルタ用顔料インク１００３が押し出されるため、先着の光透過フィルタ用顔料インクの液滴は溶媒吸収層１６０１との界面に到達する。その結果、後続の光透過フィルタ用顔料インク１００３も溶媒吸収層１６０１へ向けて速やかに吸収浸透されていく。本実施形態におけるカラーフィルタ用転写材では、一面に高濃度記録が行われる場合が多いので、顔料浸透層１６００に記録される光透過フィルタ用顔料インクの量が多くなる。このため、顔料浸透層１６００に付与された光透過フィルタ用顔料インクの先端は、溶媒浸透層１６０１の界面に到達し易く、ほぼ全ての溶媒成分１６０７が溶媒吸収層１６０１に速やかに吸収される。また、インクジェット記録面である顔料浸透層は、空隙吸収型のインク受容層であるので、膨潤吸収型のインク受容層に較べてスムーズに光透過フィルタ用顔料インクを吸収できるため定着性に優れるので、表面でのインク滞留が少なく、後続着弾するインク液滴によるインク跳ねや飛散りが少ないため記録精度が高い。また、顔料浸透層でのインク滞留時間が少ないので、光透過フィルタ用顔料インクの平面方向への滲み出しも抑制されるため高精細な記録が可能である。以上のように、顔料浸透層１６００の表面から記録された光透過フィルタ用顔料インク１００３は、溶媒吸収層１６０１との界面に速やかに到達することが望ましく、そのためには、顔料浸透層１６００は、光透過フィルタ用顔料インクの液滴より小さくなるように薄膜に構成することが望ましい。
【００４２】
（薄膜稠密な顔料膜の形成と多量の溶媒吸収）
前述のように、本実施形態におけるインクジェットカラーフィルタ用転写材では、溶媒吸収層１６０１の空隙構造は顔料粒子１６０６よりも十分に小さな細孔により構成されている。このため、図８（ａ）に示すように顔料粒子１６０６は溶媒吸収層１６０１との界面で固液分離され、光透過フィルタ用顔料インク１００３の溶媒成分１６０７のみが溶媒吸収層１６０１に速やかに吸収される。すなわち、顔料浸透層１６００の底部と溶媒吸収層１６０１との界面では、毛細管力が格段に大きい溶媒吸収層１６０１が光透過フィルタ用顔料インク１００３の溶媒成分１６０７を速やかに順次吸収する。このため、顔料浸透層１６００底部で顔料粒子１６０６が固液分離される際の光透過フィルタ用顔料インク１００３の流れにより、顔料粒子１６０６は圧縮されながら薄膜稠密な顔料画像を形成する。
【００４３】
色材である顔料粒子１６０６が薄膜状に稠密に堆積した顔料画像は、光吸収特性に優れ発色性に優れる。本例では、光透過フィルタ用顔料インク１００３の主体をなす溶媒成分１６０７を溶媒吸収層１６０１で全て吸収できるように十分な厚さに形成され、大きな吸収容量を確保している。このため、顔料浸透層１６００は固液分離された顔料粒子１６０６を全て収納できるだけの空隙容量があれば良く、薄層に構成することができる。顔料浸透層１６００の表面に着弾した光透過フィルタ用顔料インク１００３は、図３（ａ）に示すように、顔料浸透層１６００内の空隙に吸収浸透する際に平面方向にも拡散する。しかし、その浸透拡散幅は薄膜の顔料浸透層１６００の膜厚とほぼ同程度となる。従って、厚膜のインク受容層全体に亘って顔料粒子が浸透拡散する従来に比べ、本実施形態における転写材1では、薄膜の顔料浸透層１６００での浸透拡散幅は軽微であり、解像度の劣化も軽微なものとなる。
【００４４】
一方、図３（ｂ）に示す従来の転写材のように、顔料粒子が浸透可能な顔料浸透層１６００を厚膜に構成し、記録された全ての光透過フィルタ用顔料インク１００３を顔料浸透層１６００だけで吸収するようにインク受容層を構成すると、光透過フィルタ用顔料インクが平面方向にも膜厚方向にも均等に浸透拡散する。すなわち、顔料粒子は広く分散した状態で吸収定着されることとなる。このように光透過フィルタ用顔料インクが平面方向に浸透拡散した場合、記録解像度の劣化が生じ易くなる。また、色材である顔料粒子が膜厚方向に広くまばらに分散した場合、カラーフィルタとして利用する際に透過光の光吸収特性が劣化し易くなる。さらに、顔料粒子よりも十分に大きな空隙構造は可視光の波長領域にも近く、透過光が空隙構造によって散乱され易くなるため、ヘイズ劣化を生じ易い。
【００４５】
これに対し、本実施形態におけるインクジェットカラーフィルタ用転写材１では、図２（a）に示すように、顔料浸透層１６００が薄膜に構成されるため、顔料粒子の平面方向への浸透拡散を抑制することができる。このため、解像度の劣化が少ない高精細な記録を行うことができる。さらに、毛細管力の大きな厚膜の溶媒吸収層１６０１が速やかに光透過フィルタ用顔料インクの溶媒成分を吸収するため、顔料浸透層１６００の底部界面には、色材である顔料粒子が薄膜稠密に圧縮された顔料膜１６０６が形成される。従って、透過光の光吸収特性に優れたカラーフィルタを形成することができる。
【００４６】
（高濃度な顔料保持膜を形成するための低濃度インクの重ね記録）
インクジェット記録に用いられる光透過フィルタ用顔料インクには、記録ヘッドの吐出口において安定した液滴形成が可能であり、かつ吐出口内を迅速にインクで満たすことが可能なリフィル特性を備える必要がある。このため、光透過フィルタ用顔料インクは、適正な粘度や表面張力が得られるものを使用する必要がある。通常、色材である顔料粒子は重量比１０％以下にしている。主たる溶媒成分として水、アルコール、または揮発性溶剤などを用いると共に、これらの蒸発を抑制して安定した使用を可能とするための不揮発性溶剤や、表面張力などを調製する界面活性剤などが溶媒成分の一部として加えている。一般的に、光透過フィルタ用顔料インクの重量比９０％以上は溶媒成分である。一方、固形成分である顔料粒子の濃度を高くすると高濃度の画像が得やすくなるが、光透過フィルタ用顔料インクの粘度が著しく上昇するため、リフィル性などが低下し、高速の記録が困難になると共に、インクジェット記録の待機時に固着や沈降などが生じ易くなり、安定性も低下する。このため、顔料粒子の重量比は５％程度以下にすることが好ましい。このような低濃度の光透過フィルタ用顔料インクを用いる場合、光透過フィルタ用顔料インクを重ね打ちすることで顔料記録密度を高くすることができるが、従来のような単層のインク受容層では、記録解像度や光学的特性などの制約から、多量の光透過フィルタ用顔料インクを受容できるように十分な膜厚で構成することは困難である。
【００４７】
これに対し、本実施形態におけるインクジェットカラーフィルタ転写材１では、薄膜の顔料浸透層で解像度と光吸収特性を向上させ、かつ厚膜の溶媒吸収層には十分な溶媒吸収容量を持たせることが可能である。そのため、重量比５％以下の低濃度の顔料粒子でインクジェット適性を高めた光透過フィルタ用顔料インクを用いて、高精度で安定した複数回の重ね打ち記録をすることが可能となる。従って、顔料粒子が低濃度の光透過フィルタ用顔料インクを用いて、高濃度で高精細な顔料膜を安定して形成することができる。例えば、重量比９５％以上を占める多量の溶媒成分で構成された光透過フィルタ用顔料インクで複数回の重ね打ち記録を行っても、十分な溶媒吸収容量の厚膜の溶媒吸収層によって、全ての溶媒成分を溢れることなく吸収することが可能である。
【００４８】
さらに、画像支持体５５への接着転写後には、溶媒吸収層１６０１を除去することが可能なため、溶媒吸収層１６０１を十分な厚膜としてもヘイズ劣化などの弊害が生じることはない。すなわち、本実施形態における転写材１は、画像支持体５５への接着転写の際に、加圧加熱処理によって顔料浸透層１６００を熔融膜化させて顔料浸透層１６００の大きな空隙を消滅させることにより、顔料浸透層１６００での可視光の散乱を抑制することができる。さらに、厚膜の溶媒吸収層１６００が画像支持体５５から除去することができるため、ヘイズ劣化の少ない光学的特性に優れたカラーフィルタを得ることができる。顔料膜の画像設計上では、隣接する顔料ドットが重なり合って各々の画素を埋められるようにしており、顔料ドットの所望のにじみ量に合わせて顔料浸透層の膜厚を調整すれば良い。
【００４９】
以上のように、本実施形態の転写材１では、インク受容層を少なくとも２層以上に機能分離して光透過フィルタ用顔料インクを固液分離すると共に、光透過フィルタ用顔料インクの主体をなす溶媒成分を、剥離可能な厚膜の溶媒吸収層に全て吸収させることが可能になる。このため、インクジェット記録方式により高密度で高速な記録を行うことにより、短時間に多量の光透過フィルタ用顔料インクを転写材に吸収させたとしても、色材に大きなにじみが生じることはなく、高濃度で高精細なカラーフィルタを形成することが可能である。
【００５０】
（顔料浸透層熔融膜化と溶媒吸収層除去）
本実施形態のインクジェットカラーフィルタ用転写材１は、図６に示すように、画像支持体５５と合わせて加熱ローラ２１と加圧ローラ２２とによって加圧加熱処理を行うことで、顔料浸透層１６００が熔融膜化して画像支持体５５に接着するように構成されている。加熱加圧処理により、顔料浸透層１６００は顔料粒子１００３ａからなる顔料膜１６０６を包み込むように熔融膜化するため、強固な顔料保持膜１６５０を画像支持体５５に形成することができる。すなわち、顔料保持膜１６０６は、熔融膜化によって空隙構造を消失するため、耐候性に優れた顔料粒子が外部に直接露出することを抑制し、かつ、顔料粒子の各々を包み込んで確固に保持する。このため、本実施形態におけるカラーフィルタは長期に亘って安定した光学的特性を維持することができる。
【００５１】
次に、図７に示すように、溶媒吸収層１６００を画像支持体５５に接着された顔料保持膜１６５０から剥離除去することによって、高精細で光透過吸収特性に優れたインクジェットカラーフィルタ転写物２０１６が得られる。すなわち、図６に示す加熱加圧処理による接着転写工程の後に、空隙構造を維持して溶媒成分を大量に吸収している厚膜の溶媒吸収層１６０１を除去することで、大量な溶媒成分や厚膜の溶媒吸収層１６０１に起因するヘイズ劣化が大幅に改善される。このため、光透過吸収性に優れたカラーフィルタを得ることができる。なお、溶媒吸収層１６０１の剥離除去は、図７（ａ）に示すように剥離ローラ２００６によって機械的に行うことが可能である。また、図７（ｂ）に示すように、専用の溶解液２００７に浸漬させて、画像支持体５５に接着された顔料保持膜１６５０から溶媒吸収層１６０１を剥離除去することも可能である。
【００５２】
以上のように本実施形態における転写材１では、顔料浸透層１６００が加圧加熱処理によって熔融膜化し、顔料浸透層１６００の底部に形成された稠密な顔料膜１６０６を包み込む。このため、顔料膜１６０６を形成する顔料粒子１００３ａを完全に固定化することができ、強固な顔料保持膜１６０６を形成することができる。また、顔料保持膜は熔融膜化することによって透明化するため、光学的特性に優れたカラーフィルタ転写物２０１６の作製が可能となる。
【００５３】
（第１の溶媒吸収層の剥離層としての機能）
さらに、溶媒吸収層１６０１は、空隙径の異なる複数の層によって形成することも可能である。例えば、図１（ｅ）、図４（ａ）および図５（ａ）に示すように、溶媒吸収層１６０１を、溶媒吸収特性に優れた厚膜の第２の溶媒吸収層１６１２と、第２の溶媒吸収層１６１２に積層された薄膜の第１の溶媒吸収層１６１１とにより形成することも可能である。図示の溶媒吸収層１６０１では、第１の溶媒吸収層１６１１が極薄膜の離型層１７０１を介して第２の溶媒吸収層１６１２に積層されている。
【００５４】
顔料浸透層１６００は、顔料粒子よりも十分に大きな空隙径を有する空隙構造を備えているが、顔料浸透層１６００に接する第１の溶媒吸収層１６１１は顔料粒子よりも十分に小さな空隙径を有する空隙構造が形成されるように小さな微粒子を用いて構成されている。また、第２の溶媒吸収層１６１２は、第１の溶媒吸収層１６１１の空隙径よりもさらに小さな空隙径を有する空隙構造が形成されるように、さらに小さな微粒子を用いて構成されている。そのため、薄膜の第１の溶媒吸収層１６１１の毛細管力は、薄膜の顔料浸透層１６００よりも十分に大きく、また、厚膜の第２の溶媒吸収層１６１２は、薄膜の第１の溶媒吸収層１６１１よりもさらに大きな毛管力を発生する。
【００５５】
従って、顔料浸透層１６００に記録された光透過フィルタ用顔料インクは、第１の溶媒吸収層１６１１との界面で高速に固液分離されて、顔料浸透層１６００底部に薄膜稠密な顔料膜１６０６を形成しつつ、ほぼ全ての溶媒成分１６０７が第１の溶媒吸収層１６１１に吸収され始める。薄膜の第１の溶媒吸収層１６１１に吸収された溶媒成分１６０７の先端が、第１の溶媒吸収層１６１１と厚膜の第２の溶媒吸収層１６１２との界面に到達すると、より大きな毛細管力を発生する第２の溶媒吸収層１６１２側に順次速やかに吸収され始める。そして、最終的には、ほぼ全ての溶媒成分１６０７が厚膜の第２の溶媒吸収層１６１２に吸収される。このため、熔融膜化する顔料浸透層１６００および第１の溶媒吸収層１６１１には、溶媒成分１６０７がほとんど残留しない。従って、インクジェット記録によって光透過フィルタ用顔料インクを転写材に付与した直後であっても、加圧加熱処理によって画像支持体５５への接着転写を行うことが可能である。
【００５６】
画像支持体５５へ転写物を接着転写した後は、溶媒成分１６０７をほぼ全て吸収した厚膜の第２の溶媒吸収層１６１２を、離型層１７０１を介して剥離除去する。これにより、画像支持体５５と、顔料膜１６０６を包み込むように熔融膜化して画像支持体５５に接着転写された強固な顔料保持膜１６５０と、薄膜の第１の溶媒吸収層１６１１とからなるカラーフィルタ転写物２０１６を得ることができる。薄膜の第１の溶媒吸収層１６１１は、顔料粒子よりも小さな空隙を構成すれば良いので、可視光波長よりも十分に小さな微粒子を用いて構成することが可能である。このため、転写物２０１６は空隙構造による可視光の光散乱が少なく、ヘイズ劣化を抑制することができる。第１の溶媒吸収層１６１１は空隙構造を保持したままではあるが、顔料保持膜１６０６の機械的な保護層として機能させることができる。
【００５７】
加圧加熱によって熔融膜化しない第１の溶媒吸収層１６１１は、第２の溶媒吸収層１６１２の剥離層として機能させることも可能である。第１の溶媒吸収層１６１１の空隙構造は、微粒子を結合樹脂で連結させることによって構成されており、結合樹脂の割合を減らすと微粒子の凝集破壊が生じ易くなる。そのため、第２の溶媒吸収層１６１２に比べて、やや大きな微粒子を用いて空隙構造の空隙径をやや大きくすると共に、微粒子／結合樹脂の比率を大きくして第１の溶媒吸収層１６１１の空隙構造を構成する。これによれば、画像支持体５５へと接着転写された顔料保持膜１６０６から第２の溶媒吸収層１６１２を剥離する際に、第１の溶媒吸収層１６１１が層内凝集破壊を生じて剥離層として機能する。顔料浸透層１６００との界面において、第１の溶媒吸収層１６１１の微粒子は顔料浸透層１６００の結合樹脂とも連結しているため、凝集破壊の際に顔料浸透層側に残り易く、この残存する顔料浸透層が、極薄層ではあるが機械的な保護層としても機能する。
【００５８】
（第１の溶媒吸収層の透明保護膜への利用）
さらに、第１の溶媒吸収層を、顔料浸透層と同様な材質であり、かつ顔料浸透層に用いる樹脂微粒子より小さな樹脂微粒子を用いて構成することで、加圧加熱処理により熔融膜化させて空隙構造を消滅させることもできる。顔料膜１６０６を形成した転写材１を、図４（ａ）、図５（ａ）に示す画像支持体５５と重ね合わせた後、加熱ローラ２１と加圧ローラ２２（図６）とによって加圧加熱処理すると、顔料浸透層１６００と同時に第１の溶媒吸収層１６１１も熔融膜化する。これにより、顔料膜１６０６が形成された強固な顔料保持膜１６５０と第１の溶媒吸収層１６１１が熔融膜化した透明保護膜１６６０と、が画像支持体５５に転写される。続いて、空隙構造を保持した第２の溶媒吸収層１６１２を剥離除去することにより、少なくとも一部の溶媒吸収層の空隙構造を消滅させたカラーフィルタ転写物２０１６が得られる。
【００５９】
図４（ｂ）および図５（ｂ）に示すカラーフィルタ転写物２０１６には、第１の溶媒吸収層１６１１の空隙構造が完全に消失した、表層にヘイズ劣化の少ない透明保護膜１６６０が形成される。この透明保護膜１６６０は、顔料保持膜１６５０の顔料粒子が外部に露出するのを完全に防止すると共に、画像表面の機械的強度を向上させる。さらに、透明保護膜１６６０は、フィルタ転写物２０１６の表面や端面から、有害な刺激光、汚染液体および有害ガスなどが侵入するのを遮断するため、色材である顔料粒子の汚染、劣化を軽減することができる。このため、カラーフィルタ転写物２０１６は、長期の顔料膜保存性に優れる。また、第２の溶媒吸収層１６１２を、図７（ｂ）に示すように、専用溶剤２００７によって溶解洗浄する場合にも、第１の溶媒吸収層１６１１が透明保護膜化した透明保護膜１６６０が顔料保持膜を保護するため、カラーフィルタ転写物２０１６が専用溶剤２０００によって汚染されることもない。
【００６０】
（画像支持体の不使用）
以上の説明では、画像支持体５５を用いて光透過フィルタを製造する例を示したが、画像支持体５５を用いずに光透過フィルタを製造することも可能である。すなわち、熔融膜化可能な顔料浸透層１６００と熔融膜化可能な溶媒吸収層１６０１とを積層した転写材１に、インクジェット記録装置によって光透過フィルタ用顔料インクを付与した後、乾燥装置によって溶媒吸収層に吸収させた溶媒成分を乾燥させた上で、離型性の表面を有する加熱ローラまたは加熱プレートなどにより加熱加圧処理を行う。これにより、顔料浸透層１６００と溶媒吸収層１６０１とを熔融膜化させる。これにより、顔料浸透層１６００が熔融膜化した顔料保持膜１６５０と、これに包含された顔料粒子１００３ａからなる顔料膜１６０６と、厚膜の溶媒吸収層が熔融膜化した裏面保護膜とからなる光透過フィルタが得られる。その結果、顔料浸透層１６００と溶媒吸収層１６０１の空隙構造をなくして、表裏が透明膜化したヘイズ劣化の少ないフィルム状の光透過フィルタが形成される。あるいは、熔融膜化可能な顔料浸透層１６００と熔融膜化可能な第一の溶媒吸収層１６１１と、厚膜の第１の溶媒吸収層１６１２とを積層した転写材を用いて、インクジェット記録した後、熔融膜化させた上で、第２の溶媒吸収層１６１２を除去しても良い。顔料浸透層１６００が熔融膜化した顔料保持膜１６５０と、これに包含された顔料粒子１００３ａからなる顔料膜１６０６と、第１の溶媒吸収層１６１１が熔融膜化した裏面の透明保護膜１６６０とからなる非常に薄膜の光透過フィルタが得られる。すなはち、インクジェット記録の際に必要となる複層の空隙型のインク受容層を、熔融膜化させたり、剥離したり、あるいは溶解除去するなどして、空隙構造をなくすことで、光透過性を向上させることが可能となる。さらに、顔料浸透層を熔融膜化することで、薄膜稠密な顔料膜をしっかりと保持するとともにその表層を画像支持体への接着転写層として活用する以外にも、画像支持体へ転写しない場合にも透明保護膜として機能させることができる。また、溶媒吸収層の全部又は一部を熔融膜化して残すことで、顔料膜の裏面透明保護膜として機能させることができる。なお、この光透過フィルタは、機械的強度が低く破れ易いため、表示素子との貼り合せなどのハンドリングには注意が必要である。
【００６１】
（接着性強化（まだら状の接着剤付加））
加圧加熱処理により熔融膜化する顔料浸透層１６００と、溶媒吸収層１６０１とを備えるカラーフィルタ用転写材１を画像支持体５５に接着転写する形態では、顔料浸透層１６００と画像支持体５５との接着性を強化するために、接着剤を用いても良い。接着剤の使用例を図５(ａ)に示す。図示の例では、顔料浸透層１６００の表面に、加圧加熱により熔融可能であり、かつ光透過フィルタ用顔料インクをほぼ吸収しない樹脂材料を接着剤１０００Ｂとして離散的に配置する。この際、顔料浸透層１６００が直接露出した露出部１００１を残すように、接着剤１０００Ｂをまだら状に離散的に構成する。接着剤１０００Ｂは、立方体的な膜状のものでも良いが、顔料浸透層表面との接触面積が小さくなるように、顔料浸透層１６００の空隙よりも大きな粒子状のものが、より好ましい。また、個々の接着剤１０００Ｂが顔料浸透層１６００と接触する幅は、顔料浸透層１６００内における光透過フィルタ用顔料インクの平面方向の浸透性を考慮すると、顔料浸透層１６００の膜厚の２倍よりも小さいことが好ましい。
【００６２】
図８（ａ）に示すように、顔料浸透層１６００の表面において接着剤１０００Ｂが付与されていない領域１００１に着弾した光透過フィルタ用顔料インク１００３は、顔料浸透層１６００に速やかに吸収される。一方、接着剤１０００Ｂに着弾した光透過フィルタ用顔料インク１００３は、図８（ｂ）に示すように接着強化剤１００２には吸収されず、顔料浸透層１６００へと流れる。そして、顔料浸透層１６００が露出した露出部１００１に光透過フィルタ用顔料インク１００３の液滴の一部が接触することにより、空隙構造を有する顔料浸透層１６００の内部に、光透過フィルタ用顔料インク１００３の液滴の全てが速やかに引きずり込まれる。
【００６３】
また、顔料浸透層１６００内では、図８（ｂ）に示すように、光透過フィルタ用顔料インク１００３は膜厚方向だけでなく、膜平面方向にも拡散浸透するため、図３（ｃ）に示すように、接着強化剤１０００の直下にも光透過フィルタ用顔料インク１００３を回り込ませることができる。このため、非画像部となるホワイトポイントの発生が抑制された高濃度の顔料画像１６０６を顔料浸透層１６００底部に形成することができる。
【００６４】
すなわち、顔料浸透層１６００の空隙構造における毛細管力によって顔料浸透層１６００内に光透過フィルタ用顔料インクを浸透拡散させることで、光透過フィルタ用顔料インク１００３をほぼ吸収しない接着強化剤１００２の直下にも、顔料粒子１６０６を入り込ませることが可能となり、エリアファクターを向上させることができる。顔料浸透層１６００の内部に吸収浸透した光透過フィルタ用顔料インク１００３は、顔料浸透層１６００の浸透異方性に応じて、膜厚方向および平面方向に拡がりながら吸収される。顔料浸透層１６００の浸透異方性は、インクジェット記録による画像設計の根幹となるインクドットの拡がりを適切に制御できるように設計、製膜すれば良い。すなわち、大きめのインクドットを必要とする場合には膜厚方向の浸透性よりも平面方向の浸透性を高くし、逆に、小さめのインクドットを必要とする場合には平面方向の浸透性よりも膜厚方向の浸透性を高めると共に顔料浸透層１６００の膜厚を調整すれば良い。
【００６５】
顔料浸透層１６００の光透過フィルタ用顔料インク１００３浸透性が等方的であれば、顔料浸透層１６００の厚みにほぼ相当する幅でドットが拡がる。従って、個々の接着強化剤が顔料浸透層１６００と接触する幅が、顔料浸透層１６００の膜厚の２倍よりも小さくなるものであれば、接着強化剤の直下にホワイトポイントが発生するのを抑制することができる。接着強化剤が顔料浸透層１６００に接触する面積が小さければ、接着強化剤は、粒子状をなすものでなくても良く、膜状をなす接着強化剤を離散的に配置しても良い。
【００６６】
また、接着剤上に着弾した光透過フィルタ用顔料インクが、接着剤表面を伝って顔料浸透層の表面に速やかに到達できるように、接着剤を構成する樹脂材料としては、光透過フィルタ用顔料インクを吸収しにくいものを選定することが好ましい。例えば、光透過フィルタ用顔料インクが滞留し難く表面を滑るように流れる材料からなり、顔料浸透層との接触面積が小さい粒状をなし、かつ大きな体積を有する接着剤を利用することが好ましい。また、着弾した光透過フィルタ用顔料インクの液滴１００３が、接着剤同士の間に一時的にブリッジ状に跨って滞留してしまわないように、個々の接着剤の間隔を、光透過フィルタ用顔料インクの液滴の大きさよりも離してまだら状に離散的に配置することが好ましい。
【００６７】
また、本実施形態のカラーフィルタ用転写材１は、顔料膜１６０６を形成した後に、画像支持体５５と重ね合わせた状態で加圧加熱処理することにより、顔料浸透層１６００と接着剤１０００Ｂの双方を熔融膜化して画像支持体への接着転写を行う。接着強化剤１００２に使用する樹脂材料には、光透過フィルタ用顔料インク１００３の吸収性を考慮する必要はなく、種々の画像支持体および溶融膜化する顔料浸透層１６００との接着性向上を重視して選定すれば良い。例えば、溶融膜化する顔料浸透層１６００だけでは接着しにくいガラス表面や、金属表面など、画像支持体の種類に合わせて接着強化剤の樹脂材料を選定すれば良い。また、種々の画像支持体に対しても、接着強化剤としての効果（接着転写性の向上効果）が発揮されるように、複数の種類の樹脂材料によって接着剤を構成しても良い。
【００６８】
図５（ａ）に示すようにまだら状に配した接着剤は、顔料浸透層とともに熔融膜化することで強力な接着部を形成し、顔料保持膜１６００を画像支持体５５に強固に接着転写することができる。すなわち、接着性に優れた接着剤を熔融膜化させ、顔料保持膜１６５０とガラスなどの画像支持体５５との間に、図５(ｂ)に示すような離散的な接着強化部１７０４を形成すれば、顔料保持膜１６５０と画像支持体５５との接着転写性を大幅に向上させることができる。さらに、大粒径の接着剤を用いて熔融時の体積を十分に確保し、画像支持体５５と顔料保持膜１６０６の全面に亘って接着強化膜を形成すれば、画像支持体５５をより強固に顔料保持膜１６００に接着転写することができる。
【００６９】
上記のように、顔料浸透層１６００の表面に、接着剤をまだら状に離散的に配置することで、種々の画像支持体への接着転写性に優れ、かつホワイトポイントが発生しない、接着転写性と記録特性とに優れたカラーフィルタ用転写材１を提供することができる。
【００７０】
（接着性強化（海島状接着層の付加）
画像支持体５５と顔料浸透層１６００との接着性を高めるための接着剤の他の使用例を図４に示す。本例では、図４（ａ）に示すように、顔料浸透層１６００の表面に、加圧加熱により熔融接着可能で、かつ、光透過フィルタ用顔料インクをほぼ吸収しない接着剤１０００Ａを、微細な島状に離散的に分布させる。その結果、顔料浸透層１６００の表面が露出した露出部１００１が海状に残した状態となる。このように、本例では、露出部１００１と接着剤１０００Ａとが海島状に配置された接着強化層１０１２を顔料浸透層１６００に設ける。
【００７１】
海島状に接着剤を配置した顔料浸透層１６００では、光透過フィルタ用顔料インクの液滴が接着剤１０００Ａ上に着弾すると、着弾衝撃によって液滴が変形し、光透過フィルタ用顔料インクの一部が海状の露出部１００１へと流れる。露出部１００１へ流れた液体は、顔料浸透層１６００の空隙構造の表面に接触し、顔料浸透層１６００内にスムーズに吸収され始める。接着剤１０００Ａに着弾した液滴を顔料浸透層１６００に接触させ易くするためには、接着剤１０００Ａもしくは接着剤の凝集部を、光透過フィルタ用顔料インクの液滴よりも格段に大きくならないように構成することが好ましい。接着剤１０００Ａの凝集部が液滴の大きさよりも小さく微細に配置されていればより好ましい。
【００７２】
このように、インク吸収の基点となる顔料浸透層１６００の露出部が適切な間隔で形成されるように接着剤１０００Ａまたは接着剤を配置することが重要である。具体的には、想定されるインクジェット記録の１画素に、海部である顔料浸透層の露出部１００１が少なくとも１つ以上存在するように、微細な島状に接着剤１０００Ａもしくは接着剤の凝集部を配置して海島状の接着強化層２００２を構成すれば良い。
【００７３】
本例によれば、まだら状に設けた接着剤に比べて、海島状の接着強化層では接着剤の量をより均一かつより多めに付与することができるので、接着性をさらに向上させることができる。すなわち、接着強化層２００２を構成する接着剤１０００Ａもしくは接着剤の凝集部の間隔をより微細にすることができるため、顔料浸透層１６００が熔融膜化した際に離散的に配置された接着剤同士が連結し易くなる。このため、顔料保持膜１６００と画像支持体５５との間に全面に亘ってほぼ均一な接着強化膜を形成することができ、画像支持体５５との接着状態にばらつきが軽減され、接着安定性が向上する。海島状の接着強化層に用いる粒子状の接着剤としては、まだら状に設ける場合の接着剤と同様に光透過フィルタ用顔料インクを吸収しにくい材質の樹脂微粒子を用いることができる。しかし、粒子径に関しては、まだら状の接着剤よりも小さくする必要がある。
【００７４】
また、顔料浸透層１６００内では、空隙構造の毛細管効果により膜厚方向と同様に平面方向にも光透過フィルタ用顔料インクが浸透拡散する。従って、島状に配置された個々の接着剤１０００Ａもしくは接着剤の凝縮部が顔料浸透層１６００の表面を覆う幅を、顔料浸透層の膜厚の２倍よりも小さくなるように構成することで、接着剤の直下にも光透過フィルタ用顔料インクを回り込ませることが可能になる。より好ましくは、個々の接着剤１０００Ａもしくは接着剤の凝縮部によって顔料浸透層の表面を覆う幅が顔料浸透層の膜厚よりも小さくなるように、粒子状の接着剤１０００Ａもしくは接着剤の凝集部を配置すると良い。
【００７５】
このように、顔料浸透層１６００内での浸透拡散を利用することによって、顔料浸透層１６００の表面が接着剤で覆われた部分であっても、その下部の顔料浸透層１６００内にも光透過フィルタ用顔料インクを浸透して回り込ませることができる。従って、接着剤１０００Ａの配置・構造に応じて、顔料浸透層の浸透性・膜厚などを適切に調整すれば、接着剤直下に発生し易い微小な非画像部としてのホワイトポイントを低減することができ、顔料浸透層全域に亘って稠密な顔料画像を形成することが可能となる。
【００７６】
（接着性強化（複数の顔料浸透層））
画像支持体５５と顔料浸透層１６００との接着性を高めるためには、図１（ｃ）および図４（ａ）に示すように、顔料浸透層１６００を複数の層によって形成することも有効である。各図に示す顔料浸透層１６００は、第１の顔料浸透層１６８０の表面に、画像支持体５５との接着性に優れた薄膜の第２の顔料浸透層１６８０を積層したものとなっている。すなわち、熔融膜化した際に顔料膜１６０６を包み込むように保持する第１の顔料浸透層１６１１とは異なり、画像支持体５５への接着性がより優れた材質で構成され、かつ大きな空隙を有する第２の顔料浸透層１６８０を設ける。これにより、第２の顔料浸透層１６８０によって、画像支持体５５への接着転写性を強化することができる。
【００７７】
第２の顔料浸透層１６８０は、種々の画像支持体５５との親和性・接着性と、熔融膜化する第１の顔料浸透層１６１１との親和性・接着性と、を重視した材料を選定すれば良い。例えば、熔融膜化する第１の顔料浸透層１６１１の樹脂材料だけでは接着しにくいガラス表面など、使用する画像支持体５５の種類に合わせて、第２の顔料浸透層１８００の樹脂材料を選定して構成すれば良い。これによれば、種々の画像支持体５５に対しても良好な接着転写性が得られる。
【００７８】
また、第２の顔料浸透層１６８０は、第１の顔料浸透層１６７０に比べて空隙が大きいため、毛細管力が小さい。従って、光透過フィルタ用顔料インク１００３の浸透性を考慮して、第１の顔料浸透層１６７０よりも薄膜に構成することが好ましい。第２の顔料浸透層１６８０の表面に着弾した光透過フィルタ用顔料インク１００３の液滴は、第２の顔料浸透層１６８０の空隙構造によって速やかに浸透する。第２の顔料浸透層１６８０に浸透したインクの先端が、空隙の小さい第１の顔料浸透層１６７０との界面に到達すると、空隙がやや小さく毛細管力がやや大きい第１の顔料浸透層１６７０に吸収され始める。このとき、空隙が大きい第２の顔料浸透層１６８０は流路抵抗が小さいため、後続の光透過フィルタ用顔料インク１００３も千切れることなく追従して、第１の顔料浸透層１６７０に吸収され始める。すなわち、第１の顔料浸透層１６７０は、顔料粒子１６０６よりも十分に大きな空隙を有していることから、大きな毛細管力は発生しにくいが、流路抵抗は小さいので、より薄膜で空隙構造が小さい第２の顔料浸透層１６８０の表面に記録された光透過フィルタ用顔料インク１００３は、顔料粒子１００３ａも含めてスムーズに薄膜の第１の顔料浸透層１６７０内に浸透吸収される。
【００７９】
一方、溶媒吸収層１６０１の空隙構造は、顔料粒子１６０６よりも十分に小さな細孔を有する空隙構造を備えていることから、毛細管力が格段に大きい。また、顔料粒子１００３よりも空隙が小さく流路抵抗も大きいため、顔料粒子１００３は溶媒吸収層１６０１と第１の顔料浸透層１６７０との界面で固液分離され、光透過フィルタ用顔料インク１００３の溶媒成分１６０７のみが溶媒吸収層１６０１に速やかに吸収される。すなわち、第２の顔料浸透層１６８０の表面から第１の顔料浸透層１６７０に吸収浸透してきた、光透過フィルタ用顔料インク１００３の一部が溶媒吸収層１６０１と第１の顔料浸透層１６７０との界面に到達すると、溶媒吸収層１６０１の格段に大きな毛細管力によって、光透過フィルタ用顔料インク１００３の溶媒成分１００３ａが速やかに吸収され始める。このため、第２の顔料浸透層１６８０や第１の顔料浸透層１６７０内にある後続の光透過フィルタ用顔料インク１００３も順次速やかに溶媒吸収層１６０１に吸収される。すなわち、インクの粘度・表面張力によって、千切れることなく連続的に溶媒浸透層１６０１内に浸透していく。そして、最終的には、溶媒吸収層１６０１に付与された光透過フィルタ用顔料インクの溶媒成分は、ほとんど全てが溶媒吸収層１６００に吸収・保持される。従って、複数の層からなり、毛細管力が比較的小さい顔料浸透層１６００であっても、光透過フィルタ用顔料インク１００３における溶媒成分１６０７の滞留時間を短くすることができる。また、顔料浸透層１６００に付与された光透過フィルタ用顔料インクのほぼ全ての溶媒成分が溶媒吸収層１６０１に吸収されるため、顔料浸透層１６００には殆ど溶媒成分１６０７が残留しない。よって、インクジェット記録により画像を形成した後、特別に乾燥手段や乾燥時間を設けずに加圧加熱処理を行ったとしても、溶融した顔料浸透層１６００には良好な接着性を維持することができる。すなわち、インクジェット記録直後であっても、画像支持体５５に対する接着転写処理を速やかに開始することができる。
【００８０】
また、加圧加熱処理によって顔料浸透層１６００が溶融膜化しても、溶媒を吸収保持した溶媒吸収層１６０１は空隙構造を維持するため、溶媒吸収層１６０１からの溶媒成分１６０７の逆流や染み出しが生じることはない。従って、画像支持体５５へと転写体１Ｇが接着された後、溶媒成分によって転写体１Ｇの接着性が低下することもない。さらに、第１の顔料浸透層１６８０と溶媒吸収層１６０１との界面で、顔料粒子１６０６は、第２の顔料浸透層１６８０に残らずに通過して薄膜稠密に圧縮されながら固液分離される。このため、薄膜の第１の顔料浸透層１６１１の底部に、高濃度かつ高精細な顔料画像１６０６を形成することができる。
【００８１】
また、第２の顔料浸透層１６８０の樹脂材料は、種々の画像支持体および第１の顔料浸透層１６１１との接着性向上を重視して、第１の顔料浸透層１６７０とは異なる樹脂材料が用いられている。このため、薄膜の第１の顔料浸透層１６７０のみでは強固な接着状態が得られにくいガラス表面や金属表面などの画像支持体に対しても、本例の転写材では、第１、第２の顔料浸透層が接着強化膜として機能し、強固な接着状態が得られる。
【００８２】
（顔料粒子大小と空隙径の関係（転写材の汎用性向上））
転写材１への光透過フィルタ用顔料インクの付与は、種々のインクジェット記録装置を用いて行うことが可能である。光透過フィルタ用顔料インク１００３は、主成分としての水や揮発性溶媒と添加剤としての不揮発性溶媒などを混合した溶媒成分１６０７に、色材である顔料粒子１６０６が均一に分散されている。
【００８３】
本例の転写材１は、厚膜に形成された溶媒吸収層１６０１の空隙構造を、顔料粒子１６０６よりも十分に小さな細孔により構成し、薄膜の顔料浸透層１６００の空隙構造を、顔料粒子１００３よりも十分に大きな空隙径により構成している。これにより、顔料浸透層１６００と溶媒吸収層１６０１との界面で顔料粒子１６０６が固液分離されて顔料浸透層１６００の底部に薄膜稠密な顔料画像が形成され、溶媒成分のほぼ全てが溶媒吸収層１６０１に速やかに順次吸収される、というインク吸収メカニズムを実現している。従って、種々のインクジェット記録装置に対応するためには、使用が想定される光透過フィルタ用顔料インク１００３の中で、最も大粒径の顔料粒子１６０６より十分に大きな空隙を有する薄膜の顔料浸透層１６００を構成する必要がある。さらに、溶媒吸収層１６０１については、最も小粒径の顔料粒子１６０３よりも十分に小さい空隙を有する厚膜の層によって構成することが必要となる。さらに、顔料浸透層１６００は、種々の画像支持体との接着転写性を重視して薄膜に設計することが好ましい。また、溶媒吸収層１６０１は、にじみ過ぎによる解像度の低下を懸念する必要はない。従って、大きな毛細管力と十分な溶媒吸収容量が得られるように、溶媒吸収性を重視して顔料浸透層１６００を厚膜に設計することができる。
【００８４】
すなわち、本発明に係る転写材は、大きな顔料粒子のインクジェット記録装置でも、小さな顔料粒子のインクジェット記録装置でも利用することが可能なので、幅広いインクジェット記録装置が適用可能である。
【００８５】
以上説明したように、本発明に係る転写材は、空隙吸収型でインク溶媒吸収性に優れた厚膜の溶媒吸収層と、空隙吸収型で、かつ、加圧加熱により空隙構造が解消されて熔融膜化することで画像支持体と接着可能な薄膜の顔料浸透層とを積層することで構成される。溶媒吸収層の空隙構造は顔料粒子よりも十分に小さな細孔により構成され、顔料浸透層の空隙構造は顔料粒子よりも十分に大きな空隙径により構成されている。また、種々のインクジェット記録装置を用いて、光透過フィルタ用顔料インクによるインクジェット記録を行った後、接着転写装置を用いて、種々の画像支持体に重ね合わせて加圧加熱処理を行う。これにより、顔料膜を形成した顔料浸透層が熔融膜化して顔料保持膜を形成ながら画像支持体に接着転写され、その後、空隙構造を維持して溶媒成分を吸収している溶媒吸収層を除去することで、高精細で光透過吸収特性に優れたフィルタ転写物を作製することが可能になる。
【００８６】
（転写材の製造方法）
＜溶媒吸収層の膜化および溶媒吸収層の材料と作製方法＞
本発明のカラーフィルタ用転写材の溶媒吸収層１６０１は、顔料粒子１００３ａよりも十分に小さな細孔構造による毛細管現象の作用によって、光透過フィルタ用顔料インクの液体成分である溶媒成分を速やかに、かつ大量に吸収するために、厚膜に形成されている。従って、溶媒吸収層１６０１自体をシート状に膜化する場合の材料としては、空隙構造内に溶媒成分を十分に吸収可能で、搬送性やハンドリング性に優れた十分な厚みを有し、顔料粒子の大きさより十分に小さい細孔が形成されている材料を用いれば良い。細孔構造を有する溶媒吸収層１６０１としては、セルロースナノファイバーに化学処理を施して抄紙した透明シートやセルロースナノファイバーを、樹脂と複合化した透明の樹脂複合化フィルムが挙げられる。また、二酸化ケ珪素（SiO2）を主成分とする珪藻土の原料を水熱反応させることによって微細孔を形成したものを用いても良い。あるいは、ポリフッ化ビニリデン、ポリスチレン、ポリエチレン、ポリプロピレン、ポリエステル、ポリアミド等をクレイズ処理あるいは炭酸カルシウムを分散させたフィルムを、延伸加工したものを用いることができる。例えば、ポリエチレンを主成分として、炭酸カルシウムを分散させたフィルムを延伸加工して得られる多孔質溶媒吸収層を、さらに延伸加工することで、多孔質溶媒吸収層を製造することができる。あるいは、クレイズ加工により、溶媒吸収層に細孔構造を形成しても良い。クレイズ加工は、フィルムをその分子配向方向に対して略並行に所定の角度で折り曲げ、その上面および下面に圧力を掛けながら引っ張る。これにより、分子束（フィブリル）と孔（ボイド）とが形成され、それらが部分的に連結して、全体としてスポンジ構造を成すように貫通する細孔を形成できる。このとき、溶媒吸収層を２０μｍ〜３００μｍとすれば良好な搬送性が得られた。
【００８７】
＜基材＞
本実施形態のフィルタ用転写材は、インクジェット記録の際の搬送性向上や、さらに、接着転写時のハンドリング性を向上させるために、シート状の基材５０の上に順次複数の層を積層することによってインク受容層１６を形成しても良い。すなわち、基材５０上に、溶媒吸収層１６０１や顔料浸透層１６００などのインク受容層１６を順次設けることで、各々の製膜時の生産性を向上させることもできる。基材５０を設ける場合には、画像支持体５５への接着転写後に剥離または溶解洗浄などの除去処理を行うことにより、溶媒吸収層と共に基材５０を除去すれば良い。基材５０は、カラーフィルタ画像を形成する画像記録時において、転写材１のカールを抑制し、搬送性を良好にする搬送層としての機能を有する。また、基材５０の搬送性をさらに向上させるために、滑り性の改善などのために公知の搬送補助層などを裏面側に設けても良い。また、基材５０は、透明、不透明、あるいは有色の材料のいずれも選択可能である。
【００８８】
機械的特性と熱的特性の観点から、好ましい基材１の材料としてはポリエチレンテレフタレート（ＰＥＴ）の場合が多い。基材１を構成する樹脂には、フィルタ用転写材の用途に応じて適宜選択すれば良く、種々の材質のものを用いることができる。基材の厚みは、基材がロール状である場合には、好ましくは５μｍ以上、１００μｍ以下、より好ましくは１５μｍ以上、５０μｍ以下とすることにより、フィルタ用転写材の搬送性を向上させることができる。逆に、カットシートやプレート状のフィルタ用転写材１を構成するために適した基材は、耐カール性や給紙性能などから、機械的強度や固さに優れている厚い基材を搬送層として用いることが好ましい。基材５０の好ましい厚さは、３０μｍ以上、３００μ以下であり、より好ましくは５０μｍ以上２００μ以下とすれば良い。
【００８９】
このように、基材５０の厚さは、構成すべき転写材１の搬送性や材料強度を考慮して適宜決定すれば良い。なお、接着転写工程における加圧加熱処理は、図６に示すように、基材５０側を加熱し、その熱を、溶媒吸収層１６０１を介して溶媒吸収層１６０１に伝達することにより顔料浸透層１６００を熔融膜化させることが可能である。この場合、顔料浸基材５０の熱抵抗を考慮した上で、加圧加熱条件を調整すれば良い。また、薄膜状のガラス板や樹脂フィルムなどの画像支持体５５側から加熱して顔料浸透層１６００を熔融膜化させることも可能である。
【００９０】
（顔料粒子を固液分離するための空隙径と膜厚）
光透過フィルタ用顔料インク１００３の顔料粒子１００３ａと同程度か、これより小さな粒径の無機微粒子を含む水溶性樹脂を、基材５０上に積層することにより、顔料粒子１００３ａよりも十分に小さな空隙を有する溶媒吸収層１６０１を形成することができる。この溶媒吸収層１６０１によれば、光透過フィルタ用顔料インクの溶媒成分１６０７を吸収し、かつ、顔料粒子１００３ａの侵入を阻止して、光透過フィルタ用顔料インク１００３を固液分離することが可能になる。また、溶媒吸収層１６０１を厚膜に形成する場合、樹脂微粒子の大きさは、インクジェット記録装置から吐出される光透過フィルタ用顔料インク１００３の顔料粒子１００３ａよりも十分小さくなるように決定することができる。
【００９１】
本発明者らの検討によれば、無機微粒子および水溶性樹脂によって構成される空隙吸収型の溶媒吸収層の細孔直径の平均（平均細孔直径）は、５ｎｍ〜１００ｎｍ程度が好ましい。平均細孔直径が５ｎｍ未満の場合には、溶媒吸収層を相当に厚くしないと十分なインク吸収容量が得られないため、インクが溢れて、溶媒吸収層１６０１に未吸収のインク溶媒が残存するおそれがある。また、平均細孔直径が１００ｎｍより大きい場合には、顔料粒子１００３ａが溶媒吸収層１６０１との界面で十分に固液分離されずに、溶媒吸収層内部にも浸透拡散してしまい、画像の発色性や解像性が十分に得られない場合がある。
【００９２】
上記のような５ｎｍ〜１００ｎｍ程度の平均細孔直径が得られれば、溶媒吸収層１６０１に用いられる無機微粒子および水溶性樹脂の粒子径は特に限定されない。無機微粒子としては、一次粒子径が５ｎｍ〜１００ｎｍ、凝集した二次粒子径が２０ｎｍ〜５００ｎｍ程度のものを用い、樹脂微粒子には、平均粒子径が２０ｎｍ〜５００ｎｍ程度のものを用いることで、良好な空隙構造が得られた。
【００９３】
一般に、顔料粒子の平均粒子径は、４０ｎｍ〜１１０ｎｍ程度であるが、９０〜１１０ｎｍの大粒径の顔料粒子を用いた光透過フィルタ用顔料インクを用いる場合には、溶媒吸収層の平均細孔直径を１０〜８５ｎｍとすることが好ましい。これによれば、より良好で安定したインク溶媒吸収性および固液分離性が得られる。
【００９４】
上記範囲の平均細孔直径を形成する場合には、一次粒子径が１０ｎｍ〜８５ｎｍ、凝集した二次粒子径が５０ｎｍ〜４００ｎｍとなる無機微粒子と、平均粒子径が５０〜４００ｎｍの樹脂微粒子を用いれば良い。
【００９５】
また、４０〜５０ｎｍの小粒径の顔料粒子を含む光透過フィルタ用顔料インクを用いる場合には、溶媒吸収層１６０１の平均細孔直径が１０ｎｍ〜３５ｎｍとなるように調整する。これによれば、さらに良好で安定したインク溶媒吸収性と顔料固液分離性が得られると共に、光学的により高い透明性を得ることができる。また、上記範囲の平均細孔直径を形成する場合には、好ましくは、一次粒子径が１０ｎｍ〜３５ｎｍ、凝集した二次粒子径が５０ｎｍ〜２００ｎｍの無機微粒子と、平均粒子径が５０〜２００ｎｍとなる樹脂微粒子を用いる。
【００９６】
また、溶媒成分の吸収容量とフィルタ用転写材としての搬送性やハンドリング性を考慮した場合、溶媒吸収層１６０１は厚く形成することが好ましい。しかし、顔料浸透層を熔融膜化させる加熱処理において、溶媒吸収層１６０１を介して溶媒吸収層１６０１に熱伝達を行う場合には、溶媒浸透層１６０１を厚くしない方が有利である。本発明者らが検討では、溶媒吸収層を２０μｍ〜３００μｍとした場合に、良好なインク溶媒吸収性と搬送性・ハンドリング性が得られた。また、転写材１の搬送性・ハンドリング性に関しては、基材５０を併用することで向上させることが可能であるので、溶媒吸収層を１０μｍ〜８０μｍとしても良好なインク溶媒吸収性が得られた。但し、基材５０が厚く、熱伝導性に劣る材質の場合には、溶媒吸収層１６０１での熱伝達性を考慮する必要が有るため、溶媒吸収層１６０１の厚さは２０μｍ〜８０μｍとなるように調整することが好ましい。さらに、基材５０を併用する場合には、溶媒吸収層１６０１の厚さは１０μｍ〜６０μｍとなるように調整すれば良い。
【００９７】
（溶媒吸収の空隙容量と空隙率）
本発明者らの検討によれば、無機微粒子および水溶性樹脂によって構成される空隙吸収型の溶媒吸収層１６０１の空隙容量は、０．１ｃｍ3／ｇ〜約３．０ｃｍ3／ｇ程度であった。溶媒吸収層１６０１が薄く、細孔容積が０．１ｃｍ3／ｇ未満の場合には、十分なインク吸収性能が得られず、インクが溢れて、顔料浸透層１６００に未吸収のインク溶媒が残存するおそれがある。
【００９８】
また、溶媒吸収層１６０１がやや大き目の空隙構造で厚く構成され、細孔容積が３．０ｃｍ3／ｇを超える場合には、溶媒吸収層１６０１の強度が弱くなり、溶媒吸収層１６０１内にクラックや粉落ちが生じ易くなる。無機微粒子および水溶性樹脂で構成される空隙吸収型の溶媒吸収層１６０１において、上記の空隙容量を有する場合、インク受容層の空隙率は６０％〜９０％程度であった。溶媒吸収層１６０１の空隙率が６０％以下の場合には、十分なインク吸収容量が得られず、インクが溢れて、顔料浸透層１６００に未吸収のインク溶媒が残存してしまう場合があった。また、空隙率が９０％を超える場合には、溶媒吸収層１６０１の強度が弱くなり、溶媒吸収層１６０１内にクラックや粉落ち、が生じ易くなるおそれがある。
【００９９】
（空隙構造の維持）
また、水溶性樹脂によって結着された無機微粒子間の空隙が、インク受容層内の全域にほぼ均一に配置されることによって、インクをほぼ等方的に浸透させることができる。また無機微粒子を水溶性樹脂のバインダーで結合させることによって空隙が設けられたインク受容層は、無機微粒子が非常に硬い材質であるため、圧力や熱によっても空隙構造が壊れにくく、加熱圧着処理を行った後も空隙構造をほぼ保持することが可能である。このため、吸収したインクをその内部に保持することができ、また蒸気が発生してもその内部に封じ込めることができる。そのため、光透過フィルタ用顔料インクの液体成分である水などの主要溶媒や不揮発性溶剤が表面に染み出させることなく顔料浸透層１６００を適正に溶融膜化させることができるので、画像支持体５５に顔料保持膜１６５０を良好に接着転写することができる。すなわち、光透過フィルタ用顔料インク１００３によるインクジェット記録直後であっても、顔料浸透層１６００には光透過フィルタ用顔料インク１００３の溶媒成分が逆流する可能性は少ない。このため、溶媒吸収層１６０１内に吸収された溶媒の乾燥を待つことなく、速やかに画像支持体５５に対する加圧加熱処理を行うことができる。すなわち、溶媒成分１６０７を乾燥するための膨大な乾燥エネルギーや時間を必要とせず、簡易な工程で効率的に顔料浸透層１６００の溶融膜化を実現することができる。
【０１００】
（無機微粒子または熔融しにくい樹脂微粒子）
無機微粒子を構成する無機材料の種類は特に制限されない。また、無機微粒子と水溶性樹脂により構成される空隙吸収型のインク受容層は、特別な配向処理がなくても作製できるため、生産性も良好である。但し、インク吸収能が高い無機材料であることが好ましい。無機材料からなる無機微粒子の中でも、アルミナ及びアルミナ水和物からなる群より選択される少なくとも１種類の物質からなるアルミナ微粒子や、シリカ微粒子等が好ましい。
【０１０１】
無機微粒子の代わりに、熔融温度Ｔｇが転写温度よりも高く、加圧加熱による接着転写時にも熔融変形しにくい樹脂微粒子をバインダー樹脂により結合して、空隙が形成された空隙吸収型の溶媒吸収層を形成することも可能である。樹脂微粒子の中でも溶融温度Ｔｇが転写温度よりも高い樹脂微粒子を用いて空隙構造を形成すれば、加圧加熱時処理における熱によっても粒子構造が維持されるため、樹脂粒子の空隙が潰れることがない。また、接着転写温度よりも軟化溶融温度が高い樹脂微粒子は、高Ｔｇ樹脂であり、一般に、樹脂微粒子を構成する分子構造が剛直であるものが多く、比較的硬い粒子である。そのため、圧力によって空隙が潰れにくい。
【０１０２】
樹脂微粒子を構成する樹脂材料の種類は特に制限されないが、光透過フィルタ用顔料インクの溶媒成分との親和性が高く、常温で安定した空隙構造を維持できる樹脂材料であることが好ましい。このような樹脂としては、アクリル系樹脂、酢ビ樹脂、塩ビ樹脂、エチレン／酢ビ共重合樹脂、ポリアミド樹脂、ポリエステル樹脂、ウレタン系樹脂、ポリオレフィン樹脂等の樹脂、またはそれらの共重合体樹脂が好ましい。
【０１０３】
（水溶性樹脂）
水溶性樹脂は、２５℃において、水と十分に混和する樹脂、または水に対する溶解度が１（ｇ／１００ｇ）以上の樹脂である。また、無機微粒子や樹脂微粒子と合わせて、空隙吸収型のインク受容層に用いる場合、水溶性樹脂は、無機微粒子を結着するバインダーとして機能する。水溶性樹脂としては、例えば、澱粉、ゼラチン、カゼイン及びこれらの変性物；ポリビニルアルコール（完全けん化、部分ケン化、低けん化等）ポリ（メタ）アクリル酸又はその共重合体樹脂、等を挙げることができる。水溶性樹脂の中でも、ポリビニルアルコール、特に、ポリ酢酸ビニルを加水分解（けん化）することにより得られる、けん化ポリビニルアルコールは第１の溶媒吸収層１６７０のバインダーとして用いることが好ましい。特に、けん化度７０〜１００ｍｏｌ％のポリビニルアルコールが好ましい。けん化度とは、ポリビニルアルコールの酢酸基と水酸基の合計モル数に対する水酸基のモル数の百分率を意味する。インク受容層は、平均重合度が２，０００〜５，０００のポリビニルアルコールを含有する組成物からなることが好ましい。水溶性樹脂は、１種を単独で用いることもできるが、２種以上を混合して用いることもできる。「２種以上」とは、けん化度、平均重合度等の特性が異なるものも含まれる。
【０１０４】
顔料浸透層あるいは第１の溶媒吸収層のバインダーとしてはポリ（メタ）アクリル酸、またはその共重合体樹脂を用いることが好ましい。すなわち、ポリ（メタ）アクリル酸、またはその共重合体樹脂を顔料浸透層１６００に用いた場合には、画像支持体５５との接着時に熔融して画像支持体５５に接着させることができる。また、第１の溶媒吸収層１６１１に共重合体樹脂を用いた場合には、溶剤を用いて第２の溶媒吸収層１６１２を剥離する際にバインダーが溶解し易くなるため、第２の溶媒吸収層１６１２を剥離し易くすることができる。
【０１０５】
（基材上に溶媒吸収層を形成する方法）
溶媒吸収層１６０１の生産性を向上させると共に、インクジェット記録装置を用いる際の搬送性や、画像支持体５５への接着転写時の溶媒吸収層１６０１の剥離性などのハンドリング性を高めるため、転写材１に基材５０を併用することも可能である。この場合は、搬送性やハンドリング性の向上を目的として溶媒吸収層を厚くする必要がなくなり、溶媒吸収層の厚さは、溶媒成分の吸収に十分な膜厚、例えば１０μｍ〜８０μｍ程度になるように調整すれば良い。
【０１０６】
溶媒吸収層を形成は、少なくとも無機微粒子または樹脂微粒子と水溶性樹脂とを媒体と適宜混合して塗工液を調製し、公知の塗膜装置を用いて基材の表面に塗工液を塗布して乾燥させることにより行う。これにより、所望の空隙構造を有する溶媒吸収層を形成することができる。塗工方法としては、従来公知の方法を用いることができる。例えば、ブレードコーティング法、エアーナイフコーティング法、カーテンコーティング法、スロットダイコーティング法、バーコーティング法、グラビアコーティング法、ロールコーティング法などを挙げることができる。用途に応じて、その他の添加剤として、例えば、界面活性剤、顔料分散剤、増粘剤、消泡剤、インク定着剤、酸化防止剤、紫外線吸収剤、防腐剤、ｐＨ調整剤などを塗工液に加えても良い。
【０１０７】
塗工液中の無機微粒子または樹脂微粒子の粒子濃度は、塗工液の塗工性などを考慮して適宜決定すれば良く、特に限定されない。但し、塗膜速度と膜の均一性の観点から、塗工液の全質量に対して、１０質量％以上かつ３０質量％以下とすることが好ましい。また、水溶性樹脂の量を、無機微粒子や樹脂微粒子の１００質量部に対して、３．３〜２０質量部、好ましくは３．３質量部以上２０質量部以下、さらに好ましくは５質量部以上１５質量部以下とすることにより、空隙吸収型の溶媒吸収層を形成することができる。樹脂微粒子の粒子濃度を上記の範囲にすることで、インクの吸収性は良好になると共に、水溶性樹脂によって結着された微粒子間の空隙を、溶媒吸収層１６０１内の全域にほぼ均一に配置することが可能になる。これにより、光透過フィルタ用顔料インクの溶媒成分をほぼ等方的に浸透させることができる。
【０１０８】
なお、水溶性樹脂の量を３．３質量部以下にした場合には、無機微粒子や樹脂微粒子を結着するためのバインダー量が少ないために、溶媒吸収層の強度が低下して、ひび割れおよび粉落ちが発生するおそれがあるため、好ましくない。一方、水溶性樹脂の量を２０質量部以上とした場合には、水溶性樹脂の量が多くなるため、水溶性樹脂が溶媒吸収層の空隙を埋めて、溶媒成分の吸収性が損なわれるため好ましくない。塗工液の塗工量は、固形分換算で１０ｇ／ｍ2以上かつ８０ｇ／ｍ2以下とすることが好ましい。塗工量を１０ｇ／ｍ2以上、好ましくは１５ｇ／ｍ2以上とすることにより、光透過フィルタ用顔料インク中の溶媒成分の吸収性に優れた溶媒吸収層１６０１を形成することができる。一方、塗工量を８０ｇ／ｍ2以下、より好ましくは６０ｇ／ｍ2以下とすることにより、厚膜の溶媒吸収層を乾燥させる際に、カールが発生し難くなる。
【０１０９】
（密着層）
フィルター製造工程において、転写材１と基材５５とを併用する場合に、基材５５上に公知の塗膜装置を用いて予め密着層１６０３を設けておき、その密着層１６０３の上に、溶媒吸収層１６０１を塗工することも可能である（図１（ｃ）参照）。密着層１６０３を構成する密着剤の種類は特に限定されないが、このような材料としては、例えば、熱可塑性の合成樹脂、天然樹脂、ゴム、ワックス等を用いて形成することができる。なお、必要に応じて界面活性剤を添加しても良い。基材５０への密着層１６０３の形成は、公知の塗工装置により、基材に密着剤を含有する組成物を、塗工して、乾燥することにより行なう。塗工液中の粒子濃度は、塗工液の塗工性などを考慮して適宜決定すれば良く、特に限定されないが、塗膜速度と膜の均一性の観点から、塗工液の全質量に対して、０．１質量％以上かつ５質量％以下とすることが好ましい。塗工液の塗工量は、固形分換算で０．１ｇ／ｍ2以上かつ１ｇ／ｍ2以下とすることが好ましい。塗工量を０．１ｇ／ｍ2以上、好ましくは１ｇ／ｍ2以下とすることにより、溶剤吸収層１６０１と基材５０との密着性を良好に保つことができる。
【０１１０】
また、溶媒吸収層１６０１が塗工される基材５０の表面を、予めコロナ放電処理やプラズマ放電処理を行って表面改質処理を施したり、ＩＰＡやアセトン等の有機溶剤を塗工したりして基材５０の表面の塗れ性を改良することも、基材５０と溶剤吸収層１６０１との密着性を向上させる上で有効である。
【０１１１】
（顔料浸透層）
フィルタ用転写材１における顔料浸透層１６００は、加圧加熱処理によって熔融膜化して空隙構造を消滅させることが可能な材料を用い、顔料粒子よりも十分に大きな空隙径を有する薄い空隙構造が構成されるように、溶媒吸収層１６０１に積層する。すなわち、顔料浸透層１６００は、インクジェット記録装置によって付与された光透過フィルタ用顔料インクの溶媒および顔料粒子をスムーズに浸透拡散吸収させることが可能な空隙吸収型の薄膜のインク受容層によって構成する。
【０１１２】
（顔料浸透層の空隙径（細孔直径））
薄膜の顔料浸透層の空隙は顔料粒子よりも十分に大きくなるように、インクジェット記録装置で想定される顔料粒子の大きさを考慮して、所望の空隙構造が得られるように、樹脂微粒子の大きさを決定すれば良い。本発明者らの検討によれば、無機微粒子および水溶性樹脂によって構成される空隙吸収型の顔料浸透層の細孔直径の平均（平均細孔直径）は、５０ｎｍ〜２００ｎｍの程度が好ましい。
【０１１３】
通常用いられている顔料粒子の大きさは、４０ｎｍ〜１１０ｎｍ程度であるので、例えば、９０ｎｍ〜１１０ｎｍ程度の、大きめの顔料粒子を浸透拡散させるためには、６００ｎｍ〜１．８μｍ程度の樹脂微粒子を用いて、１２０ｎｍ〜１８０ｎｍ程度の空隙構造を構成すれば良い。また、４０ｎｍ〜５０ｎｍ程度の、小粒径の顔料粒子を用いた高画質な光透過フィルタ用顔料インクを想定する場合は、３００ｎｍ〜１．８μｍ程度の樹脂微粒子を用いて、６０ｎｍ〜１８０ｎｍ程度の空隙構造を構成すれば良い。
【０１１４】
本発明者らの検討によれば、顔料粒子の浸透性以外にも、膜強度やインク吸収速度などの観点も考慮すると、樹脂微粒子および水溶性樹脂によって構成される空隙吸収型の顔料浸透層１６００の細孔直径の平均（平均細孔直径）は、５０ｎｍ〜２００ｎｍの程度にすることが好ましい。平均細孔直径が５０ｎｍ以下の空隙構造の顔料浸透層では、ほとんどの光透過フィルタ用顔料インクの顔料粒子が浸透できずに、顔料浸透層１６００の表面に顔料粒子が残ってしまう。そのため、顔料浸透層１６００を熔融膜化して画像支持体５５へ接着転写する際に、接着性の弱い顔料粒子が画像支持体５５と顔料保持膜１６００との間に挟まれてしまい、接着転写性が低下してしまうおそれがある。一方、平均細孔直径が２００ｎｍ以上の場合には、顔料浸透層の膜強度が弱くなることで、インクジェット記録装置での搬送時に、クラックや粉落ちが生じ易くなるおそれがある。
【０１１５】
（顔料浸透層の膜厚）
顔料浸透層１６００に浸透異方性を持たせない場合には、光透過フィルタ用顔料インクは膜厚方向にも平面方向にも等方的に浸透拡散する。従って、インクの平面方向への拡がりを抑えて画像が滲まないようにするためには、顔料浸透層全体の浸透性を制御すると共に、所望のインク吸収量に応じて顔料浸透層の膜厚を調整することが望ましい。顔料浸透層の厚みは１μｍ〜１０μｍとすれば良好な顔料浸透性及び顔料拡散性を示した。また、本実施形態における転写材１では、顔料浸透層１６００の表面に着弾した光透過フィルタ用顔料インクが顔料浸透層１６００内に順次浸透し、溶媒吸収層１６０１との界面にまで、光透過フィルタ用顔料インクの先端が速やかに到達することが必要である。このため、顔料浸透層１６００の膜厚が厚くなり過ぎると、光透過フィルタ用顔料インクのほぼ全ての溶媒成分を溶媒吸収層で吸収できなくなる恐れがあり、接着転写性の低下が懸念される。
【０１１６】
さらに、顔料浸透層１６００の膜厚が光透過フィルタ用顔料インク液滴の大きさよりも厚いと、光透過フィルタ用顔料インクが溶媒吸収層１６００との界面に到達できずに、溶媒成分と顔料粒子が顔料浸透層内に吸収されてしまうこともある。この場合、接着転写性の低下に加えて、光透過フィルタ用顔料インクの固液分離ができないために、顔料浸透層１６００の底部に薄膜稠密に圧縮された顔料膜を形成できなくなるおそれがある。すなわち、溶媒吸収層１６０１との界面に、着弾した光透過フィルタ用顔料インクの先端が速やかに接触できるように、顔料浸透層１６００は薄膜に構成されることが好ましい。
【０１１７】
また、顔料浸透層１６００の空隙は、顔料粒子より十分に大きくしていることから、空隙の毛細管力も弱くなる。そのため、光透過フィルタ用顔料インクが顔料浸透層１６００と溶媒吸収層との界面に到達するまでの時間が長くなりやすいので、１０μｍを超える膜厚で顔料浸透層を構成することは好ましくない。一方、顔料浸透層１６００が１μｍよりも薄くなると、高濃度で記録した場合には、顔料浸透層１６００内に記録された顔料粒子の全てを収納しきれずに表面へ溢れてしまい、顔料膜１６０６の擦過性の低下が懸念される。そのため、高解像度で高濃度の顔料膜１６０６を形成する場合などには、顔料浸透層１６００の厚みを２μｍ〜５μｍとなるように調整することがより好ましい。
【０１１８】
（顔料浸透層の熔融膜化）
また、転写材１は、加圧加熱処理において、顔料浸透層を構成する樹脂粒子と結合樹脂とが顔料粒子１００３ａを包み込みながら熔融膜化し、画像支持体５５と接着することによって、画像支持体５５の表面に強固な顔料保持膜１６５０を形成できるように構成する。そのため、顔料浸透層１６００は、加圧加熱処理による接着転写時に熔融膜化可能なように、熔融温度Ｔｇが転写温度よりも低い樹脂材料であり、かつ顔料粒子１００３ａよりも十分に大きな空隙構造を形成するように大きめの樹脂微粒子をバインダー樹脂により結合させることにより構成している。顔料粒子１００３ａよりも十分に大きな空隙構造を形成するため、顔料浸透層１６００には、可視光波長と同程度の大きな樹脂微粒子が用いられる。従って、熔融膜化前の顔料浸透層１６００の表面や空隙構造には、樹脂微粒子が剥き出しのままで無数の凹凸が存在する。このため、顔料浸透層１６００を完全に溶融膜化せずに空隙構造を残した場合には、樹脂微粒子表面や空隙で可視光の散乱が生じて、カラーフィルタの光吸収透過性が低下するおそれがある。このような不都合を解消するためには、顔料浸透層１６００は、加圧加熱処理による画像支持体５５への接着転写時に、自身の空隙構造を完全に消滅させると共に、画像支持体との接着面に生じる凹凸を完全に埋めながら、溶融膜化することが好ましい。
【０１１９】
（顔料浸透層の熔融温度）
本実施形態における溶融膜化可能な顔料浸透層１６００は、加圧加熱処理する前は空隙を構成するために粒子状態をなす一方、加圧加熱処理した後には溶融膜化する樹脂微粒子と、これらを接着する水溶性樹脂とで構成されている。樹脂微粒子と水溶性樹脂の少なくとも一方は、顔料粒子１６０６や画像支持体５５の表面との接着性に優れた樹脂材料を用いることが好ましい。樹脂微粒子は溶融膜化温度Ｔｇにより、粒子状態もしくは膜状態を容易にコントロールすることができる。溶融膜化温度Ｔｇは、インクジェット転写材を製造する際の乾燥温度よりも高く、かつ加熱圧着時の加熱温度よりも低い範囲にあれば良い。
【０１２０】
本発明者らの検討によれば、好ましい溶融膜化温度Ｔｇは３０℃〜１２０℃程度であった。溶融膜化温度Ｔｇが３０℃以下であると、室温で保存した場合に、加圧されていなくても顔料浸透層１６００が溶融膜化してしまう場合がある。一方、溶融膜化温度Ｔｇが１２０℃以上であると、基材側から加圧加熱して顔料浸透層１６００を溶融膜化する温度も高くなることから、過大な熱量が必要になり、加熱効率が低下する場合もある。
【０１２１】
（顔料浸透層の材料例）
顔料浸透層１６００は、加圧加熱する前は空隙を構成するために粒子状態をなす一方、加圧加熱した後には溶融膜化する樹脂微粒子と、樹脂粒子のバインダーとなる水溶性樹脂とで構成されている。このような、顔料粒子１００３ａを包み込むように膜化して、強固な顔料保持膜１６５０を形成する樹脂粒子の材料としては、アクリル系樹脂、ウレタン系樹脂、酢ビ樹脂、塩ビ樹脂、エチレン／酢ビ共重合樹脂などを用いることが好ましい。樹脂微粒子の溶融膜化温度Ｔｇは、転写材１を製造する際の乾燥温度よりも高く、かつ加熱圧着処理時の加熱温度よりも低い範囲（熔融膜化温度Ｔｇは３０℃〜１２０℃程度）にあれば良く、乾燥温度を制御することにより、熔融膜化可能な顔料浸透層１６００が製造される。
【０１２２】
顔料浸透層１６００に用いられる樹脂微粒子や結合材としての水溶性樹脂は、接着転写後に除去する層である溶媒吸収層１６０１に用いられる結合材としての水溶性樹脂との親和性が低いもので構成することが好ましい。顔料浸透層１６００の樹脂材料と溶媒吸収層１６０１の樹脂材料との親和性を低下させることにより、加圧加熱処理時に両樹脂材料が熔融してもそれらは互いに接着しにくくなる。このため、溶媒吸収層１６０１を顔料浸透層１６００との界面から容易に剥離させることができる。
【０１２３】
（第２の顔料浸透層の材料例）
図１（ｃ）に示すように第１の顔料浸透層１６７０と第２の顔料浸透層１６８０とを有する転写材において、第２の顔料浸透層１６８０は、次のような材料により構成することが好ましい。第２の顔料浸透層１６８０は、第１の顔料浸透層１６７０と同様に、加圧加熱処理する前は空隙を構成するために粒子状態をなす一方、加圧加熱した後には溶融膜化する樹脂微粒子と、樹脂微粒子のバインダーとなる水溶性樹脂とで構成される。加えて、第２の顔料浸透層１６８０は、ガラスなどの画像支持体５５への接着性が良好な樹脂材料で構成されることが好ましい。なお、顔料粒子よりも十分に大きく、かつ第１の顔料浸透層の細孔よりやや大きな空隙構造を構成することができるように、第２の顔料浸透層１６８０に使用する樹脂粒子には、第１の顔料浸透層１６７０を構成する樹脂粒子より粒子径がやや大きなものを使用する。これにより、顔料粒子の浸透性に優れた空隙構造を有し、かつ熔融した際には画像支持体５５に対して良好な接着性を示す第２の顔料浸透層１６８０を得ることができる。第２の顔料浸透層１６８０に使用する樹脂粒子の材料としては、アクリル系樹脂、ウレタン系樹脂などが好ましい。膜厚としては、１μｍ〜３μｍ程度の薄膜で、熔融膜化した際に、画像支持体と顔料保持膜との間の全面に亘って、凹凸や空隙を埋めて一様な接着強化膜を形成できるだけの体積があれば良い。
【０１２４】
（溶媒吸収層への顔料浸透層の製膜方法）
空隙を有する溶媒吸収層１６０１に顔料浸透層を形成する場合には、溶媒吸収層１６０１の表面を、予め、湿し水・浸し水などで処理して、溶媒吸収層１６０１の空隙を液体で充たしてから、顔料浸透層１６００形成用の塗工液を塗工すれば良い。顔料吸収層は、少なくとも樹脂微粒子と、水溶性樹脂とを、適宜媒体と混合して塗工液を調製し、これを溶媒吸収層１６０１の表面に塗布して乾燥させることによって、空隙構造を形成することができる。但し、溶媒吸収層１６０１の表面に顔料浸透層１６００形成用の塗工液を塗工する場合は、溶媒吸収層１６０１の空隙に顔料浸透層１６００の塗工液の水分とともに水溶性樹脂も浸透することにより、溶媒吸収層１６０１の空隙が埋まってしまう場合がある。また、顔料浸透層１６００は、溶媒浸透層１６０１の空隙よりも大きな樹脂粒子を用いているが、粒度分布がシャープでなく微粒子カットが不十分な場合など、空隙よりも小粒径の樹脂微粒子が塗工液に含まれる場合もある。この場合、溶媒吸収層１６０１の空隙が埋まってしまうおそれがある。
【０１２５】
本実施形態の転写材における溶媒浸透層では、溶媒浸透層にインク中の水分や溶媒成分１６０７をほぼ全量や速やかに吸収できるように高いインク吸収速度を保持する必要がある。このため、溶媒吸収層１６０１に空隙を保持しておくことは重要である。また、顔料浸透層１６００の塗工液の水分が溶媒吸収層１６０１の空隙内に急速に浸透して、溶媒吸収層１６０１の空隙に残存する空気と置き換わる過程では気泡が発生することがある。この気泡が、顔料浸透層１６００の塗工液を介して排出される際に、顔料浸透層１６００の塗工液中でトラップされてしまうと、塗工面に気泡が残る塗工不良を引き起こす場合もある。
【０１２６】
このような塗工不良を回避するためには、溶媒吸収層１６０１の表面を、予め、湿し水・浸し水などで処理して、溶媒吸収層１６０１の空隙を液体で充たしてから、顔料浸透層１６００形成用の塗工液を塗工すれば良い。湿し水・浸し水が、溶媒吸収層１６０１の空隙を埋めることにより、顔料浸透層１６００形成用の塗工液を塗工する前に溶媒吸収層１６０１の空隙に存在する空気を系外に放出することができる。さらに、顔料浸透層形成用の塗工液の塗工において、水溶性樹脂や微細な樹脂微粒子の空隙への侵入を防止することができる。
【０１２７】
なお、塗工液中の樹脂微粒子の粒子濃度は、溶媒吸収層１６０１と同様に塗工液の塗工性などを考慮して適宜決定すれば良く、特に限定されない。但し、塗膜速度と膜の均一性の観点から、塗工液の全質量に対して、１０質量％以上かつ３０質量％以下とすることが好ましい。塗工液の塗工量は、固形分換算で１ｇ／ｍ2以上かつ１０ｇ／ｍ2以下とすることが好ましい。塗工量を１ｇ／ｍ2以上、好ましくは１０ｇ／ｍ2以下とすることにより、良好な顔料浸透性及び顔料拡散性を示すことができる。
【０１２８】
また、塗工方法としては、溶媒吸収層１６０１と同等の方法を用いることができる。なお、溶融膜化可能な顔料浸透層１６００の形成には、顔料浸透層１６００の塗工液を塗工した後の乾燥温度を厳密に制御する必要がある。顔料浸透層１６００を形成する樹脂微粒子は、画像支持体５５への接着転写時に加圧加熱処理することで、溶融膜化する材料が選定されている。そのため、転写材の製造工程では、樹脂微粒子が粒子状態を維持して空隙構造を形成するように、顔料浸透層１６００の形成時の乾燥温度を、樹脂微粒子の溶融膜化温度Ｔｇよりも低く設定することが必要となる。顔料浸透層１６００の形成時に、樹脂微粒子が溶融膜化する温度以上の温度で長時間加熱乾燥すると、樹脂微粒子が溶融軟化して空隙構造が保持できなくなるので、乾燥条件には細心の注意が必要である。一方、顔料浸透層１６００の形成時の乾燥温度が高いと塗工スピードを高めることができる。従って、生産性の面においては、顔料浸透層１６００の形成時の乾燥温度をできるだけ高くするほうが好ましい。
【０１２９】
（第１の溶媒吸収層）
転写材１は、図１（ｄ）および図１（ｅ）に示すように、複数の層（図では、第1の溶媒吸収層１６１１と第２の溶媒吸収層１６１２）で構成しても良い。この場合、第１の溶媒吸収層１６１１は、加圧加熱処理によって熔融変形可能な樹脂微粒子をバインダー樹脂で結合することで顔料粒子よりも十分に小さな空隙を形成することが必要である。また、転写材１を画像支持体５５に接着転写する際の加圧処理では、空隙構造が消滅されて熔融膜化することが好ましい。この第１の溶媒吸収層１６１１は、顔料浸透層１６００の塗工前に、第２の溶媒吸収層１６１２の表面に設ける。
【０１３０】
＜第１の溶媒吸収層の材料例＞
第１の溶媒吸収層１６１１は、顔料浸透層と同様の材質ながら格段に小粒子径の樹脂微粒子を用いて、顔料浸透層１６００と同様に第２の溶媒吸収層１６１２に積層して構成する。この第１の溶媒吸収層１６１１の樹脂微粒子は、顔料粒子と同程度かさらに小さな粒子径を有し、かつ第２の溶媒吸収層１６１２を構成する無機微粒子よりはやや大きな粒子径を有している。このように第１の溶媒吸収層１６１１の樹脂微粒子の粒子径を選定することで、顔料粒子よりも小さく、かつ、第２の溶媒吸収層１６１２の空隙よりもやや大きな空隙を有する空隙構造を構成することができる。これにより、第１の溶媒吸収層１６１１は、顔料浸透層１６００との界面で顔料粒子と溶媒成分とを分離すると共に、溶媒成分を速やかに吸収することが可能となる。第１の溶媒吸収層１６１１は、吸収した溶媒成分を、第２の溶媒吸収層１６１２側へと速やかに移動させることが重要である。このため、第２の溶媒吸収層１６１２よりも薄膜に構成する。また、第１の溶媒吸収層１６１１に吸収された溶媒成分は第２の溶媒浸透層１６１２にほとんど吸収されるため、第１の溶媒吸収層１６１１には残留しにくい。このため、インクジェット記録直後でも加圧加熱による熔融膜化が可能である。すなわち、第２の溶媒吸収層１６１２は、高い毛細管力を有し、十分な膜厚により多量の溶媒吸収容量を有するため、ほぼ全ての溶媒成分が薄膜の第１の溶媒吸収層１６１１を速やかに通過して、厚膜の第２の溶媒吸収層１６１２に吸収される。
【０１３１】
また、第１の溶媒吸収層１６１１を顔料浸透層１６００と同様の樹脂材料で構成することにより、画像支持体５５に転写材1を接着転写させるための加圧加熱処理によって、第１の溶媒吸収層１６１１は、顔料浸透層１６００と同様に膜化溶融する。これにより、第１の溶媒吸収層１６１１は、顔料粒子を保護する強固な透明保護膜を形成することとなる。
【０１３２】
溶融膜化可能な第１溶媒吸収層１６１１を設ける場合には、加圧加熱処理する前は粒子状態をなし、加圧加熱処理後には溶融膜化する樹脂微粒子と、樹脂粒子のバインダーとなる水溶性樹脂とで構成されている。但し、第１の溶媒吸収層１６１１は、顔料粒子を固液分離できるように、顔料粒子よりも十分に小さな空隙を構成するために、顔料浸透層１６００に用いる熔融膜化可能な樹脂微粒子よりも、さらに小粒径の樹脂微粒子を用いる。このような樹脂としては、アクリル系樹脂、酢ビ樹脂、塩ビ樹脂、エチレン／酢ビ共重合樹脂、ポリアミド樹脂、ポリエステル樹脂、ウレタン系樹脂、ポリオレフィン樹脂等の樹脂、またはそれらの共重合体樹脂を用いることが好ましい。樹脂微粒子の溶融膜化温度Ｔｇは、インクジェット転写材を製造する際の乾燥温度よりも高く、かつ加熱圧着時の加熱温度よりも低い範囲（溶融膜化温度Ｔｇは３０℃〜１２０℃程度）であれば良く、乾燥温度を制御することにより、溶融膜化可能な第１の溶媒吸収層１６１１が製造される。
【０１３３】
（第１の溶媒吸収層と顔料浸透層との界面に設ける密着層）
上記のように、第１の溶媒吸収層１６１１を熔融膜化させて顔料浸透層１６００の表面に保護膜として残す場合には、第１の溶媒吸収層１６１１と顔料浸透層１６００との間に、図１（ｃ）に示す例と同様に、密着層を設けても良い。第１の溶媒吸収層１６１１と顔料浸透層１６００の各々を構成する水溶性樹脂は、互いに親和性の高い材料を選択することが好ましい。このような材料としては、例えば、熱可塑性の合成樹脂、天然樹脂、ゴム、ワックス等を用いて形成することができる。なお、第１の顔料浸透層１６１１と顔料浸透層１６００との界面に密着層を付加する場合には、各々のインク吸収の連続性を損なわないように、その厚さを極薄くすれば良い。特に、密着層を構成する材料が撥水性である場合には、第１の溶媒吸収層１６１１の空隙径と同程度か、さらに薄く構成すれば良い。さらに、粒子状の密着剤の塗工液で密着層を塗工する場合、微細な密着剤粒子が第１の溶媒吸収層１６１１の空隙に入り込まないように、第１の溶媒吸収層１６１１の表面を予め湿し水・浸し水などで処理して、第１の溶媒吸収層１６１１の空隙を液体で充たしてから、密着剤を塗工すれば良い。
【０１３４】
（離型層）
転写材１において、溶媒吸収層１６０１と顔料浸透層１６００との間、または第１の溶媒吸収層１６１１と第２の溶媒吸収層１６１２との間などに、極薄膜の離型層を設けることも可能である。これによれば、転写材１を画像支持体５５へ接着転写させた後に、溶媒吸収層１６０１の除去を適正に行うことが可能になる。例えば、図１（ｃ）に示す転写材１Ｃのように、溶媒吸収層１６０１と顔料浸透層１６００との界面に離型層１７０１を設けておくことも可能である。この転写材１Ｃでは、第２の顔料浸透層１６８０が画像支持体５５に転写されて強固な顔料保持膜１６０６が形成された後に、溶媒吸収層１６０１を離型層１７０１を介して容易に除去することができる。これによれば、厚膜の溶媒吸収層１６０１による画像への光学的な影響が一切発生しなくなる。従って、溶媒吸収層１６０１は、光学的特性、柔軟性、箔切れ性などを考慮せずに、インク吸収容量などのインク吸収性のみを考慮して製造することが可能になり、溶媒吸収層１６０１の設計の自由度を大幅に向上させることができる。
【０１３５】
また、離型層は一様な厚さを有する極薄い膜状の層によって構成しても良いし、離型剤を離散的に配した層で設けても良い。具体的には海島状に設けても良いし、まだら状に設けても良い。離型剤を離散的に配した離型層とすれば、離型剤が撥インク性を持っている場合でも、吸収されたインクの一部を、露出した下層に速やかに接触させることができるため、インク吸収の連続性を損なうことなく、良好な剥離性とインク吸収性とを両立させることができる。
【０１３６】
＜離型層の材質および形成方法＞
上記のような離型層を形成するための離型剤の材料としては、例えば、シリコーンワックスなどのワックス類に代表されるシリコーンワックス、シリコーン樹脂などのシリコーン系材料、フッ素樹脂などのフッ素系材料、ポリエチレン樹脂等、が挙げられる。剥離層は、ロールコーティング法、ロッドバーコーティング法、スプレーコーティング法、エアーナイフコーティング法、またはスロットダイコーティング法等により形成することができる。これらの方法を用いて、前述の剥離性を有する組成物を溶媒吸収層１６０１上に塗工し、乾燥することで離型層を形成することができる。
【０１３７】
図１（ｃ）に示す転写材では、離型層１７０１は、溶媒吸収層１６０１と顔料浸透層１６００との界面において、溶媒吸収層１６０１を構成する微粒子の表面や微粒子を結合して空隙構造を形成する水溶性樹脂の表面と、顔料浸透層１６００を構成する樹脂微粒子の表面や空隙構造を形成する水溶性樹脂の表面との間に挟まれている。従って、離型層１７０１は、これに接する各々の層に形成されている空隙構造を阻害しないように極薄膜状に形成される。離型層１７０１に用いる離型剤の種類は特に限定されないが、好ましくは、離型性に優れ、加熱ローラ２１（図６）の熱が発生する熱によって容易に熔融しない材料である。
【０１３８】
また、離型材料としては、画像支持体に転写される層側に用いられる樹脂微粒子や結合材としての水溶性樹脂に接着しにくいものが好ましい。加圧加熱処理によって、溶媒吸収層１６０１の結合材である水溶性樹脂が加熱されて熔融した場合でも、顔料浸透層１６００に用いられる樹脂材料と、離型層１７０１に用いられる離型剤との親和性が低ければ、互いに接着しにくく境界面における剥離が容易となる。なお、一般的に、離型剤は離型機能を有すると同時に撥水性を有する場合が多い。そのため、溶媒吸収層１６０１と顔料浸透層１６００との界面に離型層１７０１を付加する場合には、溶媒吸収層１６０１の毛細管力によるインク吸収特性を損なわないように、離型層１７０１の厚さを極薄く形成する必要がある。
【０１３９】
一般に、顔料粒子の平均粒子径は、４０ｎｍ〜１１０ｎｍ程度であるので、溶媒吸収層１６０１の平均細孔直径はそれよりも小さく、５〜１００ｎｍとなるように調整している。離型層１７０１の厚さとしては、溶媒吸収層１６０１の空隙径と同程度か、さらに薄くすれば良い。すなわち、溶媒吸収層１６０１の小さな空隙構造の界面に設けられている極薄膜の離型層１７０１の厚さが空隙径よりも小さければ、この極薄膜の離型層１７０１を溶媒成分が通過することも可能である。すなわち、顔料浸透層１６００をスムーズに浸透してきた光透過フィルタ用顔料インクは慣性力を持つため、これより先行して付与された光透過フィルタ用顔料インクの溶媒成分を押し出す。このため、離型層１７０１が撥水性を有していたとしても、その厚さが５０ｎｍ〜２００ｎｍ程度の極薄い層である場合には、光透過フィルタ用顔料インクの溶媒成分は離型層１７０１を通過する。さらに、離型層１７０１を通過した溶媒成分は、親水性の材料を用いて形成された毛細管力の高い溶媒吸収層１６０１の空隙構造に到達することで速やかに、吸収される。
【０１４０】
以上のように、顔料浸透層１６００と溶媒吸収層１６０１との界面に親水性に劣る離型層が構成されていても、溶媒吸収層１６０１の空隙径よりも薄い膜であれば、顔料浸透層１６００内を浸透してきた光透過フィルタ用顔料インクの慣性力によって通過することができる。このため、離型層１７０１が溶媒吸収層１６０１での溶媒成分の連続的な吸収を阻害することはない。
【０１４１】
また、図１（ｅ）に示す転写材１Ｅのように、第１の溶媒吸収層１６１１と第２の溶媒吸収層１６１２との界面に離型層１７０１を設ける場合にも、第２の溶媒吸収層１６１２の空隙径よりも薄く離型層１７０１を形成することで、溶媒成分の連続的な吸収を実現することができる。
【０１４２】
離型性を向上させる別の方法としては、溶媒吸収層の界面の微粒子や結合材の表面に、離型性を有する溶剤等を極薄膜状に塗布したり、表面改質処理を行ったりすることによって、個別に離型層を設けずに溶媒吸収層の界面での離型性を向上させることも可能である。その場合、溶媒吸収層内部の空隙構造の内面が離型剤の浸透や蒸気などにより汚染されることで親水性が低下しないようにする必要がある。
【０１４３】
＜溶媒吸収層に離型層を形成する方法＞
本実施形態における離型層１は、剥離性を含有する組成物を、ロールコーティング法、ロッドバーコーティング法、スプレーコーティング法、エアーナイフコーティング法、スロットダイコーティング法等により塗工し、乾燥することで形成することができる。
【０１４４】
塗工液中の離型層１７０１の濃度は、塗工液の塗工性などを考慮して適宜決定すれば良く、特に限定されないが、塗膜速度と膜の均一性の観点から、塗工液の全質量に対して、０．１質量％以上かつ５質量％以下とすることが好ましい。塗工液の塗工量は、固形分換算で０．１ｇ／ｍ2以上かつ１ｇ／ｍ2以下とすることが好ましい。塗工量を０．１ｇ／ｍ2以上、好ましくは１ｇ／ｍ2以下とすることにより、基材５０と溶剤浸透層１６０１、または保護層を形成する熔融膜化した第１の溶媒吸収層１６１１との剥離性を良好に保つことができる。撥水性の離型剤を塗工する場合は、溶媒吸収層１６０１の表面を予め湿し水・浸し水などで処理して、溶媒吸収層１６０１の空隙を液体で充たしてから、離型剤の塗工液を塗工すれば良い。湿し水・浸し水が、溶媒吸収層１６０１の空隙を埋めることにより、離型剤の塗工液を塗工する前に溶媒吸収層１６０１の空隙に存在する空気を系外に放出することができる。さらに、溶媒吸収層１６０１の空隙へ離型剤が侵入して、毛細管力が低下するのを防止することも可能になる。また、グラビア法などの転写印刷法によって、離型剤を溶媒吸収層１６０１に極薄膜に転写させても良い。
【０１４５】
また、特別な離型層を設けずに、基材５０に表面改質を行って剥離性を向上させても良い。基材５０の表面を不活性化する表面改質を行っても良い。表面改質の方法としては、特に制限はないが、例えば、基材５０の表面にアルミニウム、亜鉛及び銅を金属や、フッ素樹脂やシリコーン樹脂などを蒸着する方法などを用いることが可能である。これらの表面処理は、基材５０と溶媒吸収層１６０１との剥離性を高めて、画像支持体５５への接着転写後に、基材５０から溶媒吸収層１６０１が剥離しやすくすることができる。
【０１４６】
（溶媒吸収層の溶解剥離性）
本実施形態における転写材１においては、溶媒吸収層１６０１を、溶剤を用いてを剥離し易く構成することも可能である。例えば、図１（ｂ）に示す溶媒吸収層１６０１、あるいは図１（ｄ）に示す第２の溶媒吸収層１６１２のバインダーをポリビニルアルコールで構成し、顔料浸透層１６００あるいは第１の溶媒吸収層１６１１をポリ（メタ）アクリル酸またはその共重合体樹脂で構成とする。そして、顔料浸透層１６００と第１の溶媒吸収層１６１１とを熔融膜化して画像支持体５５に接着転写した後に、溶媒吸収層１６０１あるいは第２の溶媒吸収層１６１２の空隙構造に、ジメチルスルホキシドなどの溶剤を吸収浸透させる。これにより、溶媒吸収層１６０１あるいは第２の溶媒吸収層１６１２のバインダーが溶解して、溶媒吸収層１６０１あるいは第２の溶媒吸収層１６１２を剥離させることができる。すなわち、加熱圧着後にも空隙構造を維持している溶媒吸収層１６０１または第２の溶媒吸収層１６１２に、溶媒吸収層溶解液としてジメチルスルホキシドを吸収浸透させることで、溶媒吸収層１６０１の無機微粒子を結合させているＰＶＡ樹脂を溶解により破壊させることができる。ＰＶＡ樹脂による結合が破壊された溶媒吸収層１６０１または第２の溶媒吸収層１６１２は、ブレードなどで容易に掻き取ることができ、その後、表面を水で洗い流すことにより、溶媒吸収層１６０１または第２の溶媒吸収層１６１２を適正に除去することができる。このとき、顔料浸透層１６００または第１の溶媒吸収層１６１１は、熔融膜化して空隙構造は存在しないため、ジメチルスルホキシドは浸透することができない。また、顔料浸透層１６００および第１の溶媒吸収層１６１１を構成しているアクリル樹脂は、ジメチルスルホキシドでは溶解しないため、顔料保持膜１６００は顔料保護膜１６５０の状態を、第１の溶媒吸収層１６１１は保護膜１６６０の状態を維持する。従って、適正な状態で顔料保持膜１６５０を画像支持体５５に転写することができる。
【０１４７】
（接着強化材の材料例）
接着剤や接着強化層の材質は、種々の画像支持体５５や用途に合わせて選択すれば良い。接着剤は、１種類もしくは複数種類を選択しても良い。例えば、特定の画像支持体５５への接着性に優れた接着剤と、顔料浸透層１６００への接着性に優れた接着剤と、を選択して混合させた接着強化層としても良い。これにより、画像支持体５５と顔料保持膜のいずれにも良好に接着することができる。例えば、ＰＥＴ、ＰＶＣ、ＰＥＴ−Ｇ、アクリル、ポリカーボネート、ＰＯＭ、ＡＢＳ、ＰＥ、ＰＰなどのプラスチック系の画像支持体５５との接着性に優れた接着剤としては、ポリウレタン系、アクリル系、もしくはそれらを混合した材料からなる樹脂微粒子を用いた接着剤が好ましい。また、ガラスや金属などの画像支持体５５との接着性に優れた接着剤としては、ポリウレタン系、オレフィン系の接着剤もしくはそれらを混合した材料からなる樹脂微粒子を用いた接着剤が好ましい。
【０１４８】
（顔料浸透層に接着層を形成する方法）
本実施形態の転写材１では、画像支持体との接着性を強化するため、顔料浸透層１６００の表面に、接着剤を含有する塗工液を塗布ことも可能である。この際、顔料浸透層１６００の表面には、接着強化剤をまだら状に離散的に設け、顔料浸透層１６００の表面が直接露出する露出部が残こるように塗布する。塗工液中の接着強化剤の濃度は、塗工液の塗工性などを考慮して適宜決定すれば良く、特に限定されない。塗工液中の接着強化剤の濃度は、塗工液の塗工性などを考慮して、適宜決定すれば良い。但し、塗膜速度と接着強化剤の均一性の観点からは、塗工液の全質量に対して、２質量％以上かつ４０質量％以下とすることが好ましい。
【０１４９】
塗工方法としては、空隙吸収型の顔料浸透層１６００の表面に、接着強化剤を離散的に設ける必要があるため、グラビアコーティング法を用いることが好ましい。その場合、グラビアロールの溝の線数は、好ましくは、２００線程度、より好ましくは３００線程度とすることが良い。グラビアロールの溝の線数が６００線を超えると、隣接する接着強化剤同士の間隔が狭くなり過ぎて、光透過フィルタ用顔料インク１００３の液滴が隣接する接着強化剤同士が跨り易くなり、顔料浸透層１６００の表面に到達するまでの時間が長くなる場合がある。
【０１５０】
また、基材５０上に形成された顔料浸透層１６００の表面に、粒子状の接着強化剤の塗工液を塗工する場合、接着強化剤粒子が顔料浸透層１６００の空隙に入り込まないように注意が必要である。接着強化剤粒子には、顔料浸透層１６００の空隙よりも大きな粒子を用いているが、接着強化剤粒子が２次凝集体であったり、粒度分布がシャープでなく微粒子カットが不十分であったりした場合などには、空隙よりも小粒径の接着強化剤が塗工液に含まれる場合もある。本実施形態における転写材１の顔料浸透層１６００では、接着強化剤表面に光透過フィルタ用顔料インク１００３をほとんど残すことなく速やかに吸収できるように空隙構造を維持することが重要である。そのため、接着強化剤の塗工液を塗る前には、予め顔料浸透層１６００と溶媒吸収層１６０１の空隙構造を浸し水などで処理して、顔料浸透層１６００と溶媒吸収層１６０１の空隙を液体で充たしてから、保護膜強化剤の塗工液を塗工することが好ましい。これにより、微細な接着強化剤粒子が顔料浸透層１６００の空隙へと侵入することを防止することができる。
【０１５１】
また、接着剤は、加熱圧着処理によって加熱されると軟化溶融膜化する材料で構成されているため、接着剤の塗膜後の乾燥工程の温度には十分な配慮が必要である。すなわち、接着強化剤が軟化溶融する膜化温度、あるいはガラス転移温度以下で乾燥工程を行なうことが好ましい。但し、顔料浸透層１６００の露出部が光透過フィルタ用顔料インク１００３を吸収浸透させ得る空隙構造を維持できれば、乾燥工程において接着強化剤の表面が多少溶融軟化して顔料浸透層１６００に接着するように、乾燥工程の温度や時間を調整しても良い。乾燥時間の設定は、接着強化剤が予め軟化溶融膜化する温度を測定しておき、測定された温度に基づいて適正な乾燥時間を設定すれば良い。すなわち、顔料浸透層１６００の空隙構造が維持され、顔料浸透層１６００に直接接触する接着強化剤の面積が増大して顔料浸透層１６００の表面露出部が減少するのを抑えることができると共に、良好な生産性が得られるような、乾燥温度や乾燥時間を設定することが好ましい。
【０１５２】
また、接着強化剤に複数種の粒子を含ませ、ある１つの粒子に、粒子状で残存する接着強化剤粒子のバインダーとしての機能、および顔料浸透層１６００の水溶性樹脂との接着性を向上させる機能を持たせても良い。このような場合には、バインダーとして機能する接着強化剤の膜化温度以上、かつ粒子状で残存する接着強化剤粒子の膜化温度以下に乾燥温度を設定することが好ましい。このように、接着強化剤の性質に応じて乾燥温度を適宜選択することにより、インクジェットの記録特性と接着転写性とを両立させることができる。
【０１５３】
また、接着剤の塗工液は、乾燥の過程において塗工液中の水分が蒸発するため、塗工成膜時には接着剤の濃度が高くなる。そのため、乾燥前においては、接着強化剤の塗工液を構成する接着強化剤粒子はほぼ単粒子として分散されている。しかし、乾燥の過程において塗工液中の水分が蒸発すると、塗工成膜時には接着強化剤の濃度が高くなるため、接着強化剤粒子の分散が破壊されやすくなり、接着強化剤粒子同士の衝突・合一により、複数の粒子が凝集する場合がある。接着強化剤の塗工液は、このように複数の粒子が凝集した状態でも成膜することができるため、顔料浸透層１６００の表面に、接着強化剤を離散的に設けることができる。
【０１５４】
従って、接着強化剤を単粒子で離散的に設ける場合には、乾燥前の接着強化剤塗工液の濃度を低くすれば良く、一方、接着強化剤を複数の粒子が凝集した状態で離散的に設ける場合には、乾燥前の接着強化剤塗工液の濃度を高くすれば良い。このように、乾燥前の接着強化剤塗工液の濃度を適宜調整することにより、成膜時における接着強化剤の離散状態を調整することができる。接着強化剤の離散状態は、転写材および記録物の用途に応じて制御することができる。
【０１５５】
また、転写ローラや転写フィルムなど表面上に、剥離層１７０１を介して、まだら状に離散した形で粘着性の接着強化剤の塗工膜を設けておき、顔料浸透層１６００の表面に塗工膜を圧着転写しても良い。これによれば、転写ローラや転写フィルムなどに表面形成した接着強化剤の離散パターンを、そのまま顔料浸透層１６００の表面に転写できることから、顔料浸透層１６００表面に形成された接着強化剤の離散状態を任意にコントロールすることができる。この方法によれば、顔料浸透層１６００の空隙への接着強化剤粒子の浸透を考慮する必要がないため、顔料浸透層１６００に浸し水等の特別な処理を行うことなく、顔料浸透層１６００の表面に、接着剤を離散的に形成することができる。
【０１５６】
（カラーフィルタ転写物の作製方法）
本実施形態の転写材１では、顔料粒子１６０６が浸透拡散可能な顔料浸透層１６００を用いることで、顔料浸透層１６００の底部に稠密な顔料画像を形成し、溶媒浸透層に光透過フィルタ用顔料インク１００３の水成分および溶媒成分１６０７をほぼ全量浸透させる構成を採る。このため、耐候性に優れた光透過フィルタ用顔料インクを用いてインクジェット記録を行うことで、高精度・高画質なカラーフィルタ画像を高速に形成することが可能である。光透過フィルタ用の顔料インクは、カラー顔料が、水と溶媒からなる混合溶媒に分散された水系ものである。カラー顔料は白色光をＲＧＢに変換できる。。また、光透過フィルタには、ブラック（黒色）顔料インクを用いることも可能である、ブラック顔料は白色光を透過しないものである。
【０１５７】
水系光透過フィルタ用顔料インクは、インクの成分の内、６０〜８０％が溶媒成分としての水およびアルコールなどの安全な揮発性成分であり、２０％〜３０％がその他の溶媒成分、１〜１０％が顔料粒子で構成されている。水性光透過フィルタ用顔料インクにおいては、その他の溶媒成分のほとんどは水溶性であり、不揮発性であり、かつ不活性成分（反応性が少ない成分）であるため、人体に対する刺激性が少ない成分で構成されている。従って、画像記録後に、有害な溶媒成分が長時間に亘って揮発し続けたり、あるいは、活性の高い成分が未反応のまま残存しないため、揮発性溶剤を主体とする溶剤インクや、活性成分を含む（反応性の高い）モノマーを用いているＵＶインクなどと比較して、極めて安全性が高いため、特に好ましく用いられる。
【０１５８】
光透過フィルタ用顔料インク１００３においては、インクの顔料粒子１６０６の平均粒子径と、顔料浸透層１６００および溶媒吸収層１６０１それぞれの平均細孔直径と、に応じて光透過フィルタ用顔料インク１００３の吸収状態が異なる。すなわち、想定される光透過フィルタ用顔料インク１００３の平均粒子径と比較して顔料浸透層１６００の平均細孔直径が大きく、溶媒浸吸収層の平均細孔直径が小さな転写材を用いれば良い。
【０１５９】
一般に、顔料粒子１６０６の平均粒子径は、４０ｎｍ〜１１０ｎｍ程度である。従って、例えば、高精細な画像が得られる小粒径の顔料粒子１６０６を含んだ光透過フィルタ用顔料インク１００３を用いる場合には、顔料粒子１６０６の平均粒子径は４０ｎｍ〜５０ｎｍ程度である。一方、安価で安定的な大粒径の顔料粒子１６０６を用いた光透過フィルタ用顔料インク１００３では、顔料粒子１６０６の平均粒子径は９０ｎｍ〜１１０ｎｍ程度である。このため、顔料浸透層１６００と溶媒吸収層１６０１の平均細孔径を、想定される光透過フィルタ用顔料インク１００３に合わせて調整することが必要である。すなわち、顔料粒子１６０６の大きさに対し、顔料浸透層１６００と溶媒吸収層１６０１それぞれの空隙の大きさを適切に組合せた転写材を用いることによって、顔料浸透層１６００と溶媒吸収層１６０１との界面に稠密で高精細な顔料画像を形成することができる。また、光透過フィルタ用顔料インク１００３の溶媒である液体成分は溶媒吸収層１６０１に速やかにほぼ全量が吸収される。
【０１６０】
転写材１にインクジェット記録によってインクを付与した後、転写材１と画像支持体５５とを重ね合わせ、加熱ローラ２１と加圧ローラ２２とを用いて加圧加熱処理を実施すると、顔料浸透層１６００が熔融膜化し、顔料保持膜１６５０が画像支持体５５に接着転写される。その後、溶媒吸収層１６０１を除去することで、カラーフィルタ３を含んだカラーフィルタ転写物２０１６が作製される。
【０１６１】
転写材１に付与する光透過フィルタ用顔料インクの顔料成分としては、カルボニル基、カルボキシル基、ヒドロキシル基、およびスルホン基のうちの少なくとも１種の官能基、またはその塩を結合された自己分散顔料、あるいは顔料粒子の周りを樹脂で被覆した樹脂分散型の顔料を用いることができる。また、樹脂分散型の顔料は、インク媒体と分離した後の顔料粒子同士の結着力を高めるため、顔料浸透層１６００の底部に強固な薄膜状の顔料膜を形成することができる。光透過フィルタ用顔料インク中の液体成分である溶媒は、顔料浸透層１６００よりもインク吸収速度がさらに速い溶媒吸収層１６０１にほぼ全量が吸収されるため、顔料画像の溶媒成分１６０７は顔料浸透層１６００にほとんど残らない。そのため、樹脂分散型の顔料粒子は互いに近接し、顔料分散用に加えられた分散樹脂によってさらに強固に結合する。
【０１６２】
光透過フィルタ用顔料インクに用いられる顔料は、特に限定されず、公知の材質を用いることができる。顔料は単独で用いても良いし、複数混合して用いても良い。カラーフィルタ用途に用いられる顔料の例としては、カラー顔料としては、ピグメントイエロー８３、９３、１１０、１３９、ピグメントオレンジ７１、ピグメントレッド１７７、２５４、ピグメントバイオレット２３、３７、ピグメントブルー１５、１５：１６、ピグメントグリーン７、３６等が挙げられ、具体的には、御国色素株式会社製のＣＦ ＡＱ−０１０、ＣＦ ＡＱ―０２３、ＣＦ ＡＱ−０１６、ＣＦ ＡＱ−０２２、大日精化社製のセイカファストレッド、セイカファストイエロー、クロモファインブルー、クロモファインレッド、クロモファイングリーン、クロモファインイエロー等が挙げられる。ブラック顔料としては、ピグメントブラック７等が挙げられ、具体的には、大日精化社製のクロモファインブラックが挙げられる。
【０１６３】
なお、本実施形態においては、より高い輝度やコントラストを得る場合に、ＲＧＢの３原色に加えて、さらに白色のフィルタを追加することもできる。このような白色フィルタ用の顔料としては、公知の無機蛍光顔料や有機蛍光顔料、蓄光顔料等が挙げられる。上記化合物を含む白色のフィルタを追加することで、紫外光を励起して白色を増幅することができ、より高い輝度やコントラストを得ることができる。なお、白色フィルタ用の顔料粒子の平均粒子径は、前述したＲＧＢ顔料粒子と同様のものが好ましい。
【０１６４】
また、インクジェット記録用のインクの表面張力や粘度は以下のように制御することが好ましい。すなわち、光透過フィルタ用顔料インクの粘度ηは、１．５〜１０．０ｍＰａ・ｓであることが好ましく、より好ましい粘度ηは、１．６〜５．０ｍＰａ・ｓであり、さらに好ましい粘度ηは１．７〜３．５ｍＰａ・ｓである。一方、インクの表面張力γは、２５〜４５ｍＮ／ｍであることが好ましい。すなわち、インクの表面張力や粘度は、着弾した光透過フィルタ用顔料インク１００３が顔料浸透層１６００の表面に接した後、速やかに顔料浸透層１６００に吸収され、かつ毛細管力が顔料浸透層よりも格段に高くなるように構成された溶媒吸収層１６０１側に、溶媒成分１６０７のみが速やかに吸収されように制御すれば良い。また、インクの粘度を上記の範囲に適切に調整することにより、インクの吐出時におけるインクの流動性が向上し、ノズルへのインク供給性、延いてはインクの吐出安定性も向上する。また、インクの表面張力を上記の範囲に調整することにより、インク吐出時に、インク吐出口のメニスカスを維持することができる。なお、顔料浸透層１６００の表面にまだら状に接着強化剤を設けた場合においても、上記の範囲内にインクの表面張力や粘度を制御すれば、転写材の記録面に着弾したインクの一部が接着強化剤からはみ出してインク受容層の露出部に垂れ込む際に、接着強化剤表面においてインクが千切れないようにすることができる。
【０１６５】
（顔料濃度）
本実施形態において、インク中の色材濃度は特に限定されない。但し、好ましい色材濃度は０．５％以上１０％以下であり、より好ましくは１％以上５％以下である。色材濃度をこのような範囲とすることにより、画像の視認性と擦過性とを両立させることができる。特に、光透過フィルタ用顔料インク１００３の場合、顔料浸透層１６００内部に浸透した顔料粒子１６０６を顔料浸透層１６００内部にほぼ全て収納するためには、顔料浸透層１６００の空隙容量に対応させて色材濃度を厳密に制御する必要がある。すなわち、顔料粒子１６０６が顔料浸透層１６００の空隙を満たしてしまい、顔料粒子１６０６が溢れ出すことのない範囲に制御することが必要である。さらに、画像の視認性を向上させることができる範囲において、顔料濃度をできる限り高くすることが好ましい。要は顔料浸透層１６００内で顔料粒子１６０６を全て受容できるように、顔料濃度や記録密度に応じて、顔料浸透層１６００の空隙容量を調整すれば良い。また、本実施形態における転写材１では、厚膜の溶媒吸収層１６０１で全ての溶媒成分を吸収できるように構成することが可能であるため、低濃度の光透過フィルタ用顔料インクを重ね記録することで画像の視認性を確保することが可能になり、インクジェット記録適性をさらに向上させることができる。すなわち、インク濃度を上述した範囲に制御してインクの粘度を最適な状態に制御することにより、インクの吐出時におけるインクの流動性を向上させることが可能になり、記録ヘッドのノズルへのインク供給性、延いてはインクの吐出安定性を向上させることができる。
【０１６６】
（インクジェット記録装置）
本実施形態の転写材へのインクの付与には、インクジェット記録方式を用いた記録装置（インクジェット記録装置）が用いられる。インクジェット記録方式とは、記録ヘッドに形成された複数のノズルから、フィルタ用転写材などの記録媒体の記録面に対して、光透過フィルタ用顔料インク滴を吐出して画像を記録する方式である。インクジェット記録方式の種類は特に限定されず、サーマルインクジェット方式やピエゾ方式のどちらも使用できる。インクジェット記録装置は、記録ヘッドを転写材１の顔料浸透層１６００の表面に接触させる必要が無く、極めて良好で安定した画像を記録することができる。シリアルスキャン方式においては、記録ヘッドから吐出するインク滴を小さくして、高品位な画像を容易に記録することができる。また、シリアルスキャン方式において、同一の記録領域に対して複数回の記録ヘッドの走査によって所定の時間差をもって光透過フィルタ用顔料インクを複数回着弾（分割重複走査）させた場合にも、光透過フィルタ用顔料インクの蒸発速度に比べて空隙吸収型の顔料浸透層１６００のインク吸収速度が十分に速いため、顔料浸透層１６００の表面にはインクは残留しにくく高い接着転写性が維持できる。一方、フルライン方式の場合には、吐出口の配列方向と交差（例えば、直交）する方向に、インクジェットカラーフィルタ用転写材を連続的に搬送しつつ、マルチノズルヘッドからインクを吐出することによって、高解像度で高品位な画像を高速に記録することができる。
【０１６７】
（転写材上への光透過フィルタ用顔料インクの付与）
本実施形態では、まず記録ヘッド２０１８Ｂｋから黒の光透過フィルタ用顔料インクを吐出して転写材１Ｄに格子状をなすブラックマトリックス画像２００１（図２（ｄ）参照）を記録する。これにより、ブラックマトリックス２００１を形成する黒の顔料粒子は、図１０に示すように、転写材１の底部に形成されている空隙構造を埋め、これが遮光壁となる。次に、ブラックマトリックス画像２００１によって形成された複数の枠のそれぞれに、１色ずつカラーの光透過フィルタ用顔料インク（ＲＧＢの光透過フィルタ用顔料インク）を付与する。ＲＧＢの３色のカラーの光透過フィルタ用顔料インクは、それぞれブラックマトリックスの各枠内に収まり、ブラックマトリックスを先に形成しない場合に比べて、より色にじみのない高精度なカラーフィルタ画像を形成することができる。このカラーフィルタ画像の形成に際し、光透過フィルタ用顔料インクの液滴はブラックマトリックスの枠上に若干はみ出して着弾する可能性もある。しかし、転写材１の顔料浸透層１６００の底部の空隙は、先に着弾した黒の顔料粒子によって格子状に埋められており、この部分の液体の流路抵抗はインクが付与されていない枠内の空隙構造部分における流路抵抗よりも大きくなっている。従って、ブラックマトリックスの枠状にはみ出して着弾した光透過フィルタ用顔料インクは、顔料粒子が付与されていない枠内の空隙構造部分に流れ込む。そして、ＲＧＢ顔料粒子は各枠内における顔料浸透層１６００と溶媒吸収層１６０１との界面で固液分離され、薄膜稠密に圧縮されて堆積する。
【０１６８】
本発明のインクジェットカラーフィルタ用転写材は、十分な溶媒吸収容量を有する溶媒吸収層１６０１を備えている。従って、図３（ａ）、（ｂ）に示すように、ブラックマトリックス用の黒顔料ヘッド２０１７を３列、Ｒ顔料ヘッド２０１８Ｒを３列、Ｇ顔料ヘッド２０１８Ｇを３列、Ｂ顔料ヘッド２０１８Ｒを３列備えたインクジェット記録装置によって、各色３回の重ね打ち記録を行っても、付与された光透過フィルタ用顔料インクの溶媒成分を全て溶媒吸収層１６０１に吸収することができる。なお、記録を重ねるごとに、顔料浸透層１６００底部の界面の空隙には顔料粒子が堆積して流路抵抗がやや高くはなるが、顔料粒子間にも空隙が生じているので、溶媒吸収層１６０１での溶媒吸収が著しく阻害されることはない。従って、本実施形態における転写材１によれば、インクジェット記録適性に優れた低濃度の光透過フィルタ用顔料インクを用いて、高精度の安定したインクジェット記録が可能となる。さらに、顔料濃度が低くても３回の重ね記録を行うことで高濃度のカラーフィルタ画像を形成することが可能になる。重ね記録の場合でも、図３（ａ）に示すように、黒顔料ヘッドでブラックマトリックス画像を記録することにより、顔料浸透層１６００界面底部の空隙構造を、初めに黒顔料粒子で格子状に埋めることで遮光壁を構成するため、高濃度の記録を行った場合でも色滲みを抑制することができる。
【０１６９】
以上のように、本実施形態における転写材１は、インク吸収性に優れた顔料浸透層１６００と、多量の溶媒成分を吸収する溶媒吸収容量の大きな厚膜の溶媒吸収層１６０１とで構成されているため、高速なカラー記録により、光透過フィルタ用顔料インクを高速かつ高密度で記録しても溶媒成分が溶媒吸収層１６０１から溢れることはない。また、黒色の光透過フィルタ用顔料インクで枠状のブラックマトリックスを形成した上で、ＲＧＢ光透過フィルタ用顔料インクを記録するようにすることで、隣接する異なる色の光透過フィルタ用顔料インクが混ざり合うこともなくなり、色滲みの少ない高密度なカラーフィルタ画像を形成することができる。
【０１７０】
（転写材の画像支持体への接着転写、および溶媒吸収層の除去）
＜画像支持体５５と転写材との貼り合せ＞
本実施形態の転写材１に併用する画像支持体５５の材質は、特に制限されない。画像支持体５５としては、例えば、透明な樹脂フィルム、ガラスなどの種々の透明な画像支持体５５にカラーフィルタ画像の顔料保持膜１６５０を転写することができる。
【０１７１】
画像支持体５５の転写面と、カラーフィルタ画像２０００が記録された転写材１の記録面とを重ね合わせた上で、加圧加熱装置により顔料浸透層１６００を熔融膜化することで顔料保持膜１６５０を画像支持体５５に転写する。必要に応じて、転写材１上のカラーフィルタ画像２０００の記録時に位置合わせ用マーキング画像も同時に記録しておき、画像支持体５５の転写位置と高精度に位置合わせしながら重ね合わせるようにしても良い。
【０１７２】
＜加圧加熱転写装置および加圧加熱転写工程＞
本実施形態における転写材１は、転写材１の溶媒吸収層１６０１側もしくは画像支持体５５側から、手動操作の加熱アイロンなどで走査することにより、顔料浸透層１６００に十分な圧力と十分な熱を加えて画像支持体５５に加熱圧着することもできる。転写物１の生産性を高めるために、公知のヒートローラ、加熱ファン、加熱ベルト、熱転写ヘッド等を利用した加圧加熱装置を用いても良い。
【０１７３】
＜ヒートローラによる加熱圧着＞
本実施形態では、所定の熱や圧力を加えて顔料浸透層１６００を溶融膜化させるので、上記の加圧加熱処理の中でも、加圧および加熱の均一性の観点から、ヒートローラと加圧ローラを併用した構成を採ることが好ましい。具体的には、転写材の顔料浸透層１６００に画像１６０６を形成した後、画像の形成された転写材を画像支持体５５に重ね合わせて、加熱したヒートローラ２１と加圧ローラ２２との間を通すように搬送する。これにより、顔料浸透層１６００が溶融膜化し、画像支持体５５には転写材が接着転写される。
【０１７４】
また上記のように、ヒートローラと加圧ローラとを併用して加圧加熱処理を行なう場合、顔料浸透層１６００が溶融膜化しても、溶媒吸収層１６０１の空隙構造が維持されるように、加熱圧着時の熱や圧力を制御することが重要である。図６に示すように、ヒートローラ２１と加圧ローラ２２とによって転写材１を加圧加熱されることにより、顔料浸透層１６００は顔料膜１６０６を包み込むように熔融膜化して顔料保持膜１６５０を形成し、画像支持体５５に接着転写される。但し、溶媒吸収層１６０１に吸収された光透過フィルタ用顔料インク１００３の溶媒成分１６０７は空隙構造を維持したままである。このように、加熱圧着によっても、溶媒吸収層１６０１が空隙構造を維持することにより、溶媒成分１６０７が顔料浸透層１６００に染み出して接着阻害を引き起こすことが防止できる。また、空隙構造を維持することにより、加熱圧着時の熱や圧力によってインクの液体成分が溶媒吸収層１６０１１６０７の空隙内で突沸して蒸気が発生したとしても、各々の空隙内に蒸気を封じ込めることができる。このため、顔料保持膜１６５０内や画像支持体５５の転写面との間に空気層などが形成されにくくなり、顔料保持膜１６５０を画像支持体５５に適正に接着転写することができる。
【０１７５】
加熱圧着の温度は、顔料浸透層１６００の樹脂微粒子が溶融膜化する温度以上になるように制御する。こうすることで、顔料浸透層１６００が顔料膜１６０６を包み込むように膜化し、顔料粒子１００３ａを完全に固定化する。このため、強固な顔料保持膜１６５０を画像支持体５５に接着転写することが可能になる。また、顔料浸透層１６００の表面に離散的に接着強化剤１０００Ａ、１０００Ｂを配した転写材１を用いた場合には、接着強化剤が溶融膜化する温度以上になるように加熱温度を制御する。離散的に配した接着強化剤が顔料浸透層１６００と一体化して画像支持体５５に接着することで、顔料画像保持膜１６５０を強固に接着転写することが可能になる。また、加熱温度は、溶媒吸収層１６０１の空隙構造を必要以上に潰すことなく、加熱圧着後も空隙構造を維持するように制御することも重要である。また、溶媒吸収層１６０１が保持している光透過フィルタ用顔料インク溶媒成分が個々の空隙内で、突沸したり、蒸発したりしないように構成することで、蒸発熱による加熱効率の低下を防止することができる。従って、水の沸点以下で転写が行われるようにすることが好ましい。
【０１７６】
本発明者らの検討では、加熱圧着の圧力を、０．５ｋｇ／ｃｍ以上かつ７．０ｋｇ／ｃｍ以下とすることにより好ましい結果が得られた。加熱圧着の圧力を０．５ｋｇ／ｃｍ以上とすることにより、顔料浸透層が顔料膜を包み込むように膜化することで、顔料粒子を完全に固定化することができ、強固な顔料保持膜とすることが可能になる。一方、加熱圧着の圧力を７．０ｋｇ／ｃｍ以下とし、溶媒吸収層１６０１の空隙構造を必要以上に潰すことなく空隙を維持するようにすることで、インクの液体成分である不揮発性溶剤が表面に染み出すことを防止することができ、画像支持体５５への顔料保持膜の接着転写を良好に行うことが可能になる。
【０１７７】
ヒートローラ２１は、加熱源を内蔵した金属筒の表面に、耐熱性と離型性とに優れたフッ素樹脂層を設けて構成することが好ましい。さらに、所望の加熱圧接幅を得るための弾性層としてフッ素ゴム層などを積層しても良い。また、ヒートローラ２１の機能を、加熱部材としての平板状のセラミックヒータと、耐熱性フィルムの表面に耐熱離型層を設けた伝熱搬送部材と、を備えたフィルム型加熱圧着搬送体によって実現することも可能である。耐熱性フィルムとしてはポリイミド等を用いることが可能であり、耐熱離型層としては、フッ素樹脂層やフッ素ゴム層などを用いることが可能である。また、加圧ローラ２２としては、シリコーンローラを使用することが好ましい。シリコーンローラは離型機能を有しているため、顔料浸透層１６００の表面が加圧ローラ２２に直接接触した場合でも、顔料浸透層１６００の表面が加圧ローラ２２に接着し難い。シリコーンローラの表面に、さらに離型性に優れたフッ素樹脂表面を積層させるなど、離型性と加圧加熱性に優れた構成とすることも可能である。
【０１７８】
インクジェットカラーフィルタ用転写材を画像支持体５５に転写して、基材５０を剥離する具体的な装置としては、ダイニック社製のＤ−１０や、フジテックス社製のＬＰＤ３２２３  ＣＬＩＶＩＡ等の公知のラミネーターを使用することができる。ラミネーターとしては、一対のヒートローラ２１、加圧ローラ２２を備えており、それらのローラ間を画像支持体５５と転写材１とが通過する際に、転写材の顔料浸透層１６００が画像支持体５５に加熱圧着されるものであれば良い。
【０１７９】
（溶媒吸収層の除去装置および除去工程）
厚膜の溶媒吸収層１６０１は、接着転写工程の後に、図７（ａ）に示すように、剥離ローラ２００６等で所定の剥離角度を与えることで、転写材１と剥離ローラ２００６とを剥離除去することができる。さらに、剥離ローラ２００６に離型層を設けることにより、より剥離し易くすることも可能である。搬送性などを向上させるために基材５０上に溶媒吸収層１６０１を設けた場合には、より高い張力で剥離角度を与えることが可能になるため、基材５０と一緒に溶媒吸収層１６０１も剥離除去させ易くなる。すなわち、画像支持体５５に対して所定の剥離角度を与えて溶媒吸収層１６０１を角度剥離する際に、空隙構造を維持した溶媒吸収層１６０１に大きな剥離張力を加えると伸び易い場合もある。従って、伸縮しにくい基材５０を溶媒吸収層１６０１に密着させて併用するとともに、基材５０に剥離張力を加えるようにすることで安定した角度剥離が可能になる。
【０１８０】
また、図７（ｂ）に示すように、専用の溶解液２００７に浸漬させて溶媒吸収層１６０１の空隙構造に溶解液を吸収させた上で洗い流す、溶解洗浄工程によって溶媒吸収層１６０１を溶解除去するようにしても良い。溶解液２００７は、溶媒吸収層１６０１の空隙構造を形成している結合樹脂を溶解可能な溶剤であり、かつ、熔融膜化した顔料保持膜１６５０や顔料粒子、および画像支持体５５を劣化させにくい材質のものを用いることが好ましい。
【０１８１】
（カラーフィルタ製造装置および製造方法）
図９は、前述のカラーフィルタ用転写材１を用いてカラーフィルタ３を備えたカラーフィルタ転写物２０１６を製造するカラーフィルタ製造装置を模式的に示す図である。本実施形態におけるカラーフィルタ製造装置は、供給部２００８、インクジェット記録部（インク付与手段）２００９、画像支持体供給部２０１０、位置合わせ部２０１１、加圧加熱部２０１２、剥離除去部２０１３、溶媒吸収層回収部２０１５、および排出部２０１６を一体型的に備える。供給部２００８は、カラーフィルタ用転写材１を順次インクジェット記録部２００９へと送り出す部分である。インクジェット記録部２００９は、供給部２００８から送り出されたカラーフィルタ用転写材１に、ＲＧＢなどのカラー光透過フィルタ用顔料インクおよび黒の光透過フィルタ用顔料インクを吐出してカラーフィルタ用転写材１にカラーフィルタ画像を形成する。位置合わせ部２０１１は、インクジェット記録部２００９にて光透過フィルタ用顔料インクが付与されたカラーフィルタ用転写材１と供給部２００８から供給された画像支持体５５とを重ね合わせて加圧加熱部２０１２へと送り出す。加圧加熱部２０１２は、インクジェット記録部２００９にて光透過フィルタ用顔料インクが付与されたカラーフィルタ用転写材１に加圧加熱処理を施し、顔料浸透層１６０１や第１の溶媒吸収層１６０１の一部（例えば第１の溶媒吸収層１６８０）を熔融膜化させる。この工程を経たカラーフィルタ用転写材１には、図２（ｃ）に示すような顔料保持膜１６５０や保護膜１６６０が形成される。剥離除去部２０１３では、加圧加熱処理が施された転写材１から溶媒吸収層１６０１の少なくとも一部を除去する。例えば、図１（ｄ）、（ｅ）に示すように、溶媒吸収層１６０１が２層化されている場合には、溶媒成分を含んだ第２の溶媒吸収層１６１２が除去される。なお、転写材１と基材５０とを併用する場合には、この剥離除去部２０１３によって基材５０も除去される。これにより、図２（ｄ）に示すように、カラーフィルタ画像２０００を包み込むように熔融膜化した透明の顔料保持膜１６５０により構成されるカラーフィルタ３とガラスなどの透明な画像支持体５５とによりカラーフィルタ転写物２０１６が製造される。図２（ｄ）に示すカラーフィルタ用転写物２０１６には、カラーフィルタ３の耐候性などを考慮して第１の溶媒吸収層１６６０が熔融膜化した保護膜１６６０が設けられている。しかし、本発明に係るフィルタ、およびカラーフィルタ用転写物を、保護膜１６６０を備えない形態をとることも可能である。
【０１８２】
以上のように、本実施形態におけるカラーフィルタの製造装置では、上述の全ての製造工程を１つの装置内で行い得るものとなっている。しかし、各製造工程をそれぞれ独立した装置によって行うようにすることも可能である。すなわち、生産性などを考慮してインクジェット記録装置、画像支持体重ね合わせ装置、加圧加熱転写装置、溶媒吸収層除去装置などのような独立した装置を用いてカラーフィルタおよびカラーフィルタ転写物を製造することも可能である。
【０１８３】
（カラーフィルタ転写物）
本実施形態のカラーフィルタ転写物は、ガラス板や樹脂フィルムなどの透明な画像支持体５５に、顔料粒子を包み込むように熔融膜化した顔料保持膜１６５０が接着転写された構成を有する。空隙構造を維持しながら光透過フィルタ用顔料インクの溶媒成分を多量に吸収した溶媒吸収層１６０１を、画像支持体５５への接着転写後に除去することで、図３（ｃ）、（ｄ）に示すように、ヘイズ劣化の非常に少ない、透過光の選択吸収性に優れたカラーフィルタが得られる。厚膜の溶媒吸収層１６０１に十分な溶媒吸収容量を持たせているので、多量の光透過フィルタ用顔料インクを重ね記録することが可能である。さらに顔料粒子は薄膜の顔料浸透層１６００の膜厚と同程度にしか平面方向に拡散浸透しないため、薄膜稠密な顔料膜を形成することが可能である。従って、本実施形態におけるカラーフィルタの転写材１を用いることにより、高濃度でにじみの少ない高精度のカラーフィルタを作製することができる。また、ＲＧＢ各色の光透過フィルタ用顔料インクを記録するに先立ち、黒色の光透過フィルタ用顔料インクを用いて格子状のブラックマトリックスを記録することで、顔料浸透層１６００の底部界面の空隙を黒顔料粒子で先行して埋めることが可能になる。このため、ＲＧＢ各色の顔料粒子が画素に相当するブラックマトリックスの各枠からはみ出して色にじみが生ずることはなくなる。また、顔料浸透層１６００は、色材である顔料粒子を包み込むように溶融膜化して顔料膜１６０６の透明な保護膜を形成しているため、顔料粒子１６０７を完全に固定化することができ、熔融膜化した顔料保持膜１６５０が画像支持体５５に強固に接着する。さらに、第１の溶媒吸収層１６０１を熔融膜化して透明保護膜も転写させた場合には、さらに安定した光吸収透過特性を長期に亘って維持することができる。
【実施例】
【０１８４】
以下、本発明の具体的な実施例について説明する。ただし、本発明は、下記の実施例によっていかなる制限を受けるものではない。なお、以下の記載における「部」、「％」は特に断らない限り質量基準である。
【０１８５】
（基材Ａ）
基材Ａとして、ＰＥＴ基材５０（商品名「テトロンＧ２」  厚さ５０μｍ  帝人デュポンフィルム株式会社製）用いた。
【０１８６】
（水溶性樹脂溶液１の調製）
ポリビニルアルコール（商品名「ＰＶＡ２３５」、株式会社クラレ製）をイオン交換水に溶解し、固形分含量が８％の水溶液樹脂溶液１を調製した。なお、ポリビニルアルコールは、平均重合度が２３００、けん化度が８７〜８９ｍｏｌ％であった。
【０１８７】
（水溶性樹脂溶液２の調製）
アクリル系の水溶性樹脂として、（商品名「ＮＳ−６２５」、高松油脂製）をイオン交換水に溶解し、固形分含量が８％の水溶性樹脂溶液２を調製した。
【０１８８】
（溶媒吸収層塗工液Y１の調製）
第１のガラス製反応容器に攪拌機、還流冷却管、温度計、窒素ガス導入管を備えつけた後、ノニオン系乳化剤としてアクアロンＲＮ−３０（第１工業製薬（株）製）６ｇ、アニオン系乳化剤アクアロンＨＳ−３０（第１工業製薬（株）製）６ｇ、メチルメタアクリレート１００．０ｇ、エチルアクリレート２０．０ｇ、２−ヒドロキシルエチルアクリレート１０．０ｇ、メタクリル酸５．０ｇを用い、水２７５ｇを入れ攪拌し総量４２７．０ｇの混合物を調整した。次にこの混合物の３６ｇを取り出し、同様の第２の反応容器に移した後、窒素ガス導入下７３℃で４０分間乳化を行った。次いで重合開始剤としてペルオキソニ硫酸アンモニウム１７ｇを水３６ｇに溶解し、乳化液に添加した。その後、混合物の残量を第１の反応容器より取り出し１００分間かけて、第２の反応容器内に徐々に滴下し、７３℃で重合を行った。混合物残量を滴下終了した後、７３℃で８０分間攪拌を継続し、エマルジョン水溶液１（Ｔｇ：７８℃、樹脂固形分３５．０％）を合成した。この分散粒子の平均１次粒径は４０ｎｍであった。次に、エマルジョン水溶液１を１００部とポリビニルアルコール水溶液１を４３．７５部加え、スタティックミキサーにより混合し、溶媒吸収層塗工液Y１を得た。
【０１８９】
（溶媒吸収層塗工液Y２の調製）
シリカ水溶液（商品名「スノーテックスＯ」（固形分（ＳｉＯ２）濃度  ２０％、平均粒子径１０ｎｍ）日産化学工業株式会社製）を１００部と水溶性樹脂水溶液２を５０部加え、スタティックミキサーにより混合し、溶媒吸収層塗工液Y２を得た。
【０１９０】
（顔料浸透層塗工液G１の調製）
エマルション水溶液１と同様にして、懸濁重合により、固形分濃度２０％、平均１次粒子径１８０ｎｍ、Ｔｇ：７８℃のエマルション水溶液３を得た。なお、ノニオン系乳化剤としてアクアロンＲＮ−３０（第１工業製薬（株）製）およびアニオン系乳化剤アクアロンＨＳ−３０（第１工業製薬（株）製）を使用しなかった。次に、エマルション水溶液３を１００部と水溶性樹脂溶液２を２５部加え、スタティックミキサーにより混合し、顔料浸透層塗工液G１を得た。
【０１９１】
（顔料浸透層塗工液２の調製）
エマルション水溶液１と同様にして、懸濁重合により、固形分濃度２０％、平均１次粒子径１２０ｎｍ、Ｔｇ：７８℃のエマルション水溶液４を得た。次に、エマルション水溶液３を１００部と水溶性樹脂溶液２を２５部加え、スタティックミキサーにより混合し、顔料浸透層塗工液２を得た。
【０１９２】
（接着強化層強化材塗工液S１の調製）
三井化学性ケミパールＶ−３００（固形分濃度４０％、平均２次粒子径μ）を１０部と、イオン交換水部９０部と、を５分攪拌混合して、接着強化層塗工液S１を得た。
【０１９３】
（離型剤塗工液Ｒ１の調製）
離型剤としての中京油脂社製ポリロン７８８を用いた。
【０１９４】
（ＲＧＢＫ光透過フィルタ用顔料インクの調整）
水１００重量部／エチレングリコール５０重量部の溶液に、ＣＦ ＡＱ―０２３（御国色株式会社製、顔料水分散液）２３ｇを混合し、ビーズミルで攪拌し、さらに塩酸を添加してｐＨ３としてレッド画素用のＲインクを調製した。レッド画素用のＲ光透過フィルタ用顔料インクの平均２次粒子径は５１ｎｍであった。同様に、ＣＦ  ＡＱ−０１０（御国色素株式会社製、顔料水分散液）20ｇを用いてブルー画素用のＢ光透過フィルタ用顔料インクを調製した。ブルー画素用のＢ光透過フィルタ用顔料インクの平均２次粒子径は５２ｎｍであった。同様に、ＣＦ  ＡＱ−０１６（御国色素株式会社製顔料水分散液）２１ｇを用いてグリーン画素用のＧ光透過フィルタ用顔料インクを調製した。グリーン画素用のＧ光透過フィルタ用顔料インクの平均２次粒子径は５３ｎｍであった。同様に、ＣＦ  ＡＱ−０２２（御国色素株式会社製、顔料水分散液）23ｇを用いてブラックマトリックス用の黒光透過フィルタ用顔料インクを調製した。ブラックマトリックス用の黒光透過フィルタ用顔料インクの平均２次粒子径は５０ｎｍであった。
【０１９５】
［実施例１］
次に、本発明の実施例１を、図６を参照しつつ説明する。
【０１９６】
（転写材Ｔ１の調整）
溶媒吸収層塗工液２を基材Ａの表面に塗工してから乾燥させることにより、転写材の構成素材として、基材Ａ上に溶媒吸収層を形成した。乾燥後の塗工量は４０ｇ／ｍ2とした。溶媒吸収層の厚さは４０μｍであった。この溶媒吸収層の表面に、離型剤塗工液１を、インク溶媒の浸透吸収を妨げないように極めて薄く塗工して、剥離層を設けた。さらに離型層の表面に、湿し水による処理を行いながら顔料浸透層塗工液Ｇ１を塗工した後に、乾燥させることにより、転写材の構成素材として、基材Ａと溶媒吸収層と顔料浸透層とを含む転写材Ｔ１を製造した。乾燥後の塗工量は３ｇ／ｍ2とした。顔料浸透層の厚さは３μｍであった。溶媒吸収層および顔料浸透層の塗工にはグラビアコーターを用い、塗工速度は５ｍ／分、乾燥温度は６０℃とした。転写材Ｔ１の顔料浸透層の空隙の細孔直径、および溶媒吸収層の空隙の細孔直径をＢＥＴ法により測定した。顔料浸透層の空隙の細孔直径は１８０ｎｍであり、溶媒吸収層の空隙の細孔直径は１０ｎｍであった。
【０１９７】
（カラーフィルタＦ１の製造）
転写材１に、前述した光透過フィルタ用顔料インクを用いてカラーフィルタ画像を順次インクジェット方式により記録した。画像記録は、まず、黒色の光透過フィルタ用顔料インクで、格子状に印字し、ブラックマトリックスを形成した。次に、ＲＧＢ各色の印字を行った。このカラーフィルタ画像を有する転写材を画像支持体であるガラスの表面に顔料浸透層１６００を合わせて、それらをヒートローラと加圧ローラとにより加圧加熱して接着（転写）させた。その後、基材Ａ、インク溶媒成分１６０７のほぼ全てを含んだ溶媒吸収層１６０１を、剥離層を介して剥離することにより、本実施例１のカラーフィルタＦ１を得た。
【０１９８】
［実施例２（製造例２）］
＜転写材Ｔ２の調整＞
溶媒吸収層塗工液Ｙ２を基材Ａの表面に塗工してから乾燥させることにより、転写材の構成素材として、基材Ａ上に第２の溶媒吸収層１６１２を形成した。乾燥後の塗工量は４０ｇ／ｍ2とした。第２の溶媒吸収層１６１２の厚さは４０μｍであった。この第２の溶媒吸収層１６１２の表面に、離型剤塗工液Ｒ１を、インク溶媒の浸透吸収を妨げないように極めて薄く塗工して、剥離層を設けた。さらに離型層の表面に、湿し水による処理を行いながら溶媒吸収層塗工液Ｙ１を塗工して、乾燥して第１の溶媒吸収層１６１１を形成した。乾燥後の塗工量は１０ｇ／ｍ2とした。さらに第１の溶媒吸収層１６１１の表面に、顔料浸透層塗工液Ｇ１を塗工した後に、乾燥させることにより、転写材の構成素材として、基材Ａと第２の溶媒吸収層１６１２、第１の溶媒吸収層１６１１と顔料浸透層１６００とを含む転写材Ｔ２を製造した。乾燥後の塗工量は３ｇ／ｍ2とした。顔料浸透層１６００の厚さは３μｍであった。第２の溶媒吸収層１６１２、第１の溶媒吸収層１６１１および顔料浸透層１６００の塗工にはグラビアコーターを用い、塗工速度は５ｍ／分、乾燥温度は６０℃とした。転写材１の顔料浸透層１６００の空隙の細孔直径、および溶媒吸収層１６０１の空隙の細孔直径をＢＥＴ法により測定した。顔料浸透層１６００の空隙の細孔直径は１８０ｎｍであり、第２の溶媒吸収層１６１２の空隙の細孔直径は１０ｎｍ、第１の溶媒吸収層１６１１の空隙の細孔直径は４０nmであった。
【０１９９】
＜カラーフィルタＦ２の製造＞
転写材Ｔ２に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体であるガラスの表面に顔料浸透層１６００を合わせて、それらをヒートローラと加圧ローラとにより加圧加熱して接着（転写）させた。その後、基材５０、インク溶媒成分１６０７のほぼ全てを含んだ第２の溶媒吸収層１６１２を、剥離層を介して剥離することにより、本実施例１の記録物２を得た。なお、カラーフィルタはＦ２に形成されている第１の溶媒吸収層１６１１は溶融膜化して透明保護層として、顔料浸透層１６００が顔料粒子を包み込むように熔融膜化した顔料保持膜の表面に形成されていた。
【０２００】
［実施例３（製造例３）］
＜転写材Ｔ３の調整＞
溶媒吸収層塗工液Y２を基材Ａの表面に塗工してから乾燥させることにより、転写材の構成素材として、基材Ａ上に溶媒吸収層１６０１を形成した。乾燥後の塗工量は４０ｇ／ｍ2とした。溶媒吸収層１６０１の厚さは４０μｍであった。この溶媒吸収層１６０１の表面に、離型剤塗工液Ｒ１を、インク溶媒の浸透吸収を妨げないように極めて薄く塗工して、剥離層を設けた。さらに離型層の表面に、湿し水による処理を行いながら顔料浸透層塗工液Ｇ２を塗工して、乾燥して第１の顔料浸透層１６７０を形成した。乾燥後の塗工量は５ｇ／ｍ2とした。さらに第１の顔料浸透層１６７０の表面に、顔料浸透層塗工液Ｇ１を塗工した後に、乾燥させることにより、転写材の構成素材として、基材Ａと溶媒吸収層１６０１、第１の顔料浸透層１６７０と第２の顔料浸透層１６８０とを含む転写材Ｔ３を製造した。乾燥後の塗工量は３ｇ／ｍ2とした。顔料浸透層１６００の厚さは３μｍであった。溶媒吸収層１６０１および第１の顔料浸透層１６７０、第２顔料浸透層１６８０の塗工にはグラビアコーターを用い、塗工速度は５ｍ／分、乾燥温度は６０℃とした。転写材Ｔ１の顔料浸透層１６００および第２顔料浸透層１６８０の空隙の細孔直径、および溶媒吸収層１６０１の空隙の細孔直径をＢＥＴ法により測定した。溶媒吸収層１６０１の空隙の細孔直径は１０ｎｍ、第１の顔料浸透層１６７０の空隙の細孔直径は１２０ｎｍ、第２の顔料浸透層は１８０ｎｍであった。
【０２０１】
＜カラーフィルタＦ３の製造＞
転写材Ｔ３に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体Ａであるガラスの表面に顔料浸透層１６００を合わせて、それらをヒートローラと加圧ローラとにより加圧加熱して接着（転写）させた。その後、基材Ａ、インク溶媒成分１６０７のほぼ全てを含んだ溶媒吸収層１６０１を、剥離層を介して剥離することにより、本実施例３のカラーフィルタＦ３を得た。なお、カラーフィルタＦ３に形成されている第１のおよび第２の顔料浸透層１６７０、１６８０は溶融膜化して、良好に画像支持体５５に接着していた。
【０２０２】
［実施例４（製造例４）］
＜転写材Ｔ４の調整＞
転写材Ｔ２において離型層を設けなかった以外は本実施例２と同様にして転写材Ｔ４を得た。
【０２０３】
＜カラーフィルタＦ４の製造＞
転写材Ｔ４に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体５５であるガラスの表面に顔料浸透層１６００を合わせて、それらをヒートローラと加圧ローラとにより加圧加熱して接着（転写）させた。その後、フィルムを接着させたガラスをＤＭＳＯ溶液中に１５分間浸漬させ、基材５０と溶媒成分１６０７のほぼ全てを含んだ第２の溶媒吸収層１６１２とを、剥離することにより、本実施例４のカラーフィルタＦ４を得た。なお、カラーフィルタＦ４に形成されている顔料浸透層１６００は熔融膜化して、良好に画像支持体５５に接着しており、第１の溶媒吸収層１６０１も熔融膜化して良好な透明保護膜を形成していた。
【０２０４】
［実施例５（製造例５）］
＜転写材Ｔ５の調整＞
転写材Ｔ１の顔料浸透層１６００表面に接着強化層塗工液Ｓ１を塗工した後に、乾燥させることにより、転写材の構成素材として、基材５０上に、溶媒吸収層１６０１、剥離層、顔料浸透層１６００、さらに顔料浸透層１６００の表面に接着剤を離散的に設けた接着強化層を有する転写材Ｔ５を製造した。乾燥後の塗工量は１．５ｇ／ｍ2とした。接着強化層の厚さは１．５μｍであった。接着強化層の塗工にはグラビアコーターを用い、塗工速度は５ｍ／分、乾燥温度は６０℃とした。
【０２０５】
＜カラーフィルタＦ５の製造＞
転写材Ｔ５に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体５５であるガラスの表面に顔料浸透層１６００を合わせて、それらをヒートローラと加圧ローラとにより加圧加熱して接着（転写）させた。その後、基材５０と、溶媒成分のほぼ全てを含んだ溶媒吸収層１６０１とを、剥離層を介して剥離することにより、本実施例５のカラーフィルタＦ５を得た。なお、カラーフィルタＦ５に形成されている接着強化層は、顔料保持膜とともに溶融膜化して、良好に画像支持体５５に接着していた。
【０２０６】
［実施例６（製造例６）］
＜転写材Ｔ６の調整＞
実施例１の転写材Ｔ１の顔料浸透層の厚みを１０μｍとした以外は、実施例１と同様にして転写材Ｔ６を調整した。
【０２０７】
＜カラーフィルタＦ６の製造＞
転写材Ｔ６に、前述した光透過フィルタ用顔料インクを用いてカラーフィルタ画像を順次インクジェット方式により記録した。画像記録は、まず、ＲＧＢ光透過フィルタ用顔料インクで、カラーフィルタ画像を印字しした。その後ブラック光透過フィルタ用顔料インクで、格子状に印字し、ブラックマトリックスを形成した。このカラーフィルタ画像を有する転写材を画像支持体であるガラスの表面に顔料浸透層１６００を合わせて、それらをヒートローラと加圧ローラとにより加圧加熱して接着（転写）させた。その後、基材Ａ、インク溶媒成分１６０７のほぼ全てを含んだ溶媒吸収層１６０１を、剥離層を介して剥離することにより、本実施例６のカラーフィルタＦ６を得た。
【０２０８】
［比較例１］
＜転写材Ｔ７の調整＞
離型剤塗工液R１を基材５０Ａの表面に極めて薄く塗工してから乾燥させることにより、転写材の構成素材として、基材５０Ａ上に剥離層を形成した。この剥離層の表面に、顔料浸透層塗工液Ｇ１を、塗工して乾燥させることにより、転写材Ｔ６を製造した。乾燥後の塗工量は４０ｇ／ｍ2とした。顔料浸透層１６００の厚さは４０μｍであった。顔料浸透層１６００の塗工にはグラビアコーターを用い、塗工速度は５ｍ／分、乾燥温度は６０℃とした。また、溶媒吸収層１６０１の空隙の細孔直径は１８０ｎｍであった。
【０２０９】
＜カラーフィルタＦ７の製造＞
転写材Ｔ７に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体５５であるガラスの表面に顔料浸透層１６００を合わせて、それらをヒートローラと加圧ローラとにより加圧加熱して接着（転写）させた。その後、基材５０を、離型層を介して剥離することにより、本実施例６のカラーフィルタＦ７を得た。厚膜の顔料浸透層１６００は熔融膜化して画像支持体５５に部分的に接着していたが、接着転写面に顔料粒子が介在したり、溶媒成分が染み出して接着不良を生じたりしている部分もあった。カラーフィルタＴ７のカラーフィルタ画像自体も滲みが大きく解像度が低下しており、また、顔料粒子が分散して薄膜稠密な顔料膜が形成されておらず、画像濃度も低いカラーフィルタであった。
【０２１０】
実施例１〜６より、転写材は画像支持体５５と合わせて加圧加熱することで良好に接着転写を行うことができた。また、厚膜の溶媒吸収層１６０１で大量の溶媒吸収を可能とすることで、高濃度でのインク記録密度が可能となり、高濃度な顔料膜を形成することができた。
【０２１１】
本実施例のカラーフィルタ用転写材は、インクジェット記録後に画像支持体５５に転写した上で、溶媒成分を吸収した厚膜の溶媒吸収層１６０１を基材Ａとともに除去することで、ヘイズ劣化の少ない薄膜稠密な顔料膜を画像支持体５５上に形成することができた。すなわち、薄膜の顔料浸透層１６００（顔料浸透層の厚みを１以上１０μｍ以下に制御すること）によって、顔料粒子の滲み過ぎを抑制するとともに、厚膜の溶媒吸収層１６０１によって多量の溶媒成分を吸収させた上で画像支持体５５に接着転写し、その後に除去する。従って、顔料微粒子の濃度を無理に高くせずにインクジェット適性を高めた低濃度の光透過フィルタ用顔料インクを複数回重ね打ちすることで、薄膜稠密で高濃度な顔料膜を安定して形成できた。また、実施例１〜５においては、顔料浸透層の厚みを実施例６よりも薄膜に形成し、先に黒色の光透過フィルタ用顔料インクによってブラックマトリックスを形成することで、顔料浸透層１６００の色境界部の空隙構造を黒顔料粒子で埋めた後に、ＲＧＢ各色の光透過フィルタ用顔料インクによる着色を行うことで、実施例６よりも遮光性に優れかつ色滲みの少ないカラーフィルタ転写物を、簡易な構成と簡単な工程によって一体的に作製することができた。さらに、実施例１〜６においては、底部に顔料膜を形成した顔料浸透層１６００を、画像支持体５５に加熱加圧して接着転写する際に、顔料粒子を包み込むように熔融膜化して顔料保持膜を形成することで、元来耐候性に優れている顔料粒子自体も直接露出することが抑制されるので顔料粒子の光学特性はさらに安定化する。このため、本発明のカラーフィルタ転写物は光学的特性の経時劣化が少なく、長期使用性に優れたものとなる。
【符号の説明】
【０２１２】
１  フィルタ用転写材
５０  基材
１６００  顔料浸透層
１６０１  溶媒吸収層
１００３  光透過フィルタ用顔料インク
１００３ａ  顔料
１６０７  インク溶媒
１６８０  第２の顔料浸透層
１６７０  第１の溶媒吸収層
２００９  インクジェット記録部 
２０１２  接着転写部 
２０１３  溶媒受容層除去部 
２０１６  カラーフィルタ転写物 
２０１８  インクジェット記録装置
【図１】
2018132727.tif 000003
【図２】
2018132727.tif 000004
【図３】
2018132727.tif 000005
【図４】
2018132727.tif 000006
【図５】
2018132727.tif 000007
【図６】
2018132727.tif 000008
【図７】
2018132727.tif 000009
【図８】
2018132727.tif 000010
【図９】
2018132727.tif 000011
【図１０】
2018132727.tif 000012
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与工程と、
前記顔料インクの溶媒成分を含んだ前記溶媒吸収層の少なくとも一部を前記インク受容層から除去する溶媒吸収層除去工程と、を備えることを特徴とする光透過フィルタの製造方法。
【請求項２】
前記顔料浸透層の厚さが１μｍ〜１０μｍであることを特徴とする請求項１に記載の光透過フィルタの製造方法。
【請求項３】
前記顔料浸透層に付与された前記顔料粒子は、前記溶媒吸収層と前記顔料浸透層との界面から、順次、顔料浸透層の内部に堆積することを特徴とする請求項１または２に記載の光透過フィルタの製造方法。
【請求項４】
前記インク付与工程と、前記溶媒吸収層除去工程の間に、前記顔料浸透層を熔融膜化させる熔融工程を備えることを特徴とする請求項１ないし３のいずれか１項に記載の光透過フィルタの製造方法。
【請求項５】
前記熔融工程は、前記顔料浸透層の内部に堆積した顔料粒子を包むように前記顔料浸透層を溶融膜化させることを特徴とする請求項４に記載の光透過フィルタの製造方法。
【請求項６】
前記溶媒吸収層は、前記顔料浸透層から除去可能に構成されていることを特徴とする請求項１ないし３のいずれか１項に記載の光透過フィルタの製造方法。
【請求項７】
前記溶媒吸収層は、前記顔料浸透層に接する第１の溶媒吸収層と、前記第１の溶媒吸収層に積層される少なくとも１層の第２の溶媒吸収層とからなり、
前記第２の溶媒吸収層は、前記第１の溶媒吸収層から除去可能に形成されていることを特徴とする請求項１ないし３のいずれか１項に記載の光透過フィルタの製造方法。
【請求項８】
前記第１の溶媒吸収層の少なくとも一部の空隙を消滅させる空隙消滅工程を、さらに備えることを特徴とする請求項７に記載の光透過フィルタの製造方法。
【請求項９】
前記インク付与工程は、前記インク受容層に複数種の光透過フィルタ用顔料インクを付与することを特徴とする請求項１ないし８のいずれか１項に記載の光透過フィルタの製造方法。
【請求項１０】
前記インク付与工程は、レッド、グリーン、ブルーの３種類の光透過フィルタ用顔料インクを、前記インク受容層の異なる位置に付与してカラーの画像を形成することを特徴とする請求項１ないし９のいずれか１項に記載の光透過フィルタの製造方法。
【請求項１１】
前記インク付与工程は、前記カラーの画像を形成しない部分に、前記３種類の光透過フィルタ用顔料インクの付与に先行して黒の顔料インクを付与することを特徴とする請求項１０に記載の光透過フィルタの製造方法。
【請求項１２】
前記インク付与工程は、前記黒の顔料インクによって、格子状のブラックマトリックスを形成し、前記ブラックマトリックスによって形成された複数の枠それぞれに１色ずつ前記３種類の光透過フィルタ用顔料インクを付与することを特徴とする請求項１１に記載の光透過フィルタの製造方法。
【請求項１３】
前記インク受容層は、基材に支持されていることを特徴とする請求項１ないし１２のいずれか１項に記載の光透過フィルタの製造方法。
【請求項１４】
光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与手段と、
前記顔料インクの溶媒成分を含んだ前記溶媒吸収層の少なくとも一部を前記インク受容層から除去する溶媒吸収層除去手段と、を備えることを特徴とする光透過フィルタの製造装置。
【請求項１５】
光透過フィルタ用顔料インクに含まれる顔料粒子の浸透を阻止すると共に、前記顔料インクの溶媒の浸透を可能とする溶媒吸収層と、
前記溶媒吸収層に積層され、前記顔料粒子および前記溶媒の浸透を可能とする顔料浸透層と、
を備え、
前記転写材の顔料浸透層は、加圧加熱処理によって熔融膜化する材料で構成され、
前記転写材の溶媒吸収層は、前記加圧加熱処理を行なっても空隙構造が維持される材料で構成され、前記顔料浸透層から除去可能に構成されていることを特徴とする光透過フィルタ用転写材。
【請求項１６】
前記溶媒吸収層は、前記顔料浸透層に接する第１の溶媒吸収層と、前記第１の溶媒吸収層に積層される少なくとも１層の第２の溶媒吸収層とからなり、
前記第２の溶媒吸収層は、前記第１の溶媒吸収層から除去可能に形成されていることを特徴とする請求項１５に記載の光透過フィルタ用転写材。
【請求項１７】
光透過フィルタ用顔料インクに含まれる顔料粒子と溶媒を浸透可能とする顔料浸透層と、
前記顔料浸透層に形成される空隙内に保持された前記顔料粒子と、
を備えたことを特徴とする光透過フィルタ。
【手続補正２】
【補正対象書類名】明細書
【補正対象項目名】全文
【補正方法】変更
【補正の内容】
【発明の詳細な説明】
【技術分野】
【０００１】
本発明は、表示装置や撮像素子など様々な用途で使用できる光透過フィルタ、およびその製造方法に関する。
【背景技術】
【０００２】
カラーフィルタの製造方法としては、印刷製版による塗布技術や染色法などを用いる方法があるが、装置や生産工程が複雑になる。これに対し、特許文献１には、インクジェット方式により簡易な装置・工程でカラーフィルタを作製する方法が開示されている。しかし同文献に開示の技術では、インクの滲みを抑制するために、予め基板上に撥水性または親水性のパターンを前処理として形成しておく必要がある。
【０００３】
また、インクジェット方式を用いたカラーフィルタの製造方法として、特許文献２には、酸化シリコンなどの誘電体を用いて、基板上に予め土手枠を形成した上でインクジェット方式により染色を行うことにより、インクの滲みを抑制する技術が開示されている。
【０００４】
さらに、特許文献３には、予めブラックマトリックス（遮光層）を形成した基板上に、感光性樹脂組成物を含むインク受容層を設けた上で、パターン露光によりブラックマトリックスに対応させた非着色部をインク受容層に形成している。
【０００５】
また、特許文献４には、予めブラックマトリックス（遮光層）を形成した基板上に、第１のインク受容層と、感光性樹脂組成物を含む第２のインク受容層とを設け、パターン露光により第２のインク受容層に非着色部を設けた上で、インクジェット方式により着色する技術が開示されている。この技術によれば、マトリックス状に非着色部を設けた第２のインク受容層側からインクジェット記録により着色することで、混色を抑制することが可能になる。さらに、この技術では、平坦な基板に接した第１のインク受容層を十分にインクにより染色した後、インクを乾燥処理してから加熱処理してインク受容層を硬化させる。このため、インクを吸収して第１のインク受容層が凸状に膨張することにより、色素濃度分布の不均一性を抑制することができる。しかし、隣接画素へのインクのにじみを制御するために、パターン露光用のマスクを用いた複雑な装置が必要になると共に、煩雑なマスクの位置合わせ工程も必要になる。また、インクの吸収容量を確保するために、第１のインク受容層も、第２のインク受容層と同様に顔料粒子よりも十分に大きな空隙構造を有している。このため、空隙構造による光散乱が生じ、カラーフィルタの透明度が大幅に低下することが懸念される。
【０００６】
特許文献５では、支持部材上に設けたインク受容層にネガパターンの凸部を圧接させて格子状にパターンを剥離除去し、そのパターンを透明基板上に転写してパターン状のインク受容層を形成した後、インクジェット方式で着色する方法も提案されている。これによれば、格子状にパターン抜きされたインク受容層に着色が行われるため、隣接画素への混色を防止することができる。しかしながら、パターン抜きの工程やブラックマトリックスを別途設ける必要もあり、さらにパターン状のインク受容層との位置合わせ精度を得るための工程も必要となる。
【先行技術文献】
【特許文献】
【０００７】
【特許文献１】特開昭５９−７５２０５号公報
【特許文献２】特開昭６３−２３５９０１号公報
【特許文献３】特開平１０−１０４６０７号公報
【特許文献４】特開平１１−１６７０１４号公報
【特許文献５】特開平２００６−２０１４３５号公報
【発明の概要】
【発明が解決しようとする課題】
【０００８】
上述のように、従来のカラーフィルタの製造方法では、隣接する画素にインクが滲んで混色しないように、土手や非着色部を設けるといった前処理が必要であり、装置構成や製造工程が複雑化するという課題がある。
【０００９】
本発明は、簡易的な手段と工程で光学特性に優れた光透過フィルタを製造することが可能な方法および装置の提供を目的とする。
【課題を解決するための手段】
【００１０】
上記目的を達成するため、本発明は、光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与工程と、前記顔料インクの溶媒成分を含んだ前記溶媒吸収層の少なくとも一部を前記インク受容層から除去する溶媒吸収層除去工程と、を備えることを特徴とする光透過フィルタの製造方法である。
【００１１】
また、本発明は、光透過フィルタ用顔料インクに含まれる顔料粒子および溶媒を浸透可能とする顔料浸透層と、前記顔料粒子の浸透を阻止すると共に前記溶媒の吸収を可能とする空隙構造を有する溶媒吸収層とを互いに積層してなるインク受容層に対し、前記顔料浸透層側から前記顔料インクを付与するインク付与手段と、前記顔料インクの溶媒成分を含んだ前記溶媒吸収層の少なくとも一部を前記インク受容層から除去する溶媒吸収層除去手段と、を備えることを特徴とする光透過フィルタの製造装置である。
【００１２】
また、本発明は、光透過フィルタ用顔料インクに含まれる顔料粒子の浸透を阻止すると共に、前記顔料インクの溶媒の浸透を可能とする溶媒吸収層と、前記溶媒吸収層に積層され、前記顔料粒子および前記溶媒の浸透を可能とする顔料浸透層と、を備え、前記転写材の顔料浸透層は、加圧加熱処理によって熔融膜化する材料で構成され、前記転写材の溶媒吸収層は、前記加圧加熱処理を行なっても空隙構造が維持される材料で構成され、前記顔料浸透層から除去可能に構成されていることを特徴とする光透過フィルタ用転写材である。
【００１３】
また、本発明は、光透過フィルタ用顔料インクに含まれる顔料粒子と溶媒を浸透可能とする顔料浸透層と、前記顔料浸透層に形成される空隙内に保持された前記顔料粒子と、を備えたことを特徴とする光透過フィルタである。
【発明の効果】
【００１４】
本発明によれば、簡易的な手段と工程で光学特性に優れた光透過フィルタを製造することが可能になる。
【図面の簡単な説明】
【００１５】
【図１】実施形態に用いる転写材の構成を示す縦断面図である。
【図２】実施形態における光透過フィルタの製造工程を示す説明図である。
【図３】実施形態における転写材と従来の転写材のインク吸収メカニズムを示す説明図である。
【図４】転写材の接着強化層の一例および加圧加熱処理後の状態を示す断面図である。
【図５】転写材の接着強化層の他の例および加圧加熱処理後の状態を示す断面図である。
【図６】加圧加熱ロールによる加圧加熱処理前後の顔料浸透層と溶媒吸収層の状態を示す説明図縦断側面図である。
【図７】溶媒吸収層の除去工程を示す説明図である。
【図８】顔料浸透層および溶媒吸収層への光透過フィルタ用顔料インクの吸収過程を示す説明図である。
【図９】光透過フィルタの製造装置を示す説明図である。
【図１０】ブラックマトリックス形成後のカラー光透過フィルタ用顔料インクの吸収状態を示す説明図である。
【発明を実施するための形態】
【００１６】
本発明の実施形態を図面に基づいて説明する。
【００１７】
（光透過フィルタおよびその製造方法の基本構成）
本実施形態における光透過フィルタの製造方法は、次のような工程を基本的に備える。
【００１８】
（ｉ）空隙径の異なる２層以上の空隙吸収型のインク受容層を互いに剥離可能に積層した光透過フィルタ用転写材を作製する。
【００１９】
（ｉｉ）作製した光透過フィルタ用転写材に、所定の光学特性を有する顔料を含んだ光透過フィルタ用顔料インクを付与し、一方のインク受容層に顔料粒子のみを保持させると共に、他方のインク受容層に光透過フィルタ用顔料インクの溶媒のみを吸収させる。
【００２０】
（ｉｉｉ）溶媒を吸収したインク受容層を、顔料粒子を保持したインク受容層から剥離させる。
【００２１】
上記工程を実施することにより、所定の光学特性を有する光透過フィルタを製造することができる。以下、光透過フィルタの製造工程を、カラー表示装置やカラー撮像素子など様々な用途で使用できるカラーフィルタの製造方法を例に採り、より具体的に説明する。
【００２２】
上述の光透過フィルタ用転写材１Ａ（以下、カラーフィルタ用転写材、または単に転写材ともいう）は、図１（ａ）に示すように、光透過フィルタ用顔料インクの顔料粒子を吸収する顔料浸透層１６００と、この顔料浸透層１６００の記録面（図中、上面側）に付与された光透過フィルタ用顔料インクの溶剤を吸収する溶媒吸収層１６０１とからなるインク受容層１６とにより構成される。顔料浸透層１６００は、顔料粒子よりも十分に大きな空隙径を有する空隙構造を有しており、加圧加熱によって熔融膜化可能な材料により薄膜に形成されている。溶媒吸収層１６０１は、顔料粒子よりも十分に小さな空隙径を有する空隙構造を有すると共に、顔料浸透層１６００から剥離可能な材料により構成され、顔料浸透層１６００に比して厚膜に構成されている。この転写材１は、溶媒吸収層１６０１の表面（図では上面）に顔料浸透層１６００を積層することによって形成される。積層方法の具体的な例については、後に詳述する。
【００２３】
また、転写材は、図１（ｂ）に示すように、溶媒吸収層１６０１および顔料浸透層１６００などからなるインク受容層１６を基材５０上に積層して構成することも可能である。ここに示す転写材１Ｂのように基材５０を含む構成を採ることは、転写材１の生産性向上、インク受容層１６にインクを付与する際の転写材の搬送性の向上、転写材を所定の画像支持体５５（図４参照）に接着転写する際のハンドリング性や、溶媒吸収層の剥離性の向上などを図る上で有効である。なお、転写材１に積層した基材５０は、転写材１に対する後述のインク付与工程、画像支持体５５への接着転写工程の後に、後述の剥離処理もしくは溶解洗浄処理などを行うことにより溶媒吸収層１６０１と共に除去することが可能である。これにより、溶媒吸収層の空隙を消失させることができる。
【００２４】
また、転写材１としては、他の構成を採用することも可能である。例えば、転写材を、図１（ｃ）〜（ｅ）に示すように構成することも可能である。
【００２５】
また、転写材は、空隙径の異なる複数の顔料浸透層により構成することも可能である。その一例を、図１（ｃ）に示す。図１（ｃ）の転写材１Ｃは、顔料浸透層１６００は、溶媒吸収層１６０１側に位置する第１の顔料浸透層１６７０と、インクの付与面である表面側（図では上面側）に位置する第２の顔料浸透層１６８０とを積層した構成を有する。第１の顔料浸透層１６７０は、光透過フィルタ用顔料インクの顔料粒子より十分に大きな空隙構造を有し、第２の顔料浸透層１６８０は、第１の顔料浸透層１６７０よりさらに大きな空隙構造を有している。また、図１（ｃ）の転写材１Ｃには、第１の顔料浸透層１６７０と溶媒吸収層１６０１との間に離型層１７０１が設けられ、顔料浸透層１６７０から溶媒吸収層１６０１を除去し易い構成となっている。さらに、溶媒吸収層１６０１と基材５０との間には、両者の密着性を高めるため密着層１６０３が設けられている。このため、溶媒吸収層１６０１および基材５０を、第１の顔料浸透層１６７０から容易に除去することが可能になる。
【００２６】
さらに、転写材は、空隙径の異なる複数の溶媒吸収層によって構成することも可能である。一例として、図１（ｄ）に示す転写材１Ｄは、互いに積層された第１の溶媒吸収層１６１１と第２の溶媒吸収層１６１２とを有し、これらが顔料浸透層１６００と基材５０との間に形成されている。顔料浸透層１６００の裏面側（図中、下面側）に位置する第１の溶媒吸収層１６１１は、光透過フィルタ用顔料インクの顔料粒子より十分に小さい平均空隙径を有し、基材５０の上面側に位置する第２の溶媒吸収層１６１２は、第１の溶媒吸収層１６１１よりさらに小さい平均空隙径を有し、その厚さは第１の溶媒吸収層１６１１より厚く形成されている。この２層構造をなす溶媒吸収層１６０１では、顔料浸透層１６００を通過して吸収された溶媒が、第１の溶媒吸収層１６１１を通過し、第２の溶媒吸収層１６１２に吸収、保持される。
【００２７】
また、複数の溶媒吸収層を有する転写材では、互いに隣接する溶媒吸収層の間に離型層を形成することも可能である。例えば、図１（ｅ）に示す転写材１Ｅのように、２つの溶媒吸収層（第１の溶媒吸収層１６１１と第２の溶媒吸収層１６１２）との間に離型層１７０１を形成することも可能である。これにより、溶媒吸収層１６０１の中で、溶剤が吸収、保持された一部の溶媒吸収層、すなわち第２の溶媒吸収層１６１２を、溶媒が保持されていない第１の溶媒吸収層１６１１から剥離することが可能になる。
【００２８】
なお、以下の説明において、転写材１Ａ〜１Ｅを総称して転写材１と記載することもある。また、複数の顔料浸透層（第１の顔料浸透層１６７０、第２の顔料浸透層１６８０）を総称して顔料浸透層１６００と記載し、複数の溶媒吸収層（第１の溶媒吸収層１６１１、１６１２）を総称して溶媒吸収層１６０１と記載することもある。
【００２９】
次に、図２を参照しつつ、本実施形態におけるカラーフィルタ用転写材を用いたカラーフィルタの製造方法について説明する。なお、図２に示す製造方法では、図１（ｄ）に示す転写材１Ｄを用いてカラーフィルタ２０１６を製造する例を示している。まず、インクジェット記録装置２０１８に設けられた記録ヘッド２０１８Ｂｋにより、転写材１Ｄに黒色の光透過フィルタ用顔料インクを付与し、ブラックマトリクス２００１を形成する（図２（ａ））。このブラックマトリックスは、図２（ｅ）に示すように格子状に形成される。次いで、ブラックマトリックスの２００１によって画成された複数の領域に、カラーの光透過フィルタ用顔料インク、すなわち、Ｒ（レッド）、Ｇ（グリーン）、Ｂ（ブルー）の三原色の光透過フィルタ用顔料インクを付与する（図２（ｂ））。このカラーの光透過フィルタ用顔料インクの付与は、インクジェット記録装置２０１８に設けられた記録ヘッド２０１８Ｒ、２０１８Ｇ、２０１８ＢからそれぞれＲ（レッド）、Ｇ（グリーン）、Ｂ（ブルー）のカラーインクを吐出することにより行なう。以上により、転写材１Ｄにカラーフィルタ画像２０００Ｒ、２０００Ｇ、２０００Ｂおよびブラックマトリックス２００１などのカラーパターンからなる画像２０００を形成した転写材２が作製される。
【００３０】
インクジェット記録装置によって薄膜の顔料浸透層１６００の表面に光透過フィルタ用顔料インク１００３を吐出すると、光透過フィルタ用顔料インクは図８（a）に示すように、顔料浸透層１６００に浸透する。顔料浸透層１６００に形成されている空隙の平均細孔径は、光透過フィルタ用顔料インク１００３の色材である顔料粒子径よりもが十分に大きいため、顔料浸透層１６００の表面に吐出された光透過フィルタ用顔料インクは、毛細管現象によって顔料浸透層１６００内にスムーズに浸透していく。一方、厚膜の溶媒吸収層１６０１に形成されている空隙の平均細孔径は、顔料粒子径よりも十分に小さく形成されているため、顔料浸透層１６００を浸透して顔料浸透層１６００と溶媒吸収層１６０１との界面に達した光透過フィルタ用顔料インクは、界面において固液分離される。すなわち、光透過フィルタ用顔料インクは、界面において顔料粒子と溶媒成分とに分離され、溶媒成分のみが溶媒吸収層に吸収され、稠密で薄膜状の顔料膜１６０６が顔料浸透層１６００の底部界面に形成される。空隙型のインク吸収層において毛細管現象によってインクを吸収する際には、空隙の細孔径が小さいほどインクの毛細管力が高くなる。このため、ほとんどの溶媒成分１６０７が、顔料浸透層１６００に残ることなく溶媒吸収層１６０１に速やかに吸収される。図２に示す例では、溶媒吸収層１６０１が第１の溶媒吸収層１６１１と、これより平均空隙径が小さい第２の溶媒吸収層１６１２とで構成されているため、第１の溶媒吸収層１６１１に浸透した溶媒成分は、ほとんどが第２の溶媒吸収層１６１２に吸収される。カラーインクが付与された複数の領域は、それぞれブラックマトリックスにより画成されており、しかも、転写材１Ｄのインク吸収特性によってインクの滲みが抑制されるため、隣接する領域に付与された異なるカラーインクの間で混色が発生することはない。
【００３１】
上記のようにして転写材２を形成した後、図２（ｃ）に示すようにガラス基板などの透明な画像支持体５５と転写材２とを重ね合わせ、それらを加圧加熱装置によって加圧加熱処理する。これにより、顔料浸透層１６００は熔融膜化し、透明な顔料保持膜１６５０となり、画像支持体５５に接着転写される。また、複層の溶媒吸収層１６０１を構成する第１の溶媒吸収層１６１１も加圧加熱処理を行うことによって熔融膜化可能な材料により構成されている。このため、加熱加圧処理を行うことにより、溶媒吸収層１６０１も第１の溶媒吸収層１６１１と共に溶融膜化し、透明な保護膜１６６０となって両者は一体化する。但し、第２の溶媒吸収層１６１２は溶融膜化せず、溶媒成分を吸収した状態を維持する。その後、剥離除去装置を用いて光透過フィルタ用顔料インクの溶媒が含まれた第２の溶媒吸収層１６１２を除去する。これにより、図２（ｄ）に示すように、溶媒成分を吸収した溶媒吸収層によるヘイズ劣化を抑制し、高精細で光透過吸収特性に優れたカラーフィルタ３を画像支持体５５上に作製することが可能になる。
【００３２】
また、転写材１には、顔料浸透層を熔融膜化して画像支持体５５へ接着転写する際の接着性をより向上させるために、図５（ａ）に示すようにまだら状に接着剤１０００Ｂを設けたり、図４（ａ）に示すように海島状に接着強化層２００２を設けたりすることができる。さらに、図１（ｃ）に示すように画像支持体５５との接着性に優れた第２の顔料浸透層１６８０を設けても良い。
【００３３】
また、図１（ｃ）〜（ｅ）に示すように、顔料浸透層や溶剤吸収層を各々複数の層に分けて順次形成する場合、非記録面側（基材側）に向かって空隙径を順次小さくする構成とすることが必要となる。すなわち、顔料浸透層１６００および溶媒吸収層１６０１のそれぞれの数の層は、空隙吸収型のインク受容層を構成し、かつインクの毛細管力が非記録面側に向かって順次大きくなるように構成してあれば良い。
【００３４】
また、図１（ｃ）に示す転写材１Ｃに限らず、本発明に係る他の転写材にも層間剥離を防止するための密着層を設けることが可能である。例えば、基材５０、溶媒吸収層１６０１、多層の溶媒吸収層（１６１１、１６１２）、顔料浸透層１６００又は多層の顔料浸透層（１６７０、１６８０）の何れかの界面に各々の層の材質・製膜方法などを考慮して密着性を向上させるための密着層１６０３を必要に応じて設けることも可能である。これによれば、インクジェット記録時などでの不用意な層間剥離を防止することが可能になる。但し、密着層１６０３は、層間で光透過フィルタ用顔料インクの毛細管浸透が必要な場合は、毛細管現象による光透過フィルタ用顔料インクの移動を妨げないように親水性を考慮した材料などで極薄膜状に構成する必要がある。
【００３５】
さらに、図１（ａ）に示す転写材１Ａにおいても、加圧加熱処理によって画像支持体５５に接着転写した後、熔融膜化した顔料保持膜１６５０から溶媒吸収層１６０１を除去し易いように、溶媒吸収層１６０１と、顔料浸透層１６００との間に極薄膜の離型層１７０１を設けても良い。
【００３６】
（速やかな溶媒吸収性）
ここで、転写材１における光透過フィルタ用顔料インクの吸収浸透に関してさらに詳述する。転写材１では、顔料浸透層１６００の空隙構造が顔料粒子よりも十分に大きな空隙径を有している。このため、顔料浸透層１６００は、毛細管力が小さいが、流路抵抗が小さいので、図８（ａ）に示すように、顔料浸透層１６００の表面に記録された光透過フィルタ用顔料インク１００３は顔料粒子も含めてスムーズに顔料浸透層１６００内に浸透吸収される。
【００３７】
一方、溶媒吸収層１６０１の空隙構造は顔料粒子１００３ａよりも十分に小さな細孔によって構成されていることから、ここに発生する毛細管力は、顔料浸透層１６００の空隙構造に発生する毛管力に比べて格段に大きい。また、溶媒吸収層１６０１は顔料粒子１００３ａよりも小さい空隙を有するため流路抵抗が大きい。そのため、顔料粒子１００３ａは顔料浸透層１６００と溶媒吸収層１６０１との界面で保持され、溶媒成分１６０７のみが溶媒吸収層１６０１に吸収される。溶媒吸収層１６０１の表面から吸収、浸透されてきた光透過フィルタ用顔料インク１００３の一部が溶媒吸収層１６０１の界面に到達すると、光透過フィルタ用顔料インク１００３の溶媒成分１６０７は溶媒吸収層１６０１の格段に大きな毛細管力によって吸収され始める。
【００３８】
溶媒成分１６０７が溶媒吸収層１６０１に吸収され始めると、顔料浸透層１６００は流抵抗が小さいことから、顔料浸透層１６００内に残っている光透過フィルタ用顔料インク１００３も、その粘度および表面張力によって、千切れることなく順次浸透し始める。つまり、光透過フィルタ用顔料インクの一部が溶媒吸収層１６０１に到達すると、その後は厚膜の溶媒吸収層１６０１が溶媒成分１６０７を速やかに吸収するため、これに伴って顔料浸透層１６００に存在する後続の光透過フィルタ用顔料インク１００３も溶媒吸収層１６０１との界面へ向けて順次浸透していく。
【００３９】
このように、本例における転写材１では、小さな空隙を有する厚膜の溶媒吸収層１６０１が溶媒成分を速やかに吸収するため、大きな空隙を有する顔料浸透層１６００においては光透過フィルタ用顔料インクが順次浸透される。また、溶媒吸収層１６０１は、顔料浸透層１６００に吐出された光透過フィルタ用顔料インクの全ての溶媒成分を十分に吸収できる厚さに形成されている。このため、顔料浸透層１６００に吐出された光透過フィルタ用顔料インク１００３の溶媒成分１６０７は、ほぼ全てが速やかに溶媒吸収層１６０１に吸収され、顔料浸透層１６００内にはほとんど残留しない。従って、転写材１および画像支持体５５に対する加圧過熱処理において、転写材１に良好な接着性を発現させることができ、画像支持体５５と転写材１との間に良好な接着状態を得ることができる。
【００４０】
また、顔料浸透層１６００に吐出されたインクは、短時間で溶媒吸収層１６０１に吸収されることから、インクジェット記録の後、特別な乾燥工程や乾燥時間を介さずに、速やかに加圧加熱処理を開始できる。すなわち、インク吸収速度が速く、かつインク吸収容量の大きな厚膜の溶媒吸収層１６０１が、その空隙構造を維持したまま、ほぼ全ての溶媒成分１６０７を吸収保持しているので、顔料画像を記録後に速やかに画像支持体５５に接着しても、溶媒成分１６０７の逆流や染み出しによる接着性の低下が生じにくい。
【００４１】
また、光透過フィルタ用顔料インク１００３の液滴が極めて小さい場合、単一のドット（単ドット）が記録された部分では、顔料浸透層１６００と溶媒吸収層１６０１との界面まで光透過フィルタ用顔料インクが到達せず、顔料浸透層１６００の内部に光透過フィルタ用顔料インクが孤立した状態で滞留することが懸念される。しかしながら、光透過フィルタ用顔料インク１００３の液滴が極端に小さい場合であっても、複数ドットが着弾する高濃度の記録部では、後続の光透過フィルタ用顔料インク１００３の吸収浸透によって先着の光透過フィルタ用顔料インク１００３が押し出されるため、先着の光透過フィルタ用顔料インクの液滴は溶媒吸収層１６０１との界面に到達する。その結果、後続の光透過フィルタ用顔料インク１００３も溶媒吸収層１６０１へ向けて速やかに吸収浸透されていく。本実施形態におけるカラーフィルタ用転写材では、一面に高濃度記録が行われる場合が多いので、顔料浸透層１６００に記録される光透過フィルタ用顔料インクの量が多くなる。このため、顔料浸透層１６００に付与された光透過フィルタ用顔料インクの先端は、溶媒吸収層１６０１の界面に到達し易く、ほぼ全ての溶媒成分１６０７が溶媒吸収層１６０１に速やかに吸収される。また、インクジェット記録面である顔料浸透層は、空隙吸収型のインク受容層であるので、膨潤吸収型のインク受容層に較べてスムーズに光透過フィルタ用顔料インクを吸収できるため定着性に優れるので、表面でのインク滞留が少なく、後続着弾するインク液滴によるインク跳ねや飛散りが少ないため記録精度が高い。また、顔料浸透層でのインク滞留時間が少ないので、光透過フィルタ用顔料インクの平面方向への滲み出しも抑制されるため高精細な記録が可能である。以上のように、顔料浸透層１６００の表面から記録された光透過フィルタ用顔料インク１００３は、溶媒吸収層１６０１との界面に速やかに到達することが望ましく、そのためには、顔料浸透層１６００は、光透過フィルタ用顔料インクの液滴より小さくなるように薄膜に構成することが望ましい。
【００４２】
（薄膜稠密な顔料膜の形成と多量の溶媒吸収）
前述のように、本実施形態におけるインクジェットカラーフィルタ用転写材では、溶媒吸収層１６０１の空隙構造は顔料粒子１００３ａよりも十分に小さな細孔により構成されている。このため、図８（ａ）に示すように顔料粒子１００３ａは溶媒吸収層１６０１との界面で固液分離され、光透過フィルタ用顔料インク１００３の溶媒成分１６０７のみが溶媒吸収層１６０１に速やかに吸収される。すなわち、顔料浸透層１６００の底部と溶媒吸収層１６０１との界面では、毛細管力が格段に大きい溶媒吸収層１６０１が光透過フィルタ用顔料インク１００３の溶媒成分１６０７を速やかに順次吸収する。このため、顔料浸透層１６００底部で顔料粒子１００３ａが固液分離される際の光透過フィルタ用顔料インク１００３の流れにより、顔料粒子１００３ａは圧縮されながら薄膜稠密な顔料画像を形成する。
【００４３】
色材である顔料粒子１００３ａが薄膜状に稠密に堆積した顔料画像は、光吸収特性に優れ発色性に優れる。本例では、光透過フィルタ用顔料インク１００３の主体をなす溶媒成分１６０７を溶媒吸収層１６０１で全て吸収できるように十分な厚さに形成され、大きな吸収容量を確保している。このため、顔料浸透層１６００は固液分離された顔料粒子１００３ａを全て収納できるだけの空隙容量があれば良く、薄層に構成することができる。顔料浸透層１６００の表面に着弾した光透過フィルタ用顔料インク１００３は、図３（ａ）に示すように、顔料浸透層１６００内の空隙に吸収浸透する際に平面方向にも拡散する。しかし、その浸透拡散幅は薄膜の顔料浸透層１６００の膜厚とほぼ同程度となる。従って、厚膜のインク受容層全体に亘って顔料粒子が浸透拡散する従来に比べ、本実施形態における転写材1では、薄膜の顔料浸透層１６００での浸透拡散幅は軽微であり、解像度の劣化も軽微なものとなる。
【００４４】
一方、図３（ｂ）に示す従来の転写材のように、顔料粒子が浸透可能な顔料浸透層１６００を厚膜に構成し、記録された全ての光透過フィルタ用顔料インク１００３を顔料浸透層１６００だけで吸収するようにインク受容層を構成すると、光透過フィルタ用顔料インクが平面方向にも膜厚方向にも均等に浸透拡散する。すなわち、顔料粒子は広く分散した状態で吸収定着されることとなる。このように光透過フィルタ用顔料インクが平面方向に浸透拡散した場合、記録解像度の劣化が生じ易くなる。また、色材である顔料粒子１００３ａが膜厚方向に広くまばらに分散した場合、カラーフィルタとして利用する際に透過光の光吸収特性が劣化し易くなる。さらに、顔料粒子よりも十分に大きな空隙構造は可視光の波長領域にも近く、透過光が空隙構造によって散乱され易くなるため、ヘイズ劣化を生じ易い。
【００４５】
これに対し、本実施形態におけるインクジェットカラーフィルタ用転写材１では、図２（a）に示すように、顔料浸透層１６００が薄膜に構成されるため、顔料粒子の平面方向への浸透拡散を抑制することができる。このため、解像度の劣化が少ない高精細な記録を行うことができる。さらに、毛細管力の大きな厚膜の溶媒吸収層１６０１が速やかに光透過フィルタ用顔料インクの溶媒成分を吸収するため、顔料浸透層１６００の底部界面には、色材である顔料粒子が薄膜稠密に圧縮された顔料膜１６０６が形成される。従って、透過光の光吸収特性に優れたカラーフィルタを形成することができる。
【００４６】
（高濃度な顔料保持膜を形成するための低濃度インクの重ね記録）
インクジェット記録に用いられる光透過フィルタ用顔料インクには、記録ヘッドの吐出口において安定した液滴形成が可能であり、かつ吐出口内を迅速にインクで満たすことが可能なリフィル特性を備える必要がある。このため、光透過フィルタ用顔料インクは、適正な粘度や表面張力が得られるものを使用する必要がある。通常、色材である顔料粒子は重量比１０％以下にしている。主たる溶媒成分として水、アルコール、または揮発性溶剤などを用いると共に、これらの蒸発を抑制して安定した使用を可能とするための不揮発性溶剤や、表面張力などを調製する界面活性剤などが溶媒成分の一部として加えている。一般的に、光透過フィルタ用顔料インクの重量比９０％以上は溶媒成分である。一方、固形成分である顔料粒子の濃度を高くすると高濃度の画像が得やすくなるが、光透過フィルタ用顔料インクの粘度が著しく上昇するため、リフィル性などが低下し、高速の記録が困難になると共に、インクジェット記録の待機時に固着や沈降などが生じ易くなり、安定性も低下する。このため、顔料粒子の重量比は５％程度以下にすることが好ましい。このような低濃度の光透過フィルタ用顔料インクを用いる場合、光透過フィルタ用顔料インクを重ね打ちすることで顔料記録密度を高くすることができるが、従来のような単層のインク受容層では、記録解像度や光学的特性などの制約から、多量の光透過フィルタ用顔料インクを受容できるように十分な膜厚で構成することは困難である。
【００４７】
これに対し、本実施形態におけるインクジェットカラーフィルタ転写材１では、薄膜の顔料浸透層で解像度と光吸収特性を向上させ、かつ厚膜の溶媒吸収層には十分な溶媒吸収容量を持たせることが可能である。そのため、重量比５％以下の低濃度の顔料粒子でインクジェット適性を高めた光透過フィルタ用顔料インクを用いて、高精度で安定した複数回の重ね打ち記録をすることが可能となる。従って、顔料粒子が低濃度の光透過フィルタ用顔料インクを用いて、高濃度で高精細な顔料膜を安定して形成することができる。例えば、重量比９５％以上を占める多量の溶媒成分で構成された光透過フィルタ用顔料インクで複数回の重ね打ち記録を行っても、十分な溶媒吸収容量の厚膜の溶媒吸収層によって、全ての溶媒成分を溢れることなく吸収することが可能である。
【００４８】
さらに、画像支持体５５への接着転写後には、溶媒吸収層１６０１を除去することが可能なため、溶媒吸収層１６０１を十分な厚膜としてもヘイズ劣化などの弊害が生じることはない。すなわち、本実施形態における転写材１は、画像支持体５５への接着転写の際に、加圧加熱処理によって顔料浸透層１６００を熔融膜化させて顔料浸透層１６００の大きな空隙を消滅させることにより、顔料浸透層１６００での可視光の散乱を抑制することができる。さらに、厚膜の溶媒吸収層１６０１が画像支持体５５から除去することができるため、ヘイズ劣化の少ない光学的特性に優れたカラーフィルタを得ることができる。顔料膜の画像設計上では、隣接する顔料ドットが重なり合って各々の画素を埋められるようにしており、顔料ドットの所望のにじみ量に合わせて顔料浸透層の膜厚を調整すれば良い。
【００４９】
以上のように、本実施形態の転写材１では、インク受容層を少なくとも２層以上に機能分離して光透過フィルタ用顔料インクを固液分離すると共に、光透過フィルタ用顔料インクの主体をなす溶媒成分を、剥離可能な厚膜の溶媒吸収層に全て吸収させることが可能になる。このため、インクジェット記録方式により高密度で高速な記録を行うことにより、短時間に多量の光透過フィルタ用顔料インクを転写材に吸収させたとしても、色材に大きなにじみが生じることはなく、高濃度で高精細なカラーフィルタを形成することが可能である。
【００５０】
（顔料浸透層熔融膜化と溶媒吸収層除去）
本実施形態のインクジェットカラーフィルタ用転写材１は、図６に示すように、画像支持体５５と合わせて加熱ローラ２１と加圧ローラ２２とによって加圧加熱処理を行うことで、顔料浸透層１６００が熔融膜化して画像支持体５５に接着するように構成されている。加熱加圧処理により、顔料浸透層１６００は顔料粒子１００３ａからなる顔料膜１６０６を包み込むように熔融膜化するため、強固な顔料保持膜１６５０を画像支持体５５に形成することができる。すなわち、顔料保持膜１６５０は、熔融膜化によって空隙構造を消失するため、耐候性に優れた顔料粒子が外部に直接露出することを抑制し、かつ、顔料粒子の各々を包み込んで確固に保持する。このため、本実施形態におけるカラーフィルタは長期に亘って安定した光学的特性を維持することができる。
【００５１】
次に、図７に示すように、溶媒吸収層１６０１を画像支持体５５に接着された顔料保持膜１６５０から剥離除去することによって、高精細で光透過吸収特性に優れたインクジェットカラーフィルタ転写物２０１６が得られる。すなわち、図６に示す加熱加圧処理による接着転写工程の後に、空隙構造を維持して溶媒成分を大量に吸収している厚膜の溶媒吸収層１６０１を除去することで、大量な溶媒成分や厚膜の溶媒吸収層１６０１に起因するヘイズ劣化が大幅に改善される。このため、光透過吸収性に優れたカラーフィルタを得ることができる。なお、溶媒吸収層１６０１の剥離除去は、図７（ａ）に示すように剥離ローラ２００６によって機械的に行うことが可能である。また、図７（ｂ）に示すように、専用の溶解液２００７に浸漬させて、画像支持体５５に接着された顔料保持膜１６５０から溶媒吸収層１６０１を剥離除去することも可能である。
【００５２】
以上のように本実施形態における転写材１では、顔料浸透層１６００が加圧加熱処理によって熔融膜化し、顔料浸透層１６００の底部に形成された稠密な顔料膜１６０６を包み込む。このため、顔料膜１６０６を形成する顔料粒子１００３ａを完全に固定化することができ、強固な顔料保持膜１６０６を形成することができる。また、顔料保持膜は熔融膜化することによって透明化するため、光学的特性に優れたカラーフィルタ転写物２０１６の作製が可能となる。
【００５３】
（第１の溶媒吸収層の剥離層としての機能）
さらに、溶媒吸収層１６０１は、空隙径の異なる複数の層によって形成することも可能である。例えば、図１（ｅ）、図４（ａ）および図５（ａ）に示すように、溶媒吸収層１６０１を、溶媒吸収特性に優れた厚膜の第２の溶媒吸収層１６１２と、第２の溶媒吸収層１６１２に積層された薄膜の第１の溶媒吸収層１６１１とにより形成することも可能である。図示の溶媒吸収層１６０１では、第１の溶媒吸収層１６１１が極薄膜の離型層１７０１を介して第２の溶媒吸収層１６１２に積層されている。
【００５４】
顔料浸透層１６００は、顔料粒子よりも十分に大きな空隙径を有する空隙構造を備えているが、顔料浸透層１６００に接する第１の溶媒吸収層１６１１は顔料粒子よりも十分に小さな空隙径を有する空隙構造が形成されるように小さな微粒子を用いて構成されている。また、第２の溶媒吸収層１６１２は、第１の溶媒吸収層１６１１の空隙径よりもさらに小さな空隙径を有する空隙構造が形成されるように、さらに小さな微粒子を用いて構成されている。そのため、薄膜の第１の溶媒吸収層１６１１の毛細管力は、薄膜の顔料浸透層１６００よりも十分に大きく、また、厚膜の第２の溶媒吸収層１６１２は、薄膜の第１の溶媒吸収層１６１１よりもさらに大きな毛管力を発生する。
【００５５】
従って、顔料浸透層１６００に記録された光透過フィルタ用顔料インクは、第１の溶媒吸収層１６１１との界面で高速に固液分離されて、顔料浸透層１６００底部に薄膜稠密な顔料膜１６０６を形成しつつ、ほぼ全ての溶媒成分１６０７が第１の溶媒吸収層１６１１に吸収され始める。薄膜の第１の溶媒吸収層１６１１に吸収された溶媒成分１６０７の先端が、第１の溶媒吸収層１６１１と厚膜の第２の溶媒吸収層１６１２との界面に到達すると、より大きな毛細管力を発生する第２の溶媒吸収層１６１２側に順次速やかに吸収され始める。そして、最終的には、ほぼ全ての溶媒成分１６０７が厚膜の第２の溶媒吸収層１６１２に吸収される。このため、熔融膜化する顔料浸透層１６００および第１の溶媒吸収層１６１１には、溶媒成分１６０７がほとんど残留しない。従って、インクジェット記録によって光透過フィルタ用顔料インクを転写材に付与した直後であっても、加圧加熱処理によって画像支持体５５への接着転写を行うことが可能である。
【００５６】
画像支持体５５へ転写物を接着転写した後は、溶媒成分１６０７をほぼ全て吸収した厚膜の第２の溶媒吸収層１６１２を、離型層１７０１を介して剥離除去する。これにより、画像支持体５５と、顔料膜１６０６を包み込むように熔融膜化して画像支持体５５に接着転写された強固な顔料保持膜１６５０と、薄膜の第１の溶媒吸収層１６１１とからなるカラーフィルタ転写物２０１６を得ることができる。薄膜の第１の溶媒吸収層１６１１は、顔料粒子よりも小さな空隙を構成すれば良いので、可視光波長よりも十分に小さな微粒子を用いて構成することが可能である。このため、転写物２０１６は空隙構造による可視光の光散乱が少なく、ヘイズ劣化を抑制することができる。第１の溶媒吸収層１６１１は空隙構造を保持したままではあるが、顔料保持膜１６５０の機械的な保護層として機能させることができる。
【００５７】
加圧加熱によって熔融膜化しない第１の溶媒吸収層１６１１は、第２の溶媒吸収層１６１２の剥離層として機能させることも可能である。第１の溶媒吸収層１６１１の空隙構造は、微粒子を結合樹脂で連結させることによって構成されており、結合樹脂の割合を減らすと微粒子の凝集破壊が生じ易くなる。そのため、第２の溶媒吸収層１６１２に比べて、やや大きな微粒子を用いて空隙構造の空隙径をやや大きくすると共に、微粒子／結合樹脂の比率を大きくして第１の溶媒吸収層１６１１の空隙構造を構成する。これによれば、画像支持体５５へと接着転写された顔料保持膜１６０６から第２の溶媒吸収層１６１２を剥離する際に、第１の溶媒吸収層１６１１が層内凝集破壊を生じて剥離層として機能する。顔料浸透層１６００との界面において、第１の溶媒吸収層１６１１の微粒子は顔料浸透層１６００の結合樹脂とも連結しているため、凝集破壊の際に顔料浸透層側に残り易く、この残存する顔料浸透層が、極薄層ではあるが機械的な保護層としても機能する。
【００５８】
（第１の溶媒吸収層の透明保護膜への利用）
さらに、第１の溶媒吸収層を、顔料浸透層と同様な材質であり、かつ顔料浸透層に用いる樹脂微粒子より小さな樹脂微粒子を用いて構成することで、加圧加熱処理により熔融膜化させて空隙構造を消滅させることもできる。顔料膜１６０６を形成した転写材１を、図４（ａ）、図５（ａ）に示す画像支持体５５と重ね合わせた後、加熱ローラ２１と加圧ローラ２２（図６）とによって加圧加熱処理すると、顔料浸透層１６００と同時に第１の溶媒吸収層１６１１も熔融膜化する。これにより、顔料膜１６０６が形成された強固な顔料保持膜１６５０と第１の溶媒吸収層１６１１が熔融膜化した透明保護膜１６６０と、が画像支持体５５に転写される。続いて、空隙構造を保持した第２の溶媒吸収層１６１２を剥離除去することにより、少なくとも一部の溶媒吸収層の空隙構造を消滅させたカラーフィルタ転写物２０１６が得られる。
【００５９】
図４（ｂ）および図５（ｂ）に示すカラーフィルタ転写物２０１６には、第１の溶媒吸収層１６１１の空隙構造が完全に消失した、表層にヘイズ劣化の少ない透明保護膜１６６０が形成される。この透明保護膜１６６０は、顔料保持膜１６５０の顔料粒子が外部に露出するのを完全に防止すると共に、画像表面の機械的強度を向上させる。さらに、透明保護膜１６６０は、フィルタ転写物２０１６の表面や端面から、有害な刺激光、汚染液体および有害ガスなどが侵入するのを遮断するため、色材である顔料粒子の汚染、劣化を軽減することができる。このため、カラーフィルタ転写物２０１６は、長期の顔料膜保存性に優れる。また、第２の溶媒吸収層１６１２を、図７（ｂ）に示すように、専用溶剤２００７によって溶解洗浄する場合にも、第１の溶媒吸収層１６１１が透明保護膜化した透明保護膜１６６０が顔料保持膜を保護するため、カラーフィルタ転写物２０１６が専用溶剤２０００によって汚染されることもない。
【００６０】
（画像支持体の不使用）
以上の説明では、画像支持体５５を用いて光透過フィルタを製造する例を示したが、画像支持体５５を用いずに光透過フィルタを製造することも可能である。すなわち、熔融膜化可能な顔料浸透層１６００と熔融膜化可能な溶媒吸収層１６０１とを積層した転写材１に、インクジェット記録装置によって光透過フィルタ用顔料インクを付与した後、乾燥装置によって溶媒吸収層に吸収させた溶媒成分を乾燥させた上で、離型性の表面を有する加熱ローラまたは加熱プレートなどにより加熱加圧処理を行う。これにより、顔料浸透層１６００と溶媒吸収層１６０１とを熔融膜化させる。これにより、顔料浸透層１６００が熔融膜化した顔料保持膜１６５０と、これに包含された顔料粒子１００３ａからなる顔料膜１６０６と、厚膜の溶媒吸収層が熔融膜化した裏面保護膜とからなる光透過フィルタが得られる。その結果、顔料浸透層１６００と溶媒吸収層１６０１の空隙構造をなくして、表裏が透明膜化したヘイズ劣化の少ないフィルム状の光透過フィルタが形成される。あるいは、熔融膜化可能な顔料浸透層１６００と熔融膜化可能な第一の溶媒吸収層１６１１と、厚膜の第１の溶媒吸収層１６１２とを積層した転写材を用いて、インクジェット記録した後、熔融膜化させた上で、第２の溶媒吸収層１６１２を除去しても良い。顔料浸透層１６００が熔融膜化した顔料保持膜１６５０と、これに包含された顔料粒子１００３ａからなる顔料膜１６０６と、第１の溶媒吸収層１６１１が熔融膜化した裏面の透明保護膜１６６０とからなる非常に薄膜の光透過フィルタが得られる。すなはち、インクジェット記録の際に必要となる複層の空隙型のインク受容層を、熔融膜化させたり、剥離したり、あるいは溶解除去するなどして、空隙構造をなくすことで、光透過性を向上させることが可能となる。さらに、顔料浸透層を熔融膜化することで、薄膜稠密な顔料膜をしっかりと保持するとともにその表層を画像支持体への接着転写層として活用する以外にも、画像支持体へ転写しない場合にも透明保護膜として機能させることができる。また、溶媒吸収層の全部又は一部を熔融膜化して残すことで、顔料膜の裏面透明保護膜として機能させることができる。なお、この光透過フィルタは、機械的強度が低く破れ易いため、表示素子との貼り合せなどのハンドリングには注意が必要である。
【００６１】
（接着性強化（まだら状の接着剤付加））
加圧加熱処理により熔融膜化する顔料浸透層１６００と、溶媒吸収層１６０１とを備えるカラーフィルタ用転写材１を画像支持体５５に接着転写する形態では、顔料浸透層１６００と画像支持体５５との接着性を強化するために、接着剤を用いても良い。接着剤の使用例を図５(ａ)に示す。図示の例では、顔料浸透層１６００の表面に、加圧加熱により熔融可能であり、かつ光透過フィルタ用顔料インクをほぼ吸収しない樹脂材料を接着剤１０００Ｂとして離散的に配置する。この際、顔料浸透層１６００が直接露出した露出部１００１を残すように、接着剤１０００Ｂをまだら状に離散的に構成する。接着剤１０００Ｂは、立方体的な膜状のものでも良いが、顔料浸透層表面との接触面積が小さくなるように、顔料浸透層１６００の空隙よりも大きな粒子状のものが、より好ましい。また、個々の接着剤１０００Ｂが顔料浸透層１６００と接触する幅は、顔料浸透層１６００内における光透過フィルタ用顔料インクの平面方向の浸透性を考慮すると、顔料浸透層１６００の膜厚の２倍よりも小さいことが好ましい。
【００６２】
図８（ａ）に示すように、顔料浸透層１６００の表面において接着剤１０００Ｂが付与されていない領域１００１に着弾した光透過フィルタ用顔料インク１００３は、顔料浸透層１６００に速やかに吸収される。一方、接着剤１０００Ｂに着弾した光透過フィルタ用顔料インク１００３は、図８（ｂ）に示すように接着剤１０００Ｂには吸収されず、顔料浸透層１６００へと流れる。そして、顔料浸透層１６００が露出した露出部１００１に光透過フィルタ用顔料インク１００３の液滴の一部が接触することにより、空隙構造を有する顔料浸透層１６００の内部に、光透過フィルタ用顔料インク１００３の液滴の全てが速やかに引きずり込まれる。
【００６３】
また、顔料浸透層１６００内では、図８（ｂ）に示すように、光透過フィルタ用顔料インク１００３は膜厚方向だけでなく、膜平面方向にも拡散浸透するため、接着剤１０００Ｂの直下にも光透過フィルタ用顔料インク１００３を回り込ませることができる。このため、非画像部となるホワイトポイントの発生が抑制された高濃度の顔料画像（顔料膜）１６０６を顔料浸透層１６００底部に形成することができる。
【００６４】
すなわち、顔料浸透層１６００の空隙構造における毛細管力によって顔料浸透層１６００内に光透過フィルタ用顔料インクを浸透拡散させることで、光透過フィルタ用顔料インク１００３をほぼ吸収しない接着剤１０００Ｂの直下にも、顔料粒子１００３ａを入り込ませることが可能となり、エリアファクターを向上させることができる。顔料浸透層１６００の内部に吸収浸透した光透過フィルタ用顔料インク１００３は、顔料浸透層１６００の浸透異方性に応じて、膜厚方向および平面方向に拡がりながら吸収される。顔料浸透層１６００の浸透異方性は、インクジェット記録による画像設計の根幹となるインクドットの拡がりを適切に制御できるように設計、製膜すれば良い。すなわち、大きめのインクドットを必要とする場合には膜厚方向の浸透性よりも平面方向の浸透性を高くし、逆に、小さめのインクドットを必要とする場合には平面方向の浸透性よりも膜厚方向の浸透性を高めると共に顔料浸透層１６００の膜厚を調整すれば良い。
【００６５】
顔料浸透層１６００の光透過フィルタ用顔料インク１００３の浸透性が等方的であれば、顔料浸透層１６００の厚みにほぼ相当する幅でドットが拡がる。従って、個々の接着剤が顔料浸透層１６００と接触する幅が、顔料浸透層１６００の膜厚の２倍よりも小さくなるものであれば、接着剤の直下にホワイトポイントが発生するのを抑制することができる。接着剤が顔料浸透層１６００に接触する面積が小さければ、接着剤は、粒子状をなすものでなくても良く、膜状をなす接着剤を離散的に配置しても良い。
【００６６】
また、接着剤上に着弾した光透過フィルタ用顔料インクが、接着剤表面を伝って顔料浸透層の表面に速やかに到達できるように、接着剤を構成する樹脂材料としては、光透過フィルタ用顔料インクを吸収しにくいものを選定することが好ましい。例えば、光透過フィルタ用顔料インクが滞留し難く表面を滑るように流れる材料からなり、顔料浸透層との接触面積が小さい粒状をなし、かつ大きな体積を有する接着剤を利用することが好ましい。また、着弾した光透過フィルタ用顔料インク１００３の液滴が、接着剤同士の間に一時的にブリッジ状に跨って滞留してしまわないように、個々の接着剤の間隔を、光透過フィルタ用顔料インクの液滴の大きさよりも離してまだら状に離散的に配置することが好ましい。
【００６７】
また、本実施形態のカラーフィルタ用転写材１は、顔料膜１６０６を形成した後に、画像支持体５５と重ね合わせた状態で加圧加熱処理することにより、顔料浸透層１６００と接着剤１０００Ｂの双方を熔融膜化して画像支持体への接着転写を行う。接着剤１００２に使用する樹脂材料には、光透過フィルタ用顔料インク１００３の吸収性を考慮する必要はなく、種々の画像支持体および溶融膜化する顔料浸透層１６００との接着性向上を重視して選定すれば良い。例えば、溶融膜化する顔料浸透層１６００だけでは接着しにくいガラス表面や、金属表面など、画像支持体の種類に合わせて接着剤の樹脂材料を選定すれば良い。また、種々の画像支持体に対しても、接着剤としての効果（接着転写性の向上効果）が発揮されるように、複数の種類の樹脂材料によって接着剤を構成しても良い。
【００６８】
図５（ａ）に示すようにまだら状に配した接着剤は、顔料浸透層とともに熔融膜化することで強力な接着部を形成し、顔料保持膜１６５０を画像支持体５５に強固に接着転写することができる。すなわち、接着性に優れた接着剤を熔融膜化させ、顔料保持膜１６５０とガラスなどの画像支持体５５との間に、図５(ｂ)に示すような離散的な接着強化部１７０４を形成すれば、顔料保持膜１６５０と画像支持体５５との接着転写性を大幅に向上させることができる。さらに、大粒径の接着剤を用いて熔融時の体積を十分に確保し、画像支持体５５と顔料保持膜１６５０の全面に亘って接着強化膜を形成すれば、画像支持体５５をより強固に顔料保持膜１６００に接着転写することができる。
【００６９】
上記のように、顔料浸透層１６００の表面に、接着剤をまだら状に離散的に配置することで、種々の画像支持体への接着転写性に優れ、かつホワイトポイントが発生しない、接着転写性と記録特性とに優れたカラーフィルタ用転写材１を提供することができる。
【００７０】
（接着性強化（海島状接着層の付加）
画像支持体５５と顔料浸透層１６００との接着性を高めるための接着剤の他の使用例を図４に示す。本例では、図４（ａ）に示すように、顔料浸透層１６００の表面に、加圧加熱により熔融接着可能で、かつ、光透過フィルタ用顔料インクをほぼ吸収しない接着剤１０００Ａを、微細な島状に離散的に分布させる。その結果、顔料浸透層１６００の表面が露出した露出部１００１が海状に残した状態となる。このように、本例では、露出部１００１と接着剤１０００Ａとが海島状に配置された接着強化層１０１２を顔料浸透層１６００に設ける。
【００７１】
海島状に接着剤を配置した顔料浸透層１６００では、光透過フィルタ用顔料インクの液滴が接着剤１０００Ａ上に着弾すると、着弾衝撃によって液滴が変形し、光透過フィルタ用顔料インクの一部が海状の露出部１００１へと流れる。露出部１００１へ流れた液体は、顔料浸透層１６００の空隙構造の表面に接触し、顔料浸透層１６００内にスムーズに吸収され始める。接着剤１０００Ａに着弾した液滴を顔料浸透層１６００に接触させ易くするためには、接着剤１０００Ａもしくは接着剤の凝集部を、光透過フィルタ用顔料インクの液滴よりも格段に大きくならないように構成することが好ましい。接着剤１０００Ａの凝集部が液滴の大きさよりも小さく微細に配置されていればより好ましい。
【００７２】
このように、インク吸収の基点となる顔料浸透層１６００の露出部が適切な間隔で形成されるように接着剤１０００Ａまたは接着剤を配置することが重要である。具体的には、想定されるインクジェット記録の１画素に、海部である顔料浸透層の露出部１００１が少なくとも１つ以上存在するように、微細な島状に接着剤１０００Ａもしくは接着剤の凝集部を配置して海島状の接着強化層２００２を構成すれば良い。
【００７３】
本例によれば、まだら状に設けた接着剤に比べて、海島状の接着強化層では接着剤の量をより均一かつより多めに付与することができるので、接着性をさらに向上させることができる。すなわち、接着強化層２００２を構成する接着剤１０００Ａもしくは接着剤の凝集部の間隔をより微細にすることができるため、顔料浸透層１６００が熔融膜化した際に離散的に配置された接着剤同士が連結し易くなる。このため、顔料保持膜１６００と画像支持体５５との間に全面に亘ってほぼ均一な接着強化膜を形成することができ、画像支持体５５との接着状態にばらつきが軽減され、接着安定性が向上する。海島状の接着強化層に用いる粒子状の接着剤としては、まだら状に設ける場合の接着剤と同様に光透過フィルタ用顔料インクを吸収しにくい材質の樹脂微粒子を用いることができる。しかし、粒子径に関しては、まだら状の接着剤よりも小さくする必要がある。
【００７４】
また、顔料浸透層１６００内では、空隙構造の毛細管効果により膜厚方向と同様に平面方向にも光透過フィルタ用顔料インクが浸透拡散する。従って、島状に配置された個々の接着剤１０００Ａもしくは接着剤の凝縮部が顔料浸透層１６００の表面を覆う幅を、顔料浸透層の膜厚の２倍よりも小さくなるように構成することで、接着剤の直下にも光透過フィルタ用顔料インクを回り込ませることが可能になる。より好ましくは、個々の接着剤１０００Ａもしくは接着剤の凝縮部によって顔料浸透層の表面を覆う幅が顔料浸透層の膜厚よりも小さくなるように、粒子状の接着剤１０００Ａもしくは接着剤の凝集部を配置すると良い。
【００７５】
このように、顔料浸透層１６００内での浸透拡散を利用することによって、顔料浸透層１６００の表面が接着剤で覆われた部分であっても、その下部の顔料浸透層１６００内にも光透過フィルタ用顔料インクを浸透して回り込ませることができる。従って、接着剤１０００Ａの配置・構造に応じて、顔料浸透層の浸透性・膜厚などを適切に調整すれば、接着剤直下に発生し易い微小な非画像部としてのホワイトポイントを低減することができ、顔料浸透層全域に亘って稠密な顔料画像を形成することが可能となる。
【００７６】
（接着性強化（複数の顔料浸透層））
画像支持体５５と顔料浸透層１６００との接着性を高めるためには、図１（ｃ）に示すように、顔料浸透層１６００を複数の層によって形成することも有効である。各図に示す顔料浸透層１６００は、第１の顔料浸透層１６７０の表面に、画像支持体５５との接着性に優れた薄膜の第２の顔料浸透層１６８０を積層したものとなっている。すなわち、熔融膜化した際に顔料膜１６０６を包み込むように保持する第１の顔料浸透層１６７０とは異なり、画像支持体５５への接着性がより優れた材質で構成され、かつ大きな空隙を有する第２の顔料浸透層１６８０を設ける。これにより、第２の顔料浸透層１６８０によって、画像支持体５５への接着転写性を強化することができる。
【００７７】
第２の顔料浸透層１６８０は、種々の画像支持体５５との親和性・接着性と、熔融膜化する第１の顔料浸透層１６７０との親和性・接着性と、を重視した材料を選定すれば良い。例えば、熔融膜化する第１の顔料浸透層１６１１の樹脂材料だけでは接着しにくいガラス表面など、使用する画像支持体５５の種類に合わせて、第２の顔料浸透層１８００の樹脂材料を選定して構成すれば良い。これによれば、種々の画像支持体５５に対しても良好な接着転写性が得られる。
【００７８】
また、第２の顔料浸透層１６８０は、第１の顔料浸透層１６７０に比べて空隙が大きいため、毛細管力が小さい。従って、光透過フィルタ用顔料インク１００３の浸透性を考慮して、第１の顔料浸透層１６７０よりも薄膜に構成することが好ましい。第２の顔料浸透層１６８０の表面に着弾した光透過フィルタ用顔料インク１００３の液滴は、第２の顔料浸透層１６８０の空隙構造によって速やかに浸透する。第２の顔料浸透層１６８０に浸透したインクの先端が、空隙の小さい第１の顔料浸透層１６７０との界面に到達すると、空隙がやや小さく毛細管力がやや大きい第１の顔料浸透層１６７０に吸収され始める。このとき、空隙が大きい第２の顔料浸透層１６８０は流路抵抗が小さいため、後続の光透過フィルタ用顔料インク１００３も千切れることなく追従して、第１の顔料浸透層１６７０に吸収され始める。すなわち、第１の顔料浸透層１６７０は、顔料粒子１００３ａよりも十分に大きな空隙を有していることから、大きな毛細管力は発生しにくいが、流路抵抗は小さいので、より薄膜で空隙構造が小さい第２の顔料浸透層１６８０の表面に記録された光透過フィルタ用顔料インク１００３は、顔料粒子１００３ａも含めてスムーズに薄膜の第１の顔料浸透層１６７０内に浸透吸収される。
【００７９】
一方、溶媒吸収層１６０１の空隙構造は、顔料粒子１００３ａよりも十分に小さな細孔を有する空隙構造を備えていることから、毛細管力が格段に大きい。また、顔料粒子１００３よりも空隙が小さく流路抵抗も大きいため、顔料粒子１００３ａは溶媒吸収層１６０１と第１の顔料浸透層１６７０との界面で固液分離され、光透過フィルタ用顔料インク１００３の溶媒成分１６０７のみが溶媒吸収層１６０１に速やかに吸収される。すなわち、第２の顔料浸透層１６８０の表面から第１の顔料浸透層１６７０に吸収浸透してきた、光透過フィルタ用顔料インク１００３の一部が溶媒吸収層１６０１と第１の顔料浸透層１６７０との界面に到達すると、溶媒吸収層１６０１の格段に大きな毛細管力によって、光透過フィルタ用顔料インク１００３の溶媒成分１６０７が速やかに吸収され始める。このため、第２の顔料浸透層１６８０や第１の顔料浸透層１６７０内にある後続の光透過フィルタ用顔料インク１００３も順次速やかに溶媒吸収層１６０１に吸収される。すなわち、インクの粘度・表面張力によって、千切れることなく連続的に溶媒吸収層１６０１内に浸透していく。そして、最終的には、溶媒吸収層１６０１に付与された光透過フィルタ用顔料インクの溶媒成分は、ほとんど全てが溶媒吸収層１６０１に吸収・保持される。従って、複数の層からなり、毛細管力が比較的小さい顔料浸透層１６００であっても、光透過フィルタ用顔料インク１００３における溶媒成分１６０７の滞留時間を短くすることができる。また、顔料浸透層１６００に付与された光透過フィルタ用顔料インクのほぼ全ての溶媒成分が溶媒吸収層１６０１に吸収されるため、顔料浸透層１６００には殆ど溶媒成分１６０７が残留しない。よって、インクジェット記録により画像を形成した後、特別に乾燥手段や乾燥時間を設けずに加圧加熱処理を行ったとしても、溶融した顔料浸透層１６００には良好な接着性を維持することができる。すなわち、インクジェット記録直後であっても、画像支持体５５に対する接着転写処理を速やかに開始することができる。
【００８０】
また、加圧加熱処理によって顔料浸透層１６００が溶融膜化しても、溶媒を吸収保持した溶媒吸収層１６０１は空隙構造を維持するため、溶媒吸収層１６０１からの溶媒成分１６０７の逆流や染み出しが生じることはない。従って、画像支持体５５へと転写体１Ｇが接着された後、溶媒成分によって転写体１Ｇの接着性が低下することもない。さらに、第１の顔料浸透層１６８０と溶媒吸収層１６０１との界面で、顔料粒子１００３ａは、第２の顔料浸透層１６８０に残らずに通過して薄膜稠密に圧縮されながら固液分離される。このため、薄膜の第１の顔料浸透層１６１１の底部に、高濃度かつ高精細な顔料画像（顔料膜）１６０６を形成することができる。
【００８１】
また、第２の顔料浸透層１６８０の樹脂材料は、種々の画像支持体および第１の顔料浸透層１６７０との接着性向上を重視して、第１の顔料浸透層１６７０とは異なる樹脂材料が用いられている。このため、薄膜の第１の顔料浸透層１６７０のみでは強固な接着状態が得られにくいガラス表面や金属表面などの画像支持体に対しても、本例の転写材では、第１、第２の顔料浸透層１６７０、１６８０が接着強化膜として機能し、強固な接着状態が得られる。
【００８２】
（顔料粒子大小と空隙径の関係（転写材の汎用性向上））
転写材１への光透過フィルタ用顔料インクの付与は、種々のインクジェット記録装置を用いて行うことが可能である。光透過フィルタ用顔料インク１００３は、主成分としての水や揮発性溶媒と添加剤としての不揮発性溶媒などを混合した溶媒成分１６０７に、色材である顔料粒子１００３ａが均一に分散されている。
【００８３】
本例の転写材１は、厚膜に形成された溶媒吸収層１６０１の空隙構造を、顔料粒子１００３ａよりも十分に小さな細孔により構成し、薄膜の顔料浸透層１６００の空隙構造を、顔料粒子１００３よりも十分に大きな空隙径により構成している。これにより、顔料浸透層１６００と溶媒吸収層１６０１との界面で顔料粒子１００３ａが固液分離されて顔料浸透層１６００の底部に薄膜稠密な顔料画像が形成され、溶媒成分のほぼ全てが溶媒吸収層１６０１に速やかに順次吸収される、というインク吸収メカニズムを実現している。従って、種々のインクジェット記録装置に対応するためには、使用が想定される光透過フィルタ用顔料インク１００３の中で、最も大粒径の顔料粒子１００３ａより十分に大きな空隙を有する薄膜の顔料浸透層１６００を構成する必要がある。さらに、溶媒吸収層１６０１については、最も小粒径の顔料粒子１６０３よりも十分に小さい空隙を有する厚膜の層によって構成することが必要となる。さらに、顔料浸透層１６００は、種々の画像支持体との接着転写性を重視して薄膜に設計することが好ましい。また、溶媒吸収層１６０１は、にじみ過ぎによる解像度の低下を懸念する必要はない。従って、大きな毛細管力と十分な溶媒吸収容量が得られるように、溶媒吸収性を重視して顔料浸透層１６００を厚膜に設計することができる。
【００８４】
すなわち、本発明に係る転写材は、大きな顔料粒子のインクジェット記録装置でも、小さな顔料粒子のインクジェット記録装置でも利用することが可能なので、幅広いインクジェット記録装置が適用可能である。
【００８５】
以上説明したように、本発明に係る転写材は、空隙吸収型でインク溶媒吸収性に優れた厚膜の溶媒吸収層と、空隙吸収型で、かつ、加圧加熱により空隙構造が解消されて熔融膜化することで画像支持体と接着可能な薄膜の顔料浸透層とを積層することで構成される。溶媒吸収層の空隙構造は顔料粒子よりも十分に小さな細孔により構成され、顔料浸透層の空隙構造は顔料粒子よりも十分に大きな空隙径により構成されている。また、種々のインクジェット記録装置を用いて、光透過フィルタ用顔料インクによるインクジェット記録を行った後、接着転写装置を用いて、種々の画像支持体に重ね合わせて加圧加熱処理を行う。これにより、顔料膜を形成した顔料浸透層が熔融膜化して顔料保持膜を形成ながら画像支持体に接着転写され、その後、空隙構造を維持して溶媒成分を吸収している溶媒吸収層を除去することで、高精細で光透過吸収特性に優れたフィルタ転写物を作製することが可能になる。
【００８６】
（転写材の製造方法）
＜溶媒吸収層の膜化および溶媒吸収層の材料と作製方法＞
本発明のカラーフィルタ用転写材の溶媒吸収層１６０１は、顔料粒子１００３ａよりも十分に小さな細孔構造による毛細管現象の作用によって、光透過フィルタ用顔料インクの液体成分である溶媒成分を速やかに、かつ大量に吸収するために、厚膜に形成されている。従って、溶媒吸収層１６０１自体をシート状に膜化する場合の材料としては、空隙構造内に溶媒成分を十分に吸収可能で、搬送性やハンドリング性に優れた十分な厚みを有し、顔料粒子の大きさより十分に小さい細孔が形成されている材料を用いれば良い。細孔構造を有する溶媒吸収層１６０１としては、セルロースナノファイバーに化学処理を施して抄紙した透明シートやセルロースナノファイバーを、樹脂と複合化した透明の樹脂複合化フィルムが挙げられる。また、二酸化ケ珪素（SiO2）を主成分とする珪藻土の原料を水熱反応させることによって微細孔を形成したものを用いても良い。あるいは、ポリフッ化ビニリデン、ポリスチレン、ポリエチレン、ポリプロピレン、ポリエステル、ポリアミド等をクレイズ処理あるいは炭酸カルシウムを分散させたフィルムを、延伸加工したものを用いることができる。例えば、ポリエチレンを主成分として、炭酸カルシウムを分散させたフィルムを延伸加工して得られる多孔質溶媒吸収層を、さらに延伸加工することで、多孔質溶媒吸収層を製造することができる。あるいは、クレイズ加工により、溶媒吸収層に細孔構造を形成しても良い。クレイズ加工は、フィルムをその分子配向方向に対して略並行に所定の角度で折り曲げ、その上面および下面に圧力を掛けながら引っ張る。これにより、分子束（フィブリル）と孔（ボイド）とが形成され、それらが部分的に連結して、全体としてスポンジ構造を成すように貫通する細孔を形成できる。このとき、溶媒吸収層を２０μｍ〜３００μｍとすれば良好な搬送性が得られた。
【００８７】
＜基材＞
本実施形態のフィルタ用転写材は、インクジェット記録の際の搬送性向上や、さらに、接着転写時のハンドリング性を向上させるために、シート状の基材５０の上に順次複数の層を積層することによってインク受容層１６を形成しても良い。すなわち、基材５０上に、溶媒吸収層１６０１や顔料浸透層１６００などのインク受容層１６を順次設けることで、各々の製膜時の生産性を向上させることもできる。基材５０を設ける場合には、画像支持体５５への接着転写後に剥離または溶解洗浄などの除去処理を行うことにより、溶媒吸収層と共に基材５０を除去すれば良い。基材５０は、カラーフィルタ画像を形成する画像記録時において、転写材１のカールを抑制し、搬送性を良好にする搬送層としての機能を有する。また、基材５０の搬送性をさらに向上させるために、滑り性の改善などのために公知の搬送補助層などを裏面側に設けても良い。また、基材５０は、透明、不透明、あるいは有色の材料のいずれも選択可能である。
【００８８】
機械的特性と熱的特性の観点から、好ましい基材５０の材料としてはポリエチレンテレフタレート（ＰＥＴ）の場合が多い。基材５０を構成する樹脂には、フィルタ用転写材の用途に応じて適宜選択すれば良く、種々の材質のものを用いることができる。基材の厚みは、基材がロール状である場合には、好ましくは５μｍ以上、１００μｍ以下、より好ましくは１５μｍ以上、５０μｍ以下とすることにより、フィルタ用転写材の搬送性を向上させることができる。逆に、カットシートやプレート状のフィルタ用転写材１を構成するために適した基材は、耐カール性や給紙性能などから、機械的強度や固さに優れている厚い基材を搬送層として用いることが好ましい。基材５０の好ましい厚さは、３０μｍ以上、３００μ以下であり、より好ましくは５０μｍ以上２００μ以下とすれば良い。
【００８９】
このように、基材５０の厚さは、構成すべき転写材１の搬送性や材料強度を考慮して適宜決定すれば良い。なお、接着転写工程における加圧加熱処理は、図６に示すように、基材５０側を加熱し、その熱を、溶媒吸収層１６０１を介して溶媒吸収層１６０１に伝達することにより顔料浸透層１６００を熔融膜化させることが可能である。この場合、顔料浸基材５０の熱抵抗を考慮した上で、加圧加熱条件を調整すれば良い。また、薄膜状のガラス板や樹脂フィルムなどの画像支持体５５側から加熱して顔料浸透層１６００を熔融膜化させることも可能である。
【００９０】
（顔料粒子を固液分離するための空隙径と膜厚）
光透過フィルタ用顔料インク１００３の顔料粒子１００３ａと同程度か、これより小さな粒径の無機微粒子を含む水溶性樹脂を、基材５０上に積層することにより、顔料粒子１００３ａよりも十分に小さな空隙を有する溶媒吸収層１６０１を形成することができる。この溶媒吸収層１６０１によれば、光透過フィルタ用顔料インクの溶媒成分１６０７を吸収し、かつ、顔料粒子１００３ａの侵入を阻止して、光透過フィルタ用顔料インク１００３を固液分離することが可能になる。また、溶媒吸収層１６０１を厚膜に形成する場合、樹脂微粒子の大きさは、インクジェット記録装置から吐出される光透過フィルタ用顔料インク１００３の顔料粒子１００３ａよりも十分小さくなるように決定することができる。
【００９１】
本発明者らの検討によれば、無機微粒子および水溶性樹脂によって構成される空隙吸収型の溶媒吸収層の細孔直径の平均（平均細孔直径）は、５ｎｍ〜１００ｎｍ程度が好ましい。平均細孔直径が５ｎｍ未満の場合には、溶媒吸収層を相当に厚くしないと十分なインク吸収容量が得られないため、インクが溢れて、溶媒吸収層１６０１に未吸収のインク溶媒が残存するおそれがある。また、平均細孔直径が１００ｎｍより大きい場合には、顔料粒子１００３ａが溶媒吸収層１６０１との界面で十分に固液分離されずに、溶媒吸収層内部にも浸透拡散してしまい、画像の発色性や解像性が十分に得られない場合がある。
【００９２】
上記のような５ｎｍ〜１００ｎｍ程度の平均細孔直径が得られれば、溶媒吸収層１６０１に用いられる無機微粒子および水溶性樹脂の粒子径は特に限定されない。無機微粒子としては、一次粒子径が５ｎｍ〜１００ｎｍ、凝集した二次粒子径が２０ｎｍ〜５００ｎｍ程度のものを用い、樹脂微粒子には、平均粒子径が２０ｎｍ〜５００ｎｍ程度のものを用いることで、良好な空隙構造が得られた。
【００９３】
一般に、顔料粒子の平均粒子径は、４０ｎｍ〜１１０ｎｍ程度であるが、９０〜１１０ｎｍの大粒径の顔料粒子を用いた光透過フィルタ用顔料インクを用いる場合には、溶媒吸収層の平均細孔直径を１０〜８５ｎｍとすることが好ましい。これによれば、より良好で安定したインク溶媒吸収性および固液分離性が得られる。
【００９４】
上記範囲の平均細孔直径を形成する場合には、一次粒子径が１０ｎｍ〜８５ｎｍ、凝集した二次粒子径が５０ｎｍ〜４００ｎｍとなる無機微粒子と、平均粒子径が５０〜４００ｎｍの樹脂微粒子を用いれば良い。
【００９５】
また、４０〜５０ｎｍの小粒径の顔料粒子を含む光透過フィルタ用顔料インクを用いる場合には、溶媒吸収層１６０１の平均細孔直径が１０ｎｍ〜３５ｎｍとなるように調整する。これによれば、さらに良好で安定したインク溶媒吸収性と顔料固液分離性が得られると共に、光学的により高い透明性を得ることができる。また、上記範囲の平均細孔直径を形成する場合には、好ましくは、一次粒子径が１０ｎｍ〜３５ｎｍ、凝集した二次粒子径が５０ｎｍ〜２００ｎｍの無機微粒子と、平均粒子径が５０〜２００ｎｍとなる樹脂微粒子を用いる。
【００９６】
また、溶媒成分の吸収容量とフィルタ用転写材としての搬送性やハンドリング性を考慮した場合、溶媒吸収層１６０１は厚く形成することが好ましい。しかし、顔料浸透層を熔融膜化させる加熱処理において、溶媒吸収層１６０１を介して溶媒吸収層１６０１に熱伝達を行う場合には、溶媒吸収層１６０１を厚くしない方が有利である。本発明者らが検討では、溶媒吸収層１６０１を２０μｍ〜３００μｍとした場合に、良好なインク溶媒吸収性と搬送性・ハンドリング性が得られた。また、転写材１の搬送性・ハンドリング性に関しては、基材５０を併用することで向上させることが可能であるので、溶媒吸収層を１０μｍ〜８０μｍとしても良好なインク溶媒吸収性が得られた。但し、基材５０が厚く、熱伝導性に劣る材質の場合には、溶媒吸収層１６０１での熱伝達性を考慮する必要が有るため、溶媒吸収層１６０１の厚さは２０μｍ〜８０μｍとなるように調整することが好ましい。さらに、基材５０を併用する場合には、溶媒吸収層１６０１の厚さは１０μｍ〜６０μｍとなるように調整すれば良い。
【００９７】
（溶媒吸収の空隙容量と空隙率）
本発明者らの検討によれば、無機微粒子および水溶性樹脂によって構成される空隙吸収型の溶媒吸収層１６０１の空隙容量は、０．１ｃｍ3／ｇ〜約３．０ｃｍ3／ｇ程度であった。溶媒吸収層１６０１が薄く、細孔容積が０．１ｃｍ3／ｇ未満の場合には、十分なインク吸収性能が得られず、インクが溢れて、顔料浸透層１６００に未吸収のインク溶媒が残存するおそれがある。
【００９８】
また、溶媒吸収層１６０１がやや大き目の空隙構造で厚く構成され、細孔容積が３．０ｃｍ3／ｇを超える場合には、溶媒吸収層１６０１の強度が弱くなり、溶媒吸収層１６０１内にクラックや粉落ちが生じ易くなる。無機微粒子および水溶性樹脂で構成される空隙吸収型の溶媒吸収層１６０１において、上記の空隙容量を有する場合、インク受容層の空隙率は６０％〜９０％程度であった。溶媒吸収層１６０１の空隙率が６０％以下の場合には、十分なインク吸収容量が得られず、インクが溢れて、顔料浸透層１６００に未吸収のインク溶媒が残存してしまう場合があった。また、空隙率が９０％を超える場合には、溶媒吸収層１６０１の強度が弱くなり、溶媒吸収層１６０１内にクラックや粉落ち、が生じ易くなるおそれがある。
【００９９】
（空隙構造の維持）
また、水溶性樹脂によって結着された無機微粒子間の空隙が、インク受容層内の全域にほぼ均一に配置されることによって、インクをほぼ等方的に浸透させることができる。また無機微粒子を水溶性樹脂のバインダーで結合させることによって空隙が設けられたインク受容層は、無機微粒子が非常に硬い材質であるため、圧力や熱によっても空隙構造が壊れにくく、加熱圧着処理を行った後も空隙構造をほぼ保持することが可能である。このため、吸収したインクをその内部に保持することができ、また蒸気が発生してもその内部に封じ込めることができる。そのため、光透過フィルタ用顔料インクの液体成分である水などの主要溶媒や不揮発性溶剤が表面に染み出させることなく顔料浸透層１６００を適正に溶融膜化させることができるので、画像支持体５５に顔料保持膜１６５０を良好に接着転写することができる。すなわち、光透過フィルタ用顔料インク１００３によるインクジェット記録直後であっても、顔料浸透層１６００には光透過フィルタ用顔料インク１００３の溶媒成分が逆流する可能性は少ない。このため、溶媒吸収層１６０１内に吸収された溶媒の乾燥を待つことなく、速やかに画像支持体５５に対する加圧加熱処理を行うことができる。すなわち、溶媒成分１６０７を乾燥するための膨大な乾燥エネルギーや時間を必要とせず、簡易な工程で効率的に顔料浸透層１６００の溶融膜化を実現することができる。
【０１００】
（無機微粒子または熔融しにくい樹脂微粒子）
無機微粒子を構成する無機材料の種類は特に制限されない。また、無機微粒子と水溶性樹脂により構成される空隙吸収型のインク受容層は、特別な配向処理がなくても作製できるため、生産性も良好である。但し、インク吸収能が高い無機材料であることが好ましい。無機材料からなる無機微粒子の中でも、アルミナ及びアルミナ水和物からなる群より選択される少なくとも１種類の物質からなるアルミナ微粒子や、シリカ微粒子等が好ましい。
【０１０１】
無機微粒子の代わりに、熔融温度Ｔｇが転写温度よりも高く、加圧加熱による接着転写時にも熔融変形しにくい樹脂微粒子をバインダー樹脂により結合して、空隙が形成された空隙吸収型の溶媒吸収層を形成することも可能である。樹脂微粒子の中でも溶融温度Ｔｇが転写温度よりも高い樹脂微粒子を用いて空隙構造を形成すれば、加圧加熱時処理における熱によっても粒子構造が維持されるため、樹脂粒子の空隙が潰れることがない。また、接着転写温度よりも軟化溶融温度が高い樹脂微粒子は、高Ｔｇ樹脂であり、一般に、樹脂微粒子を構成する分子構造が剛直であるものが多く、比較的硬い粒子である。そのため、圧力によって空隙が潰れにくい。
【０１０２】
樹脂微粒子を構成する樹脂材料の種類は特に制限されないが、光透過フィルタ用顔料インクの溶媒成分との親和性が高く、常温で安定した空隙構造を維持できる樹脂材料であることが好ましい。このような樹脂としては、アクリル系樹脂、酢ビ樹脂、塩ビ樹脂、エチレン／酢ビ共重合樹脂、ポリアミド樹脂、ポリエステル樹脂、ウレタン系樹脂、ポリオレフィン樹脂等の樹脂、またはそれらの共重合体樹脂が好ましい。
【０１０３】
（水溶性樹脂）
水溶性樹脂は、２５℃において、水と十分に混和する樹脂、または水に対する溶解度が１（ｇ／１００ｇ）以上の樹脂である。また、無機微粒子や樹脂微粒子と合わせて、空隙吸収型のインク受容層に用いる場合、水溶性樹脂は、無機微粒子を結着するバインダーとして機能する。水溶性樹脂としては、例えば、澱粉、ゼラチン、カゼイン及びこれらの変性物；ポリビニルアルコール（完全けん化、部分ケン化、低けん化等）ポリ（メタ）アクリル酸又はその共重合体樹脂、等を挙げることができる。水溶性樹脂の中でも、ポリビニルアルコール、特に、ポリ酢酸ビニルを加水分解（けん化）することにより得られる、けん化ポリビニルアルコールは第１の溶媒吸収層１６７０のバインダーとして用いることが好ましい。特に、けん化度７０〜１００ｍｏｌ％のポリビニルアルコールが好ましい。けん化度とは、ポリビニルアルコールの酢酸基と水酸基の合計モル数に対する水酸基のモル数の百分率を意味する。インク受容層は、平均重合度が２，０００〜５，０００のポリビニルアルコールを含有する組成物からなることが好ましい。水溶性樹脂は、１種を単独で用いることもできるが、２種以上を混合して用いることもできる。「２種以上」とは、けん化度、平均重合度等の特性が異なるものも含まれる。
【０１０４】
顔料浸透層あるいは第１の溶媒吸収層のバインダーとしてはポリ（メタ）アクリル酸、またはその共重合体樹脂を用いることが好ましい。すなわち、ポリ（メタ）アクリル酸、またはその共重合体樹脂を顔料浸透層１６００に用いた場合には、画像支持体５５との接着時に熔融して画像支持体５５に接着させることができる。また、第１の溶媒吸収層１６１１に共重合体樹脂を用いた場合には、溶剤を用いて第２の溶媒吸収層１６１２を剥離する際にバインダーが溶解し易くなるため、第２の溶媒吸収層１６１２を剥離し易くすることができる。
【０１０５】
（基材上に溶媒吸収層を形成する方法）
溶媒吸収層１６０１の生産性を向上させると共に、インクジェット記録装置を用いる際の搬送性や、画像支持体５５への接着転写時の溶媒吸収層１６０１の剥離性などのハンドリング性を高めるため、転写材１に基材５０を併用することも可能である。この場合は、搬送性やハンドリング性の向上を目的として溶媒吸収層を厚くする必要がなくなり、溶媒吸収層の厚さは、溶媒成分の吸収に十分な膜厚、例えば１０μｍ〜８０μｍ程度になるように調整すれば良い。
【０１０６】
溶媒吸収層を形成は、少なくとも無機微粒子または樹脂微粒子と水溶性樹脂とを媒体と適宜混合して塗工液を調製し、公知の塗膜装置を用いて基材の表面に塗工液を塗布して乾燥させることにより行う。これにより、所望の空隙構造を有する溶媒吸収層を形成することができる。塗工方法としては、従来公知の方法を用いることができる。例えば、ブレードコーティング法、エアーナイフコーティング法、カーテンコーティング法、スロットダイコーティング法、バーコーティング法、グラビアコーティング法、ロールコーティング法などを挙げることができる。用途に応じて、その他の添加剤として、例えば、界面活性剤、顔料分散剤、増粘剤、消泡剤、インク定着剤、酸化防止剤、紫外線吸収剤、防腐剤、ｐＨ調整剤などを塗工液に加えても良い。
【０１０７】
塗工液中の無機微粒子または樹脂微粒子の粒子濃度は、塗工液の塗工性などを考慮して適宜決定すれば良く、特に限定されない。但し、塗膜速度と膜の均一性の観点から、塗工液の全質量に対して、１０質量％以上かつ３０質量％以下とすることが好ましい。また、水溶性樹脂の量を、無機微粒子や樹脂微粒子の１００質量部に対して、３．３〜２０質量部、好ましくは３．３質量部以上２０質量部以下、さらに好ましくは５質量部以上１５質量部以下とすることにより、空隙吸収型の溶媒吸収層を形成することができる。樹脂微粒子の粒子濃度を上記の範囲にすることで、インクの吸収性は良好になると共に、水溶性樹脂によって結着された微粒子間の空隙を、溶媒吸収層１６０１内の全域にほぼ均一に配置することが可能になる。これにより、光透過フィルタ用顔料インクの溶媒成分をほぼ等方的に浸透させることができる。
【０１０８】
なお、水溶性樹脂の量を３．３質量部以下にした場合には、無機微粒子や樹脂微粒子を結着するためのバインダー量が少ないために、溶媒吸収層の強度が低下して、ひび割れおよび粉落ちが発生するおそれがあるため、好ましくない。一方、水溶性樹脂の量を２０質量部以上とした場合には、水溶性樹脂の量が多くなるため、水溶性樹脂が溶媒吸収層の空隙を埋めて、溶媒成分の吸収性が損なわれるため好ましくない。塗工液の塗工量は、固形分換算で１０ｇ／ｍ2以上かつ８０ｇ／ｍ2以下とすることが好ましい。塗工量を１０ｇ／ｍ2以上、好ましくは１５ｇ／ｍ2以上とすることにより、光透過フィルタ用顔料インク中の溶媒成分の吸収性に優れた溶媒吸収層１６０１を形成することができる。一方、塗工量を８０ｇ／ｍ2以下、より好ましくは６０ｇ／ｍ2以下とすることにより、厚膜の溶媒吸収層を乾燥させる際に、カールが発生し難くなる。
【０１０９】
（密着層）
フィルター製造工程において、転写材１と基材５０とを併用する場合に、基材５０上に公知の塗膜装置を用いて予め密着層１６０３を設けておき、その密着層１６０３の上に、溶媒吸収層１６０１を塗工することも可能である（図１（ｃ）参照）。密着層１６０３を構成する密着剤の種類は特に限定されないが、このような材料としては、例えば、熱可塑性の合成樹脂、天然樹脂、ゴム、ワックス等を用いて形成することができる。なお、必要に応じて界面活性剤を添加しても良い。基材５０への密着層１６０３の形成は、公知の塗工装置により、基材に密着剤を含有する組成物を、塗工して、乾燥することにより行なう。塗工液中の粒子濃度は、塗工液の塗工性などを考慮して適宜決定すれば良く、特に限定されないが、塗膜速度と膜の均一性の観点から、塗工液の全質量に対して、０．１質量％以上かつ５質量％以下とすることが好ましい。塗工液の塗工量は、固形分換算で０．１ｇ／ｍ2以上かつ１ｇ／ｍ2以下とすることが好ましい。塗工量を０．１ｇ／ｍ2以上、好ましくは１ｇ／ｍ2以下とすることにより、溶剤吸収層１６０１と基材５０との密着性を良好に保つことができる。
【０１１０】
また、溶媒吸収層１６０１が塗工される基材５０の表面を、予めコロナ放電処理やプラズマ放電処理を行って表面改質処理を施したり、ＩＰＡやアセトン等の有機溶剤を塗工したりして基材５０の表面の塗れ性を改良することも、基材５０と溶剤吸収層１６０１との密着性を向上させる上で有効である。
【０１１１】
（顔料浸透層）
フィルタ用転写材１における顔料浸透層１６００は、加圧加熱処理によって熔融膜化して空隙構造を消滅させることが可能な材料を用い、顔料粒子よりも十分に大きな空隙径を有する薄い空隙構造が構成されるように、溶媒吸収層１６０１に積層する。すなわち、顔料浸透層１６００は、インクジェット記録装置によって付与された光透過フィルタ用顔料インクの溶媒および顔料粒子をスムーズに浸透拡散吸収させることが可能な空隙吸収型の薄膜のインク受容層によって構成する。
【０１１２】
（顔料浸透層の空隙径（細孔直径））
薄膜の顔料浸透層の空隙は顔料粒子よりも十分に大きくなるように、インクジェット記録装置で想定される顔料粒子の大きさを考慮して、所望の空隙構造が得られるように、樹脂微粒子の大きさを決定すれば良い。本発明者らの検討によれば、無機微粒子および水溶性樹脂によって構成される空隙吸収型の顔料浸透層の細孔直径の平均（平均細孔直径）は、５０ｎｍ〜２００ｎｍの程度が好ましい。
【０１１３】
通常用いられている顔料粒子の大きさは、４０ｎｍ〜１１０ｎｍ程度であるので、例えば、９０ｎｍ〜１１０ｎｍ程度の、大きめの顔料粒子を浸透拡散させるためには、６００ｎｍ〜１．８μｍ程度の樹脂微粒子を用いて、１２０ｎｍ〜１８０ｎｍ程度の空隙構造を構成すれば良い。また、４０ｎｍ〜５０ｎｍ程度の、小粒径の顔料粒子を用いた高画質な光透過フィルタ用顔料インクを想定する場合は、３００ｎｍ〜１．８μｍ程度の樹脂微粒子を用いて、６０ｎｍ〜１８０ｎｍ程度の空隙構造を構成すれば良い。
【０１１４】
本発明者らの検討によれば、顔料粒子の浸透性以外にも、膜強度やインク吸収速度などの観点も考慮すると、樹脂微粒子および水溶性樹脂によって構成される空隙吸収型の顔料浸透層１６００の細孔直径の平均（平均細孔直径）は、５０ｎｍ〜２００ｎｍの程度にすることが好ましい。平均細孔直径が５０ｎｍ以下の空隙構造の顔料浸透層では、ほとんどの光透過フィルタ用顔料インクの顔料粒子が浸透できずに、顔料浸透層１６００の表面に顔料粒子が残ってしまう。そのため、顔料浸透層１６００を熔融膜化して画像支持体５５へ接着転写する際に、接着性の弱い顔料粒子が画像支持体５５と顔料保持膜１６００との間に挟まれてしまい、接着転写性が低下してしまうおそれがある。一方、平均細孔直径が２００ｎｍ以上の場合には、顔料浸透層の膜強度が弱くなることで、インクジェット記録装置での搬送時に、クラックや粉落ちが生じ易くなるおそれがある。
【０１１５】
（顔料浸透層の膜厚）
顔料浸透層１６００に浸透異方性を持たせない場合には、光透過フィルタ用顔料インクは膜厚方向にも平面方向にも等方的に浸透拡散する。従って、インクの平面方向への拡がりを抑えて画像が滲まないようにするためには、顔料浸透層全体の浸透性を制御すると共に、所望のインク吸収量に応じて顔料浸透層の膜厚を調整することが望ましい。顔料浸透層の厚みは１μｍ〜１０μｍとすれば良好な顔料浸透性及び顔料拡散性を示した。また、本実施形態における転写材１では、顔料浸透層１６００の表面に着弾した光透過フィルタ用顔料インクが顔料浸透層１６００内に順次浸透し、溶媒吸収層１６０１との界面にまで、光透過フィルタ用顔料インクの先端が速やかに到達することが必要である。このため、顔料浸透層１６００の膜厚が厚くなり過ぎると、光透過フィルタ用顔料インクのほぼ全ての溶媒成分を溶媒吸収層で吸収できなくなる恐れがあり、接着転写性の低下が懸念される。
【０１１６】
さらに、顔料浸透層１６００の膜厚が光透過フィルタ用顔料インク液滴の大きさよりも厚いと、光透過フィルタ用顔料インクが溶媒吸収層１６００との界面に到達できずに、溶媒成分と顔料粒子が顔料浸透層内に吸収されてしまうこともある。この場合、接着転写性の低下に加えて、光透過フィルタ用顔料インクの固液分離ができないために、顔料浸透層１６００の底部に薄膜稠密に圧縮された顔料膜を形成できなくなるおそれがある。すなわち、溶媒吸収層１６０１との界面に、着弾した光透過フィルタ用顔料インクの先端が速やかに接触できるように、顔料浸透層１６００は薄膜に構成されることが好ましい。
【０１１７】
また、顔料浸透層１６００の空隙は、顔料粒子より十分に大きくしていることから、空隙の毛細管力も弱くなる。そのため、光透過フィルタ用顔料インクが顔料浸透層１６００と溶媒吸収層との界面に到達するまでの時間が長くなりやすいので、１０μｍを超える膜厚で顔料浸透層を構成することは好ましくない。一方、顔料浸透層１６００が１μｍよりも薄くなると、高濃度で記録した場合には、顔料浸透層１６００内に記録された顔料粒子の全てを収納しきれずに表面へ溢れてしまい、顔料膜１６０６の擦過性の低下が懸念される。そのため、高解像度で高濃度の顔料膜１６０６を形成する場合などには、顔料浸透層１６００の厚みを２μｍ〜５μｍとなるように調整することがより好ましい。
【０１１８】
（顔料浸透層の熔融膜化）
また、転写材１は、加圧加熱処理において、顔料浸透層を構成する樹脂粒子と結合樹脂とが顔料粒子１００３ａを包み込みながら熔融膜化し、画像支持体５５と接着することによって、画像支持体５５の表面に強固な顔料保持膜１６５０を形成できるように構成する。そのため、顔料浸透層１６００は、加圧加熱処理による接着転写時に熔融膜化可能なように、熔融温度Ｔｇが転写温度よりも低い樹脂材料であり、かつ顔料粒子１００３ａよりも十分に大きな空隙構造を形成するように大きめの樹脂微粒子をバインダー樹脂により結合させることにより構成している。顔料粒子１００３ａよりも十分に大きな空隙構造を形成するため、顔料浸透層１６００には、可視光波長と同程度の大きな樹脂微粒子が用いられる。従って、熔融膜化前の顔料浸透層１６００の表面や空隙構造には、樹脂微粒子が剥き出しのままで無数の凹凸が存在する。このため、顔料浸透層１６００を完全に溶融膜化せずに空隙構造を残した場合には、樹脂微粒子表面や空隙で可視光の散乱が生じて、カラーフィルタの光吸収透過性が低下するおそれがある。このような不都合を解消するためには、顔料浸透層１６００は、加圧加熱処理による画像支持体５５への接着転写時に、自身の空隙構造を完全に消滅させると共に、画像支持体との接着面に生じる凹凸を完全に埋めながら、溶融膜化することが好ましい。
【０１１９】
（顔料浸透層の熔融温度）
本実施形態における溶融膜化可能な顔料浸透層１６００は、加圧加熱処理する前は空隙を構成するために粒子状態をなす一方、加圧加熱処理した後には溶融膜化する樹脂微粒子と、これらを接着する水溶性樹脂とで構成されている。樹脂微粒子と水溶性樹脂の少なくとも一方は、顔料粒子１００３ａや画像支持体５５の表面との接着性に優れた樹脂材料を用いることが好ましい。樹脂微粒子は溶融膜化温度Ｔｇにより、粒子状態もしくは膜状態を容易にコントロールすることができる。溶融膜化温度Ｔｇは、インクジェット転写材を製造する際の乾燥温度よりも高く、かつ加熱圧着時の加熱温度よりも低い範囲にあれば良い。
【０１２０】
本発明者らの検討によれば、好ましい溶融膜化温度Ｔｇは３０℃〜１２０℃程度であった。溶融膜化温度Ｔｇが３０℃以下であると、室温で保存した場合に、加圧されていなくても顔料浸透層１６００が溶融膜化してしまう場合がある。一方、溶融膜化温度Ｔｇが１２０℃以上であると、基材側から加圧加熱して顔料浸透層１６００を溶融膜化する温度も高くなることから、過大な熱量が必要になり、加熱効率が低下する場合もある。
【０１２１】
（顔料浸透層の材料例）
顔料浸透層１６００は、加圧加熱する前は空隙を構成するために粒子状態をなす一方、加圧加熱した後には溶融膜化する樹脂微粒子と、樹脂粒子のバインダーとなる水溶性樹脂とで構成されている。このような、顔料粒子１００３ａを包み込むように膜化して、強固な顔料保持膜１６５０を形成する樹脂粒子の材料としては、アクリル系樹脂、ウレタン系樹脂、酢ビ樹脂、塩ビ樹脂、エチレン／酢ビ共重合樹脂などを用いることが好ましい。樹脂微粒子の溶融膜化温度Ｔｇは、転写材１を製造する際の乾燥温度よりも高く、かつ加熱圧着処理時の加熱温度よりも低い範囲（熔融膜化温度Ｔｇは３０℃〜１２０℃程度）にあれば良く、乾燥温度を制御することにより、熔融膜化可能な顔料浸透層１６００が製造される。
【０１２２】
顔料浸透層１６００に用いられる樹脂微粒子や結合材としての水溶性樹脂は、接着転写後に除去する層である溶媒吸収層１６０１に用いられる結合材としての水溶性樹脂との親和性が低いもので構成することが好ましい。顔料浸透層１６００の樹脂材料と溶媒吸収層１６０１の樹脂材料との親和性を低下させることにより、加圧加熱処理時に両樹脂材料が熔融してもそれらは互いに接着しにくくなる。このため、溶媒吸収層１６０１を顔料浸透層１６００との界面から容易に剥離させることができる。
【０１２３】
（第２の顔料浸透層の材料例）
図１（ｃ）に示すように第１の顔料浸透層１６７０と第２の顔料浸透層１６８０とを有する転写材において、第２の顔料浸透層１６８０は、次のような材料により構成することが好ましい。第２の顔料浸透層１６８０は、第１の顔料浸透層１６７０と同様に、加圧加熱処理する前は空隙を構成するために粒子状態をなす一方、加圧加熱した後には溶融膜化する樹脂微粒子と、樹脂微粒子のバインダーとなる水溶性樹脂とで構成される。加えて、第２の顔料浸透層１６８０は、ガラスなどの画像支持体５５への接着性が良好な樹脂材料で構成されることが好ましい。なお、顔料粒子よりも十分に大きく、かつ第１の顔料浸透層の細孔よりやや大きな空隙構造を構成することができるように、第２の顔料浸透層１６８０に使用する樹脂粒子には、第１の顔料浸透層１６７０を構成する樹脂粒子より粒子径がやや大きなものを使用する。これにより、顔料粒子の浸透性に優れた空隙構造を有し、かつ熔融した際には画像支持体５５に対して良好な接着性を示す第２の顔料浸透層１６８０を得ることができる。第２の顔料浸透層１６８０に使用する樹脂粒子の材料としては、アクリル系樹脂、ウレタン系樹脂などが好ましい。膜厚としては、１μｍ〜３μｍ程度の薄膜で、熔融膜化した際に、画像支持体と顔料保持膜との間の全面に亘って、凹凸や空隙を埋めて一様な接着強化膜を形成できるだけの体積があれば良い。
【０１２４】
（溶媒吸収層への顔料浸透層の製膜方法）
空隙を有する溶媒吸収層１６０１に顔料浸透層を形成する場合には、溶媒吸収層１６０１の表面を、予め、湿し水・浸し水などで処理して、溶媒吸収層１６０１の空隙を液体で充たしてから、顔料浸透層１６００形成用の塗工液を塗工すれば良い。顔料浸透層は、少なくとも樹脂微粒子と、水溶性樹脂とを、適宜媒体と混合して塗工液を調製し、これを溶媒吸収層１６０１の表面に塗布して乾燥させることによって、空隙構造を形成することができる。但し、溶媒吸収層１６０１の表面に顔料浸透層１６００形成用の塗工液を塗工する場合は、溶媒吸収層１６０１の空隙に顔料浸透層１６００の塗工液の水分とともに水溶性樹脂も浸透することにより、溶媒吸収層１６０１の空隙が埋まってしまう場合がある。また、顔料浸透層１６００は、溶媒吸収層１６０１の空隙よりも大きな樹脂粒子を用いているが、粒度分布がシャープでなく微粒子カットが不十分な場合など、空隙よりも小粒径の樹脂微粒子が塗工液に含まれる場合もある。この場合、溶媒吸収層１６０１の空隙が埋まってしまうおそれがある。
【０１２５】
本実施形態の転写材における溶媒吸収層では、溶媒吸収層にインク中の水分や溶媒成分１６０７をほぼ全量や速やかに吸収できるように高いインク吸収速度を保持する必要がある。このため、溶媒吸収層１６０１に空隙を保持しておくことは重要である。また、顔料浸透層１６００の塗工液の水分が溶媒吸収層１６０１の空隙内に急速に浸透して、溶媒吸収層１６０１の空隙に残存する空気と置き換わる過程では気泡が発生することがある。この気泡が、顔料浸透層１６００の塗工液を介して排出される際に、顔料浸透層１６００の塗工液中でトラップされてしまうと、塗工面に気泡が残る塗工不良を引き起こす場合もある。
【０１２６】
このような塗工不良を回避するためには、溶媒吸収層１６０１の表面を、予め、湿し水・浸し水などで処理して、溶媒吸収層１６０１の空隙を液体で充たしてから、顔料浸透層１６００形成用の塗工液を塗工すれば良い。湿し水・浸し水が、溶媒吸収層１６０１の空隙を埋めることにより、顔料浸透層１６００形成用の塗工液を塗工する前に溶媒吸収層１６０１の空隙に存在する空気を系外に放出することができる。さらに、顔料浸透層形成用の塗工液の塗工において、水溶性樹脂や微細な樹脂微粒子の空隙への侵入を防止することができる。
【０１２７】
なお、塗工液中の樹脂微粒子の粒子濃度は、溶媒吸収層１６０１と同様に塗工液の塗工性などを考慮して適宜決定すれば良く、特に限定されない。但し、塗膜速度と膜の均一性の観点から、塗工液の全質量に対して、１０質量％以上かつ３０質量％以下とすることが好ましい。塗工液の塗工量は、固形分換算で１ｇ／ｍ2以上かつ１０ｇ／ｍ2以下とすることが好ましい。塗工量を１ｇ／ｍ2以上、好ましくは１０ｇ／ｍ2以下とすることにより、良好な顔料浸透性及び顔料拡散性を示すことができる。
【０１２８】
また、塗工方法としては、溶媒吸収層１６０１と同等の方法を用いることができる。なお、溶融膜化可能な顔料浸透層１６００の形成には、顔料浸透層１６００の塗工液を塗工した後の乾燥温度を厳密に制御する必要がある。顔料浸透層１６００を形成する樹脂微粒子は、画像支持体５５への接着転写時に加圧加熱処理することで、溶融膜化する材料が選定されている。そのため、転写材の製造工程では、樹脂微粒子が粒子状態を維持して空隙構造を形成するように、顔料浸透層１６００の形成時の乾燥温度を、樹脂微粒子の溶融膜化温度Ｔｇよりも低く設定することが必要となる。顔料浸透層１６００の形成時に、樹脂微粒子が溶融膜化する温度以上の温度で長時間加熱乾燥すると、樹脂微粒子が溶融軟化して空隙構造が保持できなくなるので、乾燥条件には細心の注意が必要である。一方、顔料浸透層１６００の形成時の乾燥温度が高いと塗工スピードを高めることができる。従って、生産性の面においては、顔料浸透層１６００の形成時の乾燥温度をできるだけ高くするほうが好ましい。
【０１２９】
（第１の溶媒吸収層）
転写材１は、図１（ｄ）および図１（ｅ）に示すように、複数の層（図では、第1の溶媒吸収層１６１１と第２の溶媒吸収層１６１２）で構成しても良い。この場合、第１の溶媒吸収層１６１１は、加圧加熱処理によって熔融変形可能な樹脂微粒子をバインダー樹脂で結合することで顔料粒子よりも十分に小さな空隙を形成することが必要である。また、転写材１を画像支持体５５に接着転写する際の加圧処理では、空隙構造が消滅されて熔融膜化することが好ましい。この第１の溶媒吸収層１６１１は、顔料浸透層１６００の塗工前に、第２の溶媒吸収層１６１２の表面に設ける。
【０１３０】
＜第１の溶媒吸収層の材料例＞
第１の溶媒吸収層１６１１は、顔料浸透層と同様の材質ながら格段に小粒子径の樹脂微粒子を用いて、顔料浸透層１６００と同様に第２の溶媒吸収層１６１２に積層して構成する。この第１の溶媒吸収層１６１１の樹脂微粒子は、顔料粒子と同程度かさらに小さな粒子径を有し、かつ第２の溶媒吸収層１６１２を構成する無機微粒子よりはやや大きな粒子径を有している。このように第１の溶媒吸収層１６１１の樹脂微粒子の粒子径を選定することで、顔料粒子よりも小さく、かつ、第２の溶媒吸収層１６１２の空隙よりもやや大きな空隙を有する空隙構造を構成することができる。これにより、第１の溶媒吸収層１６１１は、顔料浸透層１６００との界面で顔料粒子と溶媒成分とを分離すると共に、溶媒成分を速やかに吸収することが可能となる。第１の溶媒吸収層１６１１は、吸収した溶媒成分を、第２の溶媒吸収層１６１２側へと速やかに移動させることが重要である。このため、第２の溶媒吸収層１６１２よりも薄膜に構成する。また、第１の溶媒吸収層１６１１に吸収された溶媒成分は第２の溶媒吸収層１６１２にほとんど吸収されるため、第１の溶媒吸収層１６１１には残留しにくい。このため、インクジェット記録直後でも加圧加熱による熔融膜化が可能である。すなわち、第２の溶媒吸収層１６１２は、高い毛細管力を有し、十分な膜厚により多量の溶媒吸収容量を有するため、ほぼ全ての溶媒成分が薄膜の第１の溶媒吸収層１６１１を速やかに通過して、厚膜の第２の溶媒吸収層１６１２に吸収される。
【０１３１】
また、第１の溶媒吸収層１６１１を顔料浸透層１６００と同様の樹脂材料で構成することにより、画像支持体５５に転写材1を接着転写させるための加圧加熱処理によって、第１の溶媒吸収層１６１１は、顔料浸透層１６００と同様に膜化溶融する。これにより、第１の溶媒吸収層１６１１は、顔料粒子を保護する強固な透明保護膜を形成することとなる。
【０１３２】
溶融膜化可能な第１溶媒吸収層１６１１を設ける場合には、加圧加熱処理する前は粒子状態をなし、加圧加熱処理後には溶融膜化する樹脂微粒子と、樹脂粒子のバインダーとなる水溶性樹脂とで構成されている。但し、第１の溶媒吸収層１６１１は、顔料粒子を固液分離できるように、顔料粒子よりも十分に小さな空隙を構成するために、顔料浸透層１６００に用いる熔融膜化可能な樹脂微粒子よりも、さらに小粒径の樹脂微粒子を用いる。このような樹脂としては、アクリル系樹脂、酢ビ樹脂、塩ビ樹脂、エチレン／酢ビ共重合樹脂、ポリアミド樹脂、ポリエステル樹脂、ウレタン系樹脂、ポリオレフィン樹脂等の樹脂、またはそれらの共重合体樹脂を用いることが好ましい。樹脂微粒子の溶融膜化温度Ｔｇは、インクジェット転写材を製造する際の乾燥温度よりも高く、かつ加熱圧着時の加熱温度よりも低い範囲（溶融膜化温度Ｔｇは３０℃〜１２０℃程度）であれば良く、乾燥温度を制御することにより、溶融膜化可能な第１の溶媒吸収層１６１１が製造される。
【０１３３】
（第１の溶媒吸収層と顔料浸透層との界面に設ける密着層）
上記のように、第１の溶媒吸収層１６１１を熔融膜化させて顔料浸透層１６００の表面に保護膜として残す場合には、第１の溶媒吸収層１６１１と顔料浸透層１６００との間に、図１（ｃ）に示す例と同様に、密着層を設けても良い。第１の溶媒吸収層１６１１と顔料浸透層１６００の各々を構成する水溶性樹脂は、互いに親和性の高い材料を選択することが好ましい。このような材料としては、例えば、熱可塑性の合成樹脂、天然樹脂、ゴム、ワックス等を用いて形成することができる。なお、第１の顔料浸透層１６１１と顔料浸透層１６００との界面に密着層を付加する場合には、各々のインク吸収の連続性を損なわないように、その厚さを極薄くすれば良い。特に、密着層を構成する材料が撥水性である場合には、第１の溶媒吸収層１６１１の空隙径と同程度か、さらに薄く構成すれば良い。さらに、粒子状の密着剤の塗工液で密着層を塗工する場合、微細な密着剤粒子が第１の溶媒吸収層１６１１の空隙に入り込まないように、第１の溶媒吸収層１６１１の表面を予め湿し水・浸し水などで処理して、第１の溶媒吸収層１６１１の空隙を液体で充たしてから、密着剤を塗工すれば良い。
【０１３４】
（離型層）
転写材１において、溶媒吸収層１６０１と顔料浸透層１６００との間、または第１の溶媒吸収層１６１１と第２の溶媒吸収層１６１２との間などに、極薄膜の離型層を設けることも可能である。これによれば、転写材１を画像支持体５５へ接着転写させた後に、溶媒吸収層１６０１の除去を適正に行うことが可能になる。例えば、図１（ｃ）に示す転写材１Ｃのように、溶媒吸収層１６０１と顔料浸透層１６００との界面に離型層１７０１を設けておくことも可能である。この転写材１Ｃでは、第２の顔料浸透層１６８０が画像支持体５５に転写されて強固な顔料保持膜１６５０が形成された後に、溶媒吸収層１６０１を離型層１７０１を介して容易に除去することができる。これによれば、厚膜の溶媒吸収層１６０１による画像への光学的な影響が一切発生しなくなる。従って、溶媒吸収層１６０１は、光学的特性、柔軟性、箔切れ性などを考慮せずに、インク吸収容量などのインク吸収性のみを考慮して製造することが可能になり、溶媒吸収層１６０１の設計の自由度を大幅に向上させることができる。
【０１３５】
また、離型層は一様な厚さを有する極薄い膜状の層によって構成しても良いし、離型剤を離散的に配した層で設けても良い。具体的には海島状に設けても良いし、まだら状に設けても良い。離型剤を離散的に配した離型層とすれば、離型剤が撥インク性を持っている場合でも、吸収されたインクの一部を、露出した下層に速やかに接触させることができるため、インク吸収の連続性を損なうことなく、良好な剥離性とインク吸収性とを両立させることができる。
【０１３６】
＜離型層の材質および形成方法＞
上記のような離型層を形成するための離型剤の材料としては、例えば、シリコーンワックスなどのワックス類に代表されるシリコーンワックス、シリコーン樹脂などのシリコーン系材料、フッ素樹脂などのフッ素系材料、ポリエチレン樹脂等、が挙げられる。剥離層は、ロールコーティング法、ロッドバーコーティング法、スプレーコーティング法、エアーナイフコーティング法、またはスロットダイコーティング法等により形成することができる。これらの方法を用いて、前述の剥離性を有する組成物を溶媒吸収層１６０１上に塗工し、乾燥することで離型層を形成することができる。
【０１３７】
図１（ｃ）に示す転写材では、離型層１７０１は、溶媒吸収層１６０１と顔料浸透層１６００との界面において、溶媒吸収層１６０１を構成する微粒子の表面や微粒子を結合して空隙構造を形成する水溶性樹脂の表面と、顔料浸透層１６００を構成する樹脂微粒子の表面や空隙構造を形成する水溶性樹脂の表面との間に挟まれている。従って、離型層１７０１は、これに接する各々の層に形成されている空隙構造を阻害しないように極薄膜状に形成される。離型層１７０１に用いる離型剤の種類は特に限定されないが、好ましくは、離型性に優れ、加熱ローラ２１（図６）の熱が発生する熱によって容易に熔融しない材料である。
【０１３８】
また、離型材料としては、画像支持体に転写される層側に用いられる樹脂微粒子や結合材としての水溶性樹脂に接着しにくいものが好ましい。加圧加熱処理によって、溶媒吸収層１６０１の結合材である水溶性樹脂が加熱されて熔融した場合でも、顔料浸透層１６００に用いられる樹脂材料と、離型層１７０１に用いられる離型剤との親和性が低ければ、互いに接着しにくく境界面における剥離が容易となる。なお、一般的に、離型剤は離型機能を有すると同時に撥水性を有する場合が多い。そのため、溶媒吸収層１６０１と顔料浸透層１６００との界面に離型層１７０１を付加する場合には、溶媒吸収層１６０１の毛細管力によるインク吸収特性を損なわないように、離型層１７０１の厚さを極薄く形成する必要がある。
【０１３９】
一般に、顔料粒子の平均粒子径は、４０ｎｍ〜１１０ｎｍ程度であるので、溶媒吸収層１６０１の平均細孔直径はそれよりも小さく、５〜１００ｎｍとなるように調整している。離型層１７０１の厚さとしては、溶媒吸収層１６０１の空隙径と同程度か、さらに薄くすれば良い。すなわち、溶媒吸収層１６０１の小さな空隙構造の界面に設けられている極薄膜の離型層１７０１の厚さが空隙径よりも小さければ、この極薄膜の離型層１７０１を溶媒成分が通過することも可能である。すなわち、顔料浸透層１６００をスムーズに浸透してきた光透過フィルタ用顔料インクは慣性力を持つため、これより先行して付与された光透過フィルタ用顔料インクの溶媒成分を押し出す。このため、離型層１７０１が撥水性を有していたとしても、その厚さが５０ｎｍ〜２００ｎｍ程度の極薄い層である場合には、光透過フィルタ用顔料インクの溶媒成分は離型層１７０１を通過する。さらに、離型層１７０１を通過した溶媒成分は、親水性の材料を用いて形成された毛細管力の高い溶媒吸収層１６０１の空隙構造に到達することで速やかに、吸収される。
【０１４０】
以上のように、顔料浸透層１６００と溶媒吸収層１６０１との界面に親水性に劣る離型層が構成されていても、溶媒吸収層１６０１の空隙径よりも薄い膜であれば、顔料浸透層１６００内を浸透してきた光透過フィルタ用顔料インクの慣性力によって通過することができる。このため、離型層１７０１が溶媒吸収層１６０１での溶媒成分の連続的な吸収を阻害することはない。
【０１４１】
また、図１（ｅ）に示す転写材１Ｅのように、第１の溶媒吸収層１６１１と第２の溶媒吸収層１６１２との界面に離型層１７０１を設ける場合にも、第２の溶媒吸収層１６１２の空隙径よりも薄く離型層１７０１を形成することで、溶媒成分の連続的な吸収を実現することができる。
【０１４２】
離型性を向上させる別の方法としては、溶媒吸収層の界面の微粒子や結合材の表面に、離型性を有する溶剤等を極薄膜状に塗布したり、表面改質処理を行ったりすることによって、個別に離型層を設けずに溶媒吸収層の界面での離型性を向上させることも可能である。その場合、溶媒吸収層内部の空隙構造の内面が離型剤の浸透や蒸気などにより汚染されることで親水性が低下しないようにする必要がある。
【０１４３】
＜溶媒吸収層に離型層を形成する方法＞
本実施形態における離型層１７０１は、剥離性を含有する組成物を、ロールコーティング法、ロッドバーコーティング法、スプレーコーティング法、エアーナイフコーティング法、スロットダイコーティング法等により塗工し、乾燥することで形成することができる。
【０１４４】
塗工液中の離型層１７０１の濃度は、塗工液の塗工性などを考慮して適宜決定すれば良く、特に限定されないが、塗膜速度と膜の均一性の観点から、塗工液の全質量に対して、０．１質量％以上かつ５質量％以下とすることが好ましい。塗工液の塗工量は、固形分換算で０．１ｇ／ｍ2以上かつ１ｇ／ｍ2以下とすることが好ましい。塗工量を０．１ｇ／ｍ2以上、好ましくは１ｇ／ｍ2以下とすることにより、基材５０と溶剤浸透層１６０１、または保護層を形成する熔融膜化した第１の溶媒吸収層１６１１との剥離性を良好に保つことができる。撥水性の離型剤を塗工する場合は、溶媒吸収層１６０１の表面を予め湿し水・浸し水などで処理して、溶媒吸収層１６０１の空隙を液体で充たしてから、離型剤の塗工液を塗工すれば良い。湿し水・浸し水が、溶媒吸収層１６０１の空隙を埋めることにより、離型剤の塗工液を塗工する前に溶媒吸収層１６０１の空隙に存在する空気を系外に放出することができる。さらに、溶媒吸収層１６０１の空隙へ離型剤が侵入して、毛細管力が低下するのを防止することも可能になる。また、グラビア法などの転写印刷法によって、離型剤を溶媒吸収層１６０１に極薄膜に転写させても良い。
【０１４５】
また、特別な離型層を設けずに、基材５０に表面改質を行って剥離性を向上させても良い。基材５０の表面を不活性化する表面改質を行っても良い。表面改質の方法としては、特に制限はないが、例えば、基材５０の表面にアルミニウム、亜鉛及び銅を金属や、フッ素樹脂やシリコーン樹脂などを蒸着する方法などを用いることが可能である。これらの表面処理は、基材５０と溶媒吸収層１６０１との剥離性を高めて、画像支持体５５への接着転写後に、基材５０から溶媒吸収層１６０１が剥離しやすくすることができる。
【０１４６】
（溶媒吸収層の溶解剥離性）
本実施形態における転写材１においては、溶媒吸収層１６０１を、溶剤を用いてを剥離し易く構成することも可能である。例えば、図１（ｂ）に示す溶媒吸収層１６０１、あるいは図１（ｄ）に示す第２の溶媒吸収層１６１２のバインダーをポリビニルアルコールで構成し、顔料浸透層１６００あるいは第１の溶媒吸収層１６１１をポリ（メタ）アクリル酸またはその共重合体樹脂で構成とする。そして、顔料浸透層１６００と第１の溶媒吸収層１６１１とを熔融膜化して画像支持体５５に接着転写した後に、溶媒吸収層１６０１あるいは第２の溶媒吸収層１６１２の空隙構造に、ジメチルスルホキシドなどの溶剤を吸収浸透させる。これにより、溶媒吸収層１６０１あるいは第２の溶媒吸収層１６１２のバインダーが溶解して、溶媒吸収層１６０１あるいは第２の溶媒吸収層１６１２を剥離させることができる。すなわち、加熱圧着後にも空隙構造を維持している溶媒吸収層１６０１または第２の溶媒吸収層１６１２に、溶媒吸収層溶解液としてジメチルスルホキシドを吸収浸透させることで、溶媒吸収層１６０１の無機微粒子を結合させているＰＶＡ樹脂を溶解により破壊させることができる。ＰＶＡ樹脂による結合が破壊された溶媒吸収層１６０１または第２の溶媒吸収層１６１２は、ブレードなどで容易に掻き取ることができ、その後、表面を水で洗い流すことにより、溶媒吸収層１６０１または第２の溶媒吸収層１６１２を適正に除去することができる。このとき、顔料浸透層１６００または第１の溶媒吸収層１６１１は、熔融膜化して空隙構造は存在しないため、ジメチルスルホキシドは浸透することができない。また、顔料浸透層１６００および第１の溶媒吸収層１６１１を構成しているアクリル樹脂は、ジメチルスルホキシドでは溶解しないため、顔料浸透層１６００は顔料保護膜１６５０の状態を、第１の溶媒吸収層１６１１は保護膜１６６０の状態を維持する。従って、適正な状態で顔料保持膜１６５０を画像支持体５５に転写することができる。
【０１４７】
（接着剤の材料例）
接着剤や接着強化層の材質は、種々の画像支持体５５や用途に合わせて選択すれば良い。接着剤は、１種類もしくは複数種類を選択しても良い。例えば、特定の画像支持体５５への接着性に優れた接着剤と、顔料浸透層１６００への接着性に優れた接着剤と、を選択して混合させた接着強化層としても良い。これにより、画像支持体５５と顔料保持膜のいずれにも良好に接着することができる。例えば、ＰＥＴ、ＰＶＣ、ＰＥＴ−Ｇ、アクリル、ポリカーボネート、ＰＯＭ、ＡＢＳ、ＰＥ、ＰＰなどのプラスチック系の画像支持体５５との接着性に優れた接着剤としては、ポリウレタン系、アクリル系、もしくはそれらを混合した材料からなる樹脂微粒子を用いた接着剤が好ましい。また、ガラスや金属などの画像支持体５５との接着性に優れた接着剤としては、ポリウレタン系、オレフィン系の接着剤もしくはそれらを混合した材料からなる樹脂微粒子を用いた接着剤が好ましい。
【０１４８】
（顔料浸透層に接着層を形成する方法）
本実施形態の転写材１では、画像支持体との接着性を強化するため、顔料浸透層１６００の表面に、接着剤を含有する塗工液を塗布ことも可能である。この際、顔料浸透層１６００の表面には、接着剤をまだら状に離散的に設け、顔料浸透層１６００の表面が直接露出する露出部が残こるように塗布する。塗工液中の接着剤の濃度は、塗工液の塗工性などを考慮して適宜決定すれば良く、特に限定されない。塗工液中の接着剤の濃度は、塗工液の塗工性などを考慮して、適宜決定すれば良い。但し、塗膜速度と接着剤の均一性の観点からは、塗工液の全質量に対して、２質量％以上かつ４０質量％以下とすることが好ましい。
【０１４９】
塗工方法としては、空隙吸収型の顔料浸透層１６００の表面に、接着剤を離散的に設ける必要があるため、グラビアコーティング法を用いることが好ましい。その場合、グラビアロールの溝の線数は、好ましくは、２００線程度、より好ましくは３００線程度とすることが良い。グラビアロールの溝の線数が６００線を超えると、隣接する接着剤同士の間隔が狭くなり過ぎて、光透過フィルタ用顔料インク１００３の液滴が隣接する接着剤同士が跨り易くなり、顔料浸透層１６００の表面に到達するまでの時間が長くなる場合がある。
【０１５０】
また、基材５０上に形成された顔料浸透層１６００の表面に、粒子状の接着剤の塗工液を塗工する場合、接着剤粒子が顔料浸透層１６００の空隙に入り込まないように注意が必要である。接着剤粒子には、顔料浸透層１６００の空隙よりも大きな粒子を用いているが、接着剤粒子が２次凝集体であったり、粒度分布がシャープでなく微粒子カットが不十分であったりした場合などには、空隙よりも小粒径の接着剤が塗工液に含まれる場合もある。本実施形態における転写材１の顔料浸透層１６００では、接着剤表面に光透過フィルタ用顔料インク１００３をほとんど残すことなく速やかに吸収できるように空隙構造を維持することが重要である。そのため、接着剤の塗工液を塗る前には、予め顔料浸透層１６００と溶媒吸収層１６０１の空隙構造を浸し水などで処理して、顔料浸透層１６００と溶媒吸収層１６０１の空隙を液体で充たしてから、保護膜強化剤の塗工液を塗工することが好ましい。これにより、微細な接着剤粒子が顔料浸透層１６００の空隙へと侵入することを防止することができる。
【０１５１】
また、接着剤は、加熱圧着処理によって加熱されると軟化溶融膜化する材料で構成されているため、接着剤の塗膜後の乾燥工程の温度には十分な配慮が必要である。すなわち、接着剤が軟化溶融する膜化温度、あるいはガラス転移温度以下で乾燥工程を行なうことが好ましい。但し、顔料浸透層１６００の露出部が光透過フィルタ用顔料インク１００３を吸収浸透させ得る空隙構造を維持できれば、乾燥工程において接着剤の表面が多少溶融軟化して顔料浸透層１６００に接着するように、乾燥工程の温度や時間を調整しても良い。乾燥時間の設定は、接着剤が予め軟化溶融膜化する温度を測定しておき、測定された温度に基づいて適正な乾燥時間を設定すれば良い。すなわち、顔料浸透層１６００の空隙構造が維持され、顔料浸透層１６００に直接接触する接着剤の面積が増大して顔料浸透層１６００の表面露出部が減少するのを抑えることができると共に、良好な生産性が得られるような、乾燥温度や乾燥時間を設定することが好ましい。
【０１５２】
また、接着剤に複数種の粒子を含ませ、ある１つの粒子に、粒子状で残存する接着剤粒子のバインダーとしての機能、および顔料浸透層１６００の水溶性樹脂との接着性を向上させる機能を持たせても良い。このような場合には、バインダーとして機能する接着剤の膜化温度以上、かつ粒子状で残存する接着剤粒子の膜化温度以下に乾燥温度を設定することが好ましい。このように、接着剤の性質に応じて乾燥温度を適宜選択することにより、インクジェットの記録特性と接着転写性とを両立させることができる。
【０１５３】
また、接着剤の塗工液は、乾燥の過程において塗工液中の水分が蒸発するため、塗工成膜時には接着剤の濃度が高くなる。そのため、乾燥前においては、接着剤の塗工液を構成する接着剤粒子はほぼ単粒子として分散されている。しかし、乾燥の過程において塗工液中の水分が蒸発すると、塗工成膜時には接着剤の濃度が高くなるため、接着剤粒子の分散が破壊されやすくなり、接着剤粒子同士の衝突・合一により、複数の粒子が凝集する場合がある。接着剤の塗工液は、このように複数の粒子が凝集した状態でも成膜することができるため、顔料浸透層１６００の表面に、接着剤を離散的に設けることができる。
【０１５４】
従って、接着剤を単粒子で離散的に設ける場合には、乾燥前の接着剤塗工液の濃度を低くすれば良く、一方、接着剤を複数の粒子が凝集した状態で離散的に設ける場合には、乾燥前の接着剤塗工液の濃度を高くすれば良い。このように、乾燥前の接着剤塗工液の濃度を適宜調整することにより、成膜時における接着剤の離散状態を調整することができる。接着剤の離散状態は、転写材および記録物の用途に応じて制御することができる。
【０１５５】
また、転写ローラや転写フィルムなど表面上に、剥離層１７０１を介して、まだら状に離散した形で粘着性の接着剤の塗工膜を設けておき、顔料浸透層１６００の表面に塗工膜を圧着転写しても良い。これによれば、転写ローラや転写フィルムなどに表面形成した接着剤の離散パターンを、そのまま顔料浸透層１６００の表面に転写できることから、顔料浸透層１６００表面に形成された接着剤の離散状態を任意にコントロールすることができる。この方法によれば、顔料浸透層１６００の空隙への接着剤粒子の浸透を考慮する必要がないため、顔料浸透層１６００に浸し水等の特別な処理を行うことなく、顔料浸透層１６００の表面に、接着剤を離散的に形成することができる。
【０１５６】
（カラーフィルタ転写物の作製方法）
本実施形態の転写材１では、顔料粒子１００３ａが浸透拡散可能な顔料浸透層１６００を用いることで、顔料浸透層１６００の底部に稠密な顔料画像を形成し、溶媒吸収層に光透過フィルタ用顔料インク１００３の水成分および溶媒成分１６０７をほぼ全量浸透させる構成を採る。このため、耐候性に優れた光透過フィルタ用顔料インクを用いてインクジェット記録を行うことで、高精度・高画質なカラーフィルタ画像を高速に形成することが可能である。光透過フィルタ用の顔料インクは、カラー顔料が、水と溶媒からなる混合溶媒に分散された水系ものである。カラー顔料は白色光をＲＧＢに変換できる。また、光透過フィルタには、ブラック（黒色）顔料インクを用いることも可能である、ブラック顔料は白色光を透過しないものである。
【０１５７】
水系光透過フィルタ用顔料インクは、インクの成分の内、６０〜８０％が溶媒成分としての水およびアルコールなどの安全な揮発性成分であり、２０％〜３０％がその他の溶媒成分、１〜１０％が顔料粒子で構成されている。水性光透過フィルタ用顔料インクにおいては、その他の溶媒成分のほとんどは水溶性であり、不揮発性であり、かつ不活性成分（反応性が少ない成分）であるため、人体に対する刺激性が少ない成分で構成されている。従って、画像記録後に、有害な溶媒成分が長時間に亘って揮発し続けたり、あるいは、活性の高い成分が未反応のまま残存しないため、揮発性溶剤を主体とする溶剤インクや、活性成分を含む（反応性の高い）モノマーを用いているＵＶインクなどと比較して、極めて安全性が高いため、特に好ましく用いられる。
【０１５８】
光透過フィルタ用顔料インク１００３においては、インクの顔料粒子１００３ａの平均粒子径と、顔料浸透層１６００および溶媒吸収層１６０１それぞれの平均細孔直径と、に応じて光透過フィルタ用顔料インク１００３の吸収状態が異なる。すなわち、想定される光透過フィルタ用顔料インク１００３の平均粒子径と比較して顔料浸透層１６００の平均細孔直径が大きく、溶媒浸吸収層の平均細孔直径が小さな転写材を用いれば良い。
【０１５９】
一般に、顔料粒子１００３ａの平均粒子径は、４０ｎｍ〜１１０ｎｍ程度である。従って、例えば、高精細な画像が得られる小粒径の顔料粒子１００３ａを含んだ光透過フィルタ用顔料インク１００３を用いる場合には、顔料粒子１００３ａの平均粒子径は４０ｎｍ〜５０ｎｍ程度である。一方、安価で安定的な大粒径の顔料粒子１００３ａを用いた光透過フィルタ用顔料インク１００３では、顔料粒子１００３ａの平均粒子径は９０ｎｍ〜１１０ｎｍ程度である。このため、顔料浸透層１６００と溶媒吸収層１６０１の平均細孔径を、想定される光透過フィルタ用顔料インク１００３に合わせて調整することが必要である。すなわち、顔料粒子１００３ａの大きさに対し、顔料浸透層１６００と溶媒吸収層１６０１それぞれの空隙の大きさを適切に組合せた転写材を用いることによって、顔料浸透層１６００と溶媒吸収層１６０１との界面に稠密で高精細な顔料画像を形成することができる。また、光透過フィルタ用顔料インク１００３の溶媒である液体成分は溶媒吸収層１６０１に速やかにほぼ全量が吸収される。
【０１６０】
転写材１にインクジェット記録によってインクを付与した後、転写材１と画像支持体５５とを重ね合わせ、加熱ローラ２１と加圧ローラ２２とを用いて加圧加熱処理を実施すると、顔料浸透層１６００が熔融膜化し、顔料保持膜１６５０が画像支持体５５に接着転写される。その後、溶媒吸収層１６０１を除去することで、カラーフィルタ３を含んだカラーフィルタ転写物２０１６が作製される。
【０１６１】
転写材１に付与する光透過フィルタ用顔料インクの顔料成分としては、カルボニル基、カルボキシル基、ヒドロキシル基、およびスルホン基のうちの少なくとも１種の官能基、またはその塩を結合された自己分散顔料、あるいは顔料粒子の周りを樹脂で被覆した樹脂分散型の顔料を用いることができる。また、樹脂分散型の顔料は、インク媒体と分離した後の顔料粒子同士の結着力を高めるため、顔料浸透層１６００の底部に強固な薄膜状の顔料膜を形成することができる。光透過フィルタ用顔料インク中の液体成分である溶媒は、顔料浸透層１６００よりもインク吸収速度がさらに速い溶媒吸収層１６０１にほぼ全量が吸収されるため、顔料画像の溶媒成分１６０７は顔料浸透層１６００にほとんど残らない。そのため、樹脂分散型の顔料粒子は互いに近接し、顔料分散用に加えられた分散樹脂によってさらに強固に結合する。
【０１６２】
光透過フィルタ用顔料インクに用いられる顔料は、特に限定されず、公知の材質を用いることができる。顔料は単独で用いても良いし、複数混合して用いても良い。カラーフィルタ用途に用いられる顔料の例としては、カラー顔料としては、ピグメントイエロー８３、９３、１１０、１３９、ピグメントオレンジ７１、ピグメントレッド１７７、２５４、ピグメントバイオレット２３、３７、ピグメントブルー１５、１５：１６、ピグメントグリーン７、３６等が挙げられ、具体的には、御国色素株式会社製のＣＦ ＡＱ−０１０、ＣＦ ＡＱ―０２３、ＣＦ ＡＱ−０１６、ＣＦ ＡＱ−０２２、大日精化社製のセイカファストレッド、セイカファストイエロー、クロモファインブルー、クロモファインレッド、クロモファイングリーン、クロモファインイエロー等が挙げられる。ブラック顔料としては、ピグメントブラック７等が挙げられ、具体的には、大日精化社製のクロモファインブラックが挙げられる。
【０１６３】
なお、本実施形態においては、より高い輝度やコントラストを得る場合に、ＲＧＢの３原色に加えて、さらに白色のフィルタを追加することもできる。このような白色フィルタ用の顔料としては、公知の無機蛍光顔料や有機蛍光顔料、蓄光顔料等が挙げられる。上記化合物を含む白色のフィルタを追加することで、紫外光を励起して白色を増幅することができ、より高い輝度やコントラストを得ることができる。なお、白色フィルタ用の顔料粒子の平均粒子径は、前述したＲＧＢ顔料粒子と同様のものが好ましい。
【０１６４】
また、インクジェット記録用のインクの表面張力や粘度は以下のように制御することが好ましい。すなわち、光透過フィルタ用顔料インクの粘度ηは、１．５〜１０．０ｍＰａ・ｓであることが好ましく、より好ましい粘度ηは、１．６〜５．０ｍＰａ・ｓであり、さらに好ましい粘度ηは１．７〜３．５ｍＰａ・ｓである。一方、インクの表面張力γは、２５〜４５ｍＮ／ｍであることが好ましい。すなわち、インクの表面張力や粘度は、着弾した光透過フィルタ用顔料インク１００３が顔料浸透層１６００の表面に接した後、速やかに顔料浸透層１６００に吸収され、かつ毛細管力が顔料浸透層よりも格段に高くなるように構成された溶媒吸収層１６０１側に、溶媒成分１６０７のみが速やかに吸収されように制御すれば良い。また、インクの粘度を上記の範囲に適切に調整することにより、インクの吐出時におけるインクの流動性が向上し、ノズルへのインク供給性、延いてはインクの吐出安定性も向上する。また、インクの表面張力を上記の範囲に調整することにより、インク吐出時に、インク吐出口のメニスカスを維持することができる。なお、顔料浸透層１６００の表面にまだら状に接着剤を設けた場合においても、上記の範囲内にインクの表面張力や粘度を制御すれば、転写材の記録面に着弾したインクの一部が接着剤からはみ出してインク受容層の露出部に垂れ込む際に、接着剤表面においてインクが千切れないようにすることができる。
【０１６５】
（顔料濃度）
本実施形態において、インク中の色材濃度は特に限定されない。但し、好ましい色材濃度は０．５％以上１０％以下であり、より好ましくは１％以上５％以下である。色材濃度をこのような範囲とすることにより、画像の視認性と擦過性とを両立させることができる。特に、光透過フィルタ用顔料インク１００３の場合、顔料浸透層１６００内部に浸透した顔料粒子１００３ａを顔料浸透層１６００内部にほぼ全て収納するためには、顔料浸透層１６００の空隙容量に対応させて色材濃度を厳密に制御する必要がある。すなわち、顔料粒子１００３ａが顔料浸透層１６００の空隙を満たしてしまい、顔料粒子１００３ａが溢れ出すことのない範囲に制御することが必要である。さらに、画像の視認性を向上させることができる範囲において、顔料濃度をできる限り高くすることが好ましい。要は顔料浸透層１６００内で顔料粒子１００３ａを全て受容できるように、顔料濃度や記録密度に応じて、顔料浸透層１６００の空隙容量を調整すれば良い。また、本実施形態における転写材１では、厚膜の溶媒吸収層１６０１で全ての溶媒成分を吸収できるように構成することが可能であるため、低濃度の光透過フィルタ用顔料インクを重ね記録することで画像の視認性を確保することが可能になり、インクジェット記録適性をさらに向上させることができる。すなわち、インク濃度を上述した範囲に制御してインクの粘度を最適な状態に制御することにより、インクの吐出時におけるインクの流動性を向上させることが可能になり、記録ヘッドのノズルへのインク供給性、延いてはインクの吐出安定性を向上させることができる。
【０１６６】
（インクジェット記録装置）
本実施形態の転写材へのインクの付与には、インクジェット記録方式を用いた記録装置（インクジェット記録装置）が用いられる。インクジェット記録方式とは、記録ヘッドに形成された複数のノズルから、フィルタ用転写材などの記録媒体の記録面に対して、光透過フィルタ用顔料インク滴を吐出して画像を記録する方式である。インクジェット記録方式の種類は特に限定されず、サーマルインクジェット方式やピエゾ方式のどちらも使用できる。インクジェット記録装置は、記録ヘッドを転写材１の顔料浸透層１６００の表面に接触させる必要が無く、極めて良好で安定した画像を記録することができる。シリアルスキャン方式においては、記録ヘッドから吐出するインク滴を小さくして、高品位な画像を容易に記録することができる。また、シリアルスキャン方式において、同一の記録領域に対して複数回の記録ヘッドの走査によって所定の時間差をもって光透過フィルタ用顔料インクを複数回着弾（分割重複走査）させた場合にも、光透過フィルタ用顔料インクの蒸発速度に比べて空隙吸収型の顔料浸透層１６００のインク吸収速度が十分に速いため、顔料浸透層１６００の表面にはインクは残留しにくく高い接着転写性が維持できる。一方、フルライン方式の場合には、吐出口の配列方向と交差（例えば、直交）する方向に、インクジェットカラーフィルタ用転写材を連続的に搬送しつつ、マルチノズルヘッドからインクを吐出することによって、高解像度で高品位な画像を高速に記録することができる。
【０１６７】
（転写材上への光透過フィルタ用顔料インクの付与）
本実施形態では、まず記録ヘッド２０１８Ｂｋから黒の光透過フィルタ用顔料インクを吐出して転写材１Ｄに格子状をなすブラックマトリックス画像２００１（図２（ｄ）参照）を記録する。これにより、ブラックマトリックス２００１を形成する黒の顔料粒子は、図１０に示すように、転写材１の底部に形成されている空隙構造を埋め、これが遮光壁となる。次に、ブラックマトリックス画像２００１によって形成された複数の枠のそれぞれに、１色ずつカラーの光透過フィルタ用顔料インク（ＲＧＢの光透過フィルタ用顔料インク）を付与する。ＲＧＢの３色のカラーの光透過フィルタ用顔料インクは、それぞれブラックマトリックスの各枠内に収まり、ブラックマトリックスを先に形成しない場合に比べて、より色にじみのない高精度なカラーフィルタ画像を形成することができる。このカラーフィルタ画像の形成に際し、光透過フィルタ用顔料インクの液滴はブラックマトリックスの枠上に若干はみ出して着弾する可能性もある。しかし、転写材１の顔料浸透層１６００の底部の空隙は、先に着弾した黒の顔料粒子によって格子状に埋められており、この部分の液体の流路抵抗はインクが付与されていない枠内の空隙構造部分における流路抵抗よりも大きくなっている。従って、ブラックマトリックスの枠状にはみ出して着弾した光透過フィルタ用顔料インクは、顔料粒子が付与されていない枠内の空隙構造部分に流れ込む。そして、ＲＧＢ顔料粒子は各枠内における顔料浸透層１６００と溶媒吸収層１６０１との界面で固液分離され、薄膜稠密に圧縮されて堆積する。
【０１６８】
本発明のインクジェットカラーフィルタ用転写材は、十分な溶媒吸収容量を有する溶媒吸収層１６０１を備えている。従って、図３（ａ）、（ｂ）に示すように、ブラックマトリックス用の黒顔料ヘッド２０１７を３列、Ｒ顔料ヘッド２０１８Ｒを３列、Ｇ顔料ヘッド２０１８Ｇを３列、Ｂ顔料ヘッド２０１８Ｒを３列備えたインクジェット記録装置によって、各色３回の重ね打ち記録を行っても、付与された光透過フィルタ用顔料インクの溶媒成分を全て溶媒吸収層１６０１に吸収することができる。なお、記録を重ねるごとに、顔料浸透層１６００底部の界面の空隙には顔料粒子が堆積して流路抵抗がやや高くはなるが、顔料粒子間にも空隙が生じているので、溶媒吸収層１６０１での溶媒吸収が著しく阻害されることはない。従って、本実施形態における転写材１によれば、インクジェット記録適性に優れた低濃度の光透過フィルタ用顔料インクを用いて、高精度の安定したインクジェット記録が可能となる。さらに、顔料濃度が低くても３回の重ね記録を行うことで高濃度のカラーフィルタ画像を形成することが可能になる。重ね記録の場合でも、図３（ａ）に示すように、黒顔料ヘッドでブラックマトリックス画像を記録することにより、顔料浸透層１６００界面底部の空隙構造を、初めに黒顔料粒子で格子状に埋めることで遮光壁を構成するため、高濃度の記録を行った場合でも色滲みを抑制することができる。
【０１６９】
以上のように、本実施形態における転写材１は、インク吸収性に優れた顔料浸透層１６００と、多量の溶媒成分を吸収する溶媒吸収容量の大きな厚膜の溶媒吸収層１６０１とで構成されているため、高速なカラー記録により、光透過フィルタ用顔料インクを高速かつ高密度で記録しても溶媒成分が溶媒吸収層１６０１から溢れることはない。また、黒色の光透過フィルタ用顔料インクで枠状のブラックマトリックスを形成した上で、ＲＧＢ光透過フィルタ用顔料インクを記録するようにすることで、隣接する異なる色の光透過フィルタ用顔料インクが混ざり合うこともなくなり、色滲みの少ない高密度なカラーフィルタ画像を形成することができる。
【０１７０】
（転写材の画像支持体への接着転写、および溶媒吸収層の除去）
＜画像支持体５５と転写材との貼り合せ＞
本実施形態の転写材１に併用する画像支持体５５の材質は、特に制限されない。画像支持体５５としては、例えば、透明な樹脂フィルム、ガラスなどの種々の透明な画像支持体５５にカラーフィルタ画像の顔料保持膜１６５０を転写することができる。
【０１７１】
画像支持体５５の転写面と、カラーフィルタ画像２０００が記録された転写材１の記録面とを重ね合わせた上で、加圧加熱装置により顔料浸透層１６００を熔融膜化することで顔料保持膜１６５０を画像支持体５５に転写する。必要に応じて、転写材１上のカラーフィルタ画像２０００の記録時に位置合わせ用マーキング画像も同時に記録しておき、画像支持体５５の転写位置と高精度に位置合わせしながら重ね合わせるようにしても良い。
【０１７２】
＜加圧加熱転写装置および加圧加熱転写工程＞
本実施形態における転写材１は、転写材１の溶媒吸収層１６０１側もしくは画像支持体５５側から、手動操作の加熱アイロンなどで走査することにより、顔料浸透層１６００に十分な圧力と十分な熱を加えて画像支持体５５に加熱圧着することもできる。転写物１の生産性を高めるために、公知のヒートローラ、加熱ファン、加熱ベルト、熱転写ヘッド等を利用した加圧加熱装置を用いても良い。
【０１７３】
＜ヒートローラによる加熱圧着＞
本実施形態では、所定の熱や圧力を加えて顔料浸透層１６００を溶融膜化させるので、上記の加圧加熱処理の中でも、加圧および加熱の均一性の観点から、ヒートローラと加圧ローラを併用した構成を採ることが好ましい。具体的には、転写材の顔料浸透層１６００に顔料画像（顔料膜）１６０６を形成した後、画像の形成された転写材を画像支持体５５に重ね合わせて、加熱したヒートローラ２１と加圧ローラ２２との間を通すように搬送する。これにより、顔料浸透層１６００が溶融膜化し、画像支持体５５には転写材が接着転写される。
【０１７４】
また上記のように、ヒートローラと加圧ローラとを併用して加圧加熱処理を行なう場合、顔料浸透層１６００が溶融膜化しても、溶媒吸収層１６０１の空隙構造が維持されるように、加熱圧着時の熱や圧力を制御することが重要である。図６に示すように、ヒートローラ２１と加圧ローラ２２とによって転写材１を加圧加熱されることにより、顔料浸透層１６００は顔料膜１６０６を包み込むように熔融膜化して顔料保持膜１６５０を形成し、画像支持体５５に接着転写される。但し、溶媒吸収層１６０１に吸収された光透過フィルタ用顔料インク１００３の溶媒成分１６０７は空隙構造を維持したままである。このように、加熱圧着によっても、溶媒吸収層１６０１が空隙構造を維持することにより、溶媒成分１６０７が顔料浸透層１６００に染み出して接着阻害を引き起こすことが防止できる。また、空隙構造を維持することにより、加熱圧着時の熱や圧力によってインクの液体成分が溶媒吸収層１６０１の空隙内で突沸して蒸気が発生したとしても、各々の空隙内に蒸気を封じ込めることができる。このため、顔料保持膜１６５０内や画像支持体５５の転写面との間に空気層などが形成されにくくなり、顔料保持膜１６５０を画像支持体５５に適正に接着転写することができる。
【０１７５】
加熱圧着の温度は、顔料浸透層１６００の樹脂微粒子が溶融膜化する温度以上になるように制御する。こうすることで、顔料浸透層１６００が顔料膜１６０６を包み込むように膜化し、顔料粒子１００３ａを完全に固定化する。このため、強固な顔料保持膜１６５０を画像支持体５５に接着転写することが可能になる。また、顔料浸透層１６００の表面に離散的に接着剤１０００Ａ、１０００Ｂを配した転写材１を用いた場合には、接着剤が溶融膜化する温度以上になるように加熱温度を制御する。離散的に配した接着剤が顔料浸透層１６００と一体化して画像支持体５５に接着することで、顔料画像保持膜１６５０を強固に接着転写することが可能になる。また、加熱温度は、溶媒吸収層１６０１の空隙構造を必要以上に潰すことなく、加熱圧着後も空隙構造を維持するように制御することも重要である。また、溶媒吸収層１６０１が保持している光透過フィルタ用顔料インク溶媒成分が個々の空隙内で、突沸したり、蒸発したりしないように構成することで、蒸発熱による加熱効率の低下を防止することができる。従って、水の沸点以下で転写が行われるようにすることが好ましい。
【０１７６】
本発明者らの検討では、加熱圧着の圧力を、０．５ｋｇ／ｃｍ以上かつ７．０ｋｇ／ｃｍ以下とすることにより好ましい結果が得られた。加熱圧着の圧力を０．５ｋｇ／ｃｍ以上とすることにより、顔料浸透層が顔料膜を包み込むように膜化することで、顔料粒子を完全に固定化することができ、強固な顔料保持膜とすることが可能になる。一方、加熱圧着の圧力を７．０ｋｇ／ｃｍ以下とし、溶媒吸収層１６０１の空隙構造を必要以上に潰すことなく空隙を維持するようにすることで、インクの液体成分である不揮発性溶剤が表面に染み出すことを防止することができ、画像支持体５５への顔料保持膜の接着転写を良好に行うことが可能になる。
【０１７７】
ヒートローラ２１は、加熱源を内蔵した金属筒の表面に、耐熱性と離型性とに優れたフッ素樹脂層を設けて構成することが好ましい。さらに、所望の加熱圧接幅を得るための弾性層としてフッ素ゴム層などを積層しても良い。また、ヒートローラ２１の機能を、加熱部材としての平板状のセラミックヒータと、耐熱性フィルムの表面に耐熱離型層を設けた伝熱搬送部材と、を備えたフィルム型加熱圧着搬送体によって実現することも可能である。耐熱性フィルムとしてはポリイミド等を用いることが可能であり、耐熱離型層としては、フッ素樹脂層やフッ素ゴム層などを用いることが可能である。また、加圧ローラ２２としては、シリコーンローラを使用することが好ましい。シリコーンローラは離型機能を有しているため、顔料浸透層１６００の表面が加圧ローラ２２に直接接触した場合でも、顔料浸透層１６００の表面が加圧ローラ２２に接着し難い。シリコーンローラの表面に、さらに離型性に優れたフッ素樹脂表面を積層させるなど、離型性と加圧加熱性に優れた構成とすることも可能である。
【０１７８】
インクジェットカラーフィルタ用転写材を画像支持体５５に転写して、基材５０を剥離する具体的な装置としては、ダイニック社製のＤ−１０や、フジテックス社製のＬＰＤ３２２３  ＣＬＩＶＩＡ等の公知のラミネーターを使用することができる。ラミネーターとしては、一対のヒートローラ２１、加圧ローラ２２を備えており、それらのローラ間を画像支持体５５と転写材１とが通過する際に、転写材の顔料浸透層１６００が画像支持体５５に加熱圧着されるものであれば良い。
【０１７９】
（溶媒吸収層の除去装置および除去工程）
厚膜の溶媒吸収層１６０１は、接着転写工程の後に、図７（ａ）に示すように、剥離ローラ２００６等で所定の剥離角度を与えることで、転写材１と剥離ローラ２００６とを剥離除去することができる。さらに、剥離ローラ２００６に離型層を設けることにより、より剥離し易くすることも可能である。搬送性などを向上させるために基材５０上に溶媒吸収層１６０１を設けた場合には、より高い張力で剥離角度を与えることが可能になるため、基材５０と一緒に溶媒吸収層１６０１も剥離除去させ易くなる。すなわち、画像支持体５５に対して所定の剥離角度を与えて溶媒吸収層１６０１を角度剥離する際に、空隙構造を維持した溶媒吸収層１６０１に大きな剥離張力を加えると伸び易い場合もある。従って、伸縮しにくい基材５０を溶媒吸収層１６０１に密着させて併用するとともに、基材５０に剥離張力を加えるようにすることで安定した角度剥離が可能になる。
【０１８０】
また、図７（ｂ）に示すように、専用の溶解液２００７に浸漬させて溶媒吸収層１６０１の空隙構造に溶解液を吸収させた上で洗い流す、溶解洗浄工程によって溶媒吸収層１６０１を溶解除去するようにしても良い。溶解液２００７は、溶媒吸収層１６０１の空隙構造を形成している結合樹脂を溶解可能な溶剤であり、かつ、熔融膜化した顔料保持膜１６５０や顔料粒子、および画像支持体５５を劣化させにくい材質のものを用いることが好ましい。
【０１８１】
（カラーフィルタ製造装置および製造方法）
図９は、前述のカラーフィルタ用転写材１を用いてカラーフィルタ３を備えたカラーフィルタ転写物２０１６を製造するカラーフィルタ製造装置を模式的に示す図である。本実施形態におけるカラーフィルタ製造装置は、供給部２００８、インクジェット記録部（インク付与手段）２００９、画像支持体供給部２０１０、位置合わせ部２０１１、加圧加熱部２０１２、剥離除去部２０１３、溶媒吸収層回収部２０１５、および排出部２０１６を一体型的に備える。供給部２００８は、カラーフィルタ用転写材１を順次インクジェット記録部２００９へと送り出す部分である。インクジェット記録部２００９は、供給部２００８から送り出されたカラーフィルタ用転写材１に、ＲＧＢなどのカラー光透過フィルタ用顔料インクおよび黒の光透過フィルタ用顔料インクを吐出してカラーフィルタ用転写材１にカラーフィルタ画像を形成する。位置合わせ部２０１１は、インクジェット記録部２００９にて光透過フィルタ用顔料インクが付与されたカラーフィルタ用転写材１と供給部２００８から供給された画像支持体５５とを重ね合わせて加圧加熱部２０１２へと送り出す。加圧加熱部２０１２は、インクジェット記録部２００９にて光透過フィルタ用顔料インクが付与されたカラーフィルタ用転写材１に加圧加熱処理を施し、顔料浸透層１６００や溶媒吸収層１６０１の一部（例えば第１の溶媒吸収層１６１１）を熔融膜化させる。この工程を経たカラーフィルタ用転写材１には、図２（ｃ）に示すような顔料保持膜１６５０や保護膜１６６０が形成される。剥離除去部２０１３では、加圧加熱処理が施された転写材１から溶媒吸収層１６０１の少なくとも一部を除去する。例えば、図１（ｄ）、（ｅ）に示すように、溶媒吸収層１６０１が２層化されている場合には、溶媒成分を含んだ第２の溶媒吸収層１６１２が除去される。なお、転写材１と基材５０とを併用する場合には、この剥離除去部２０１３によって基材５０も除去される。これにより、図２（ｄ）に示すように、カラーフィルタ画像２０００を包み込むように熔融膜化した透明の顔料保持膜１６５０により構成されるカラーフィルタ３とガラスなどの透明な画像支持体５５とによりカラーフィルタ転写物２０１６が製造される。図２（ｄ）に示すカラーフィルタ用転写物２０１６には、カラーフィルタ３の耐候性などを考慮して第１の溶媒吸収層１６１１が熔融膜化した保護膜１６６０が設けられている。しかし、本発明に係るフィルタ、およびカラーフィルタ用転写物を、保護膜１６６０を備えない形態をとることも可能である。
【０１８２】
以上のように、本実施形態におけるカラーフィルタの製造装置では、上述の全ての製造工程を１つの装置内で行い得るものとなっている。しかし、各製造工程をそれぞれ独立した装置によって行うようにすることも可能である。すなわち、生産性などを考慮してインクジェット記録装置、画像支持体重ね合わせ装置、加圧加熱転写装置、溶媒吸収層除去装置などのような独立した装置を用いてカラーフィルタおよびカラーフィルタ転写物を製造することも可能である。
【０１８３】
（カラーフィルタ転写物）
本実施形態のカラーフィルタ転写物は、ガラス板や樹脂フィルムなどの透明な画像支持体５５に、顔料粒子を包み込むように熔融膜化した顔料保持膜１６５０が接着転写された構成を有する。空隙構造を維持しながら光透過フィルタ用顔料インクの溶媒成分を多量に吸収した溶媒吸収層１６０１を、画像支持体５５への接着転写後に除去することで、図２（ｄ）、（ｅ）に示すように、ヘイズ劣化の非常に少ない、透過光の選択吸収性に優れたカラーフィルタが得られる。厚膜の溶媒吸収層１６０１に十分な溶媒吸収容量を持たせているので、多量の光透過フィルタ用顔料インクを重ね記録することが可能である。さらに顔料粒子は薄膜の顔料浸透層１６００の膜厚と同程度にしか平面方向に拡散浸透しないため、薄膜稠密な顔料膜を形成することが可能である。従って、本実施形態におけるカラーフィルタの転写材１を用いることにより、高濃度でにじみの少ない高精度のカラーフィルタを作製することができる。また、ＲＧＢ各色の光透過フィルタ用顔料インクを記録するに先立ち、黒色の光透過フィルタ用顔料インクを用いて格子状のブラックマトリックスを記録することで、顔料浸透層１６００の底部界面の空隙を黒顔料粒子で先行して埋めることが可能になる。このため、ＲＧＢ各色の顔料粒子が画素に相当するブラックマトリックスの各枠からはみ出して色にじみが生ずることはなくなる。また、顔料浸透層１６００は、色材である顔料粒子を包み込むように溶融膜化して顔料膜１６０６の透明な保護膜を形成しているため、顔料粒子を完全に固定化することができ、熔融膜化した顔料保持膜１６５０が画像支持体５５に強固に接着する。さらに、第１の溶媒吸収層１６０１を熔融膜化して透明保護膜も転写させた場合には、さらに安定した光吸収透過特性を長期に亘って維持することができる。
【実施例】
【０１８４】
以下、本発明の具体的な実施例について説明する。ただし、本発明は、下記の実施例によっていかなる制限を受けるものではない。なお、以下の記載における「部」、「％」は特に断らない限り質量基準である。
【０１８５】
（基材Ａ）
基材Ａとして、ＰＥＴ基材５０（商品名「テトロンＧ２」  厚さ５０μｍ  帝人デュポンフィルム株式会社製）用いた。
【０１８６】
（水溶性樹脂溶液１の調製）
ポリビニルアルコール（商品名「ＰＶＡ２３５」、株式会社クラレ製）をイオン交換水に溶解し、固形分含量が８％の水溶液樹脂溶液１を調製した。なお、ポリビニルアルコールは、平均重合度が２３００、けん化度が８７〜８９ｍｏｌ％であった。
【０１８７】
（水溶性樹脂溶液２の調製）
アクリル系の水溶性樹脂として、（商品名「ＮＳ−６２５」、高松油脂製）をイオン交換水に溶解し、固形分含量が８％の水溶性樹脂溶液２を調製した。
【０１８８】
（溶媒吸収層塗工液Y１の調製）
第１のガラス製反応容器に攪拌機、還流冷却管、温度計、窒素ガス導入管を備えつけた後、ノニオン系乳化剤としてアクアロンＲＮ−３０（第１工業製薬（株）製）６ｇ、アニオン系乳化剤アクアロンＨＳ−３０（第１工業製薬（株）製）６ｇ、メチルメタアクリレート１００．０ｇ、エチルアクリレート２０．０ｇ、２−ヒドロキシルエチルアクリレート１０．０ｇ、メタクリル酸５．０ｇを用い、水２７５ｇを入れ攪拌し総量４２７．０ｇの混合物を調整した。次にこの混合物の３６ｇを取り出し、同様の第２の反応容器に移した後、窒素ガス導入下７３℃で４０分間乳化を行った。次いで重合開始剤としてペルオキソニ硫酸アンモニウム１７ｇを水３６ｇに溶解し、乳化液に添加した。その後、混合物の残量を第１の反応容器より取り出し１００分間かけて、第２の反応容器内に徐々に滴下し、７３℃で重合を行った。混合物残量を滴下終了した後、７３℃で８０分間攪拌を継続し、エマルジョン水溶液１（Ｔｇ：７８℃、樹脂固形分３５．０％）を合成した。この分散粒子の平均１次粒径は４０ｎｍであった。次に、エマルジョン水溶液１を１００部とポリビニルアルコール水溶液１を４３．７５部加え、スタティックミキサーにより混合し、溶媒吸収層塗工液Y１を得た。
【０１８９】
（溶媒吸収層塗工液Y２の調製）
シリカ水溶液（商品名「スノーテックスＯ」（固形分（ＳｉＯ２）濃度  ２０％、平均粒子径１０ｎｍ）日産化学工業株式会社製）を１００部と水溶性樹脂水溶液２を５０部加え、スタティックミキサーにより混合し、溶媒吸収層塗工液Y２を得た。
【０１９０】
（顔料浸透層塗工液G１の調製）
エマルション水溶液１と同様にして、懸濁重合により、固形分濃度２０％、平均１次粒子径１８０ｎｍ、Ｔｇ：７８℃のエマルション水溶液３を得た。なお、ノニオン系乳化剤としてアクアロンＲＮ−３０（第１工業製薬（株）製）およびアニオン系乳化剤アクアロンＨＳ−３０（第１工業製薬（株）製）を使用しなかった。次に、エマルション水溶液３を１００部と水溶性樹脂溶液２を２５部加え、スタティックミキサーにより混合し、顔料浸透層塗工液G１を得た。
【０１９１】
（顔料浸透層塗工液２の調製）
エマルション水溶液１と同様にして、懸濁重合により、固形分濃度２０％、平均１次粒子径１２０ｎｍ、Ｔｇ：７８℃のエマルション水溶液４を得た。次に、エマルション水溶液３を１００部と水溶性樹脂溶液２を２５部加え、スタティックミキサーにより混合し、顔料浸透層塗工液２を得た。
【０１９２】
（接着強化層強化材塗工液S１の調製）
三井化学（株）製ケミパールＶ−３００（固形分濃度４０％、平均２次粒子径６μｍ）を１０部と、イオン交換水部９０部と、を５分攪拌混合して、接着強化層塗工液S１を得た。
【０１９３】
（離型剤塗工液Ｒ１の調製）
離型剤としての中京油脂社製ポリロン７８８を用いた。
【０１９４】
（ＲＧＢＫ光透過フィルタ用顔料インクの調整）
水１００重量部／エチレングリコール５０重量部の溶液に、ＣＦ ＡＱ―０２３（御国色株式会社製、顔料水分散液）２３ｇを混合し、ビーズミルで攪拌し、さらに塩酸を添加してｐＨ３としてレッド画素用のＲインクを調製した。レッド画素用のＲ光透過フィルタ用顔料インクの平均２次粒子径は５１ｎｍであった。同様に、ＣＦ  ＡＱ−０１０（御国色素株式会社製、顔料水分散液）20ｇを用いてブルー画素用のＢ光透過フィルタ用顔料インクを調製した。ブルー画素用のＢ光透過フィルタ用顔料インクの平均２次粒子径は５２ｎｍであった。同様に、ＣＦ  ＡＱ−０１６（御国色素株式会社製顔料水分散液）２１ｇを用いてグリーン画素用のＧ光透過フィルタ用顔料インクを調製した。グリーン画素用のＧ光透過フィルタ用顔料インクの平均２次粒子径は５３ｎｍであった。同様に、ＣＦ  ＡＱ−０２２（御国色素株式会社製、顔料水分散液）23ｇを用いてブラックマトリックス用の黒光透過フィルタ用顔料インクを調製した。ブラックマトリックス用の黒光透過フィルタ用顔料インクの平均２次粒子径は５０ｎｍであった。
【０１９５】
［実施例１］
次に、本発明の実施例１を、図６を参照しつつ説明する。
【０１９６】
（転写材Ｔ１の調整）
溶媒吸収層塗工液２を基材Ａの表面に塗工してから乾燥させることにより、転写材の構成素材として、基材Ａ上に溶媒吸収層を形成した。乾燥後の塗工量は４０ｇ／ｍ2とした。溶媒吸収層の厚さは４０μｍであった。この溶媒吸収層の表面に、離型剤塗工液１を、インク溶媒の浸透吸収を妨げないように極めて薄く塗工して、剥離層を設けた。さらに離型層の表面に、湿し水による処理を行いながら顔料浸透層塗工液Ｇ１を塗工した後に、乾燥させることにより、転写材の構成素材として、基材Ａと溶媒吸収層と顔料浸透層とを含む転写材Ｔ１を製造した。乾燥後の塗工量は３ｇ／ｍ2とした。顔料浸透層の厚さは３μｍであった。溶媒吸収層および顔料浸透層の塗工にはグラビアコーターを用い、塗工速度は５ｍ／分、乾燥温度は６０℃とした。転写材Ｔ１の顔料浸透層の空隙の細孔直径、および溶媒吸収層の空隙の細孔直径をＢＥＴ法により測定した。顔料浸透層の空隙の細孔直径は１８０ｎｍであり、溶媒吸収層の空隙の細孔直径は１０ｎｍであった。
【０１９７】
（カラーフィルタＦ１の製造）
転写材１に、前述した光透過フィルタ用顔料インクを用いてカラーフィルタ画像を順次インクジェット方式により記録した。画像記録は、まず、黒色の光透過フィルタ用顔料インクで、格子状に印字し、ブラックマトリックスを形成した。次に、ＲＧＢ各色の印字を行った。このカラーフィルタ画像を有する転写材を画像支持体であるガラスの表面に顔料浸透層１６００を合わせて、それらをヒートローラと加圧ローラとにより加圧加熱して接着（転写）させた。その後、基材Ａ、インク溶媒成分１６０７のほぼ全てを含んだ溶媒吸収層１６０１を、剥離層を介して剥離することにより、本実施例１のカラーフィルタＦ１を得た。
【０１９８】
［実施例２（製造例２）］
＜転写材Ｔ２の調整＞
溶媒吸収層塗工液Ｙ２を基材Ａの表面に塗工してから乾燥させることにより、転写材の構成素材として、基材Ａ上に第２の溶媒吸収層１６１２を形成した。乾燥後の塗工量は４０ｇ／ｍ2とした。第２の溶媒吸収層１６１２の厚さは４０μｍであった。この第２の溶媒吸収層１６１２の表面に、離型剤塗工液Ｒ１を、インク溶媒の浸透吸収を妨げないように極めて薄く塗工して、剥離層を設けた。さらに離型層の表面に、湿し水による処理を行いながら溶媒吸収層塗工液Ｙ１を塗工して、乾燥して第１の溶媒吸収層１６１１を形成した。乾燥後の塗工量は１０ｇ／ｍ2とした。さらに第１の溶媒吸収層１６１１の表面に、顔料浸透層塗工液Ｇ１を塗工した後に、乾燥させることにより、転写材の構成素材として、基材Ａと第２の溶媒吸収層１６１２、第１の溶媒吸収層１６１１と顔料浸透層１６００とを含む転写材Ｔ２を製造した。乾燥後の塗工量は３ｇ／ｍ2とした。顔料浸透層１６００の厚さは３μｍであった。第２の溶媒吸収層１６１２、第１の溶媒吸収層１６１１および顔料浸透層１６００の塗工にはグラビアコーターを用い、塗工速度は５ｍ／分、乾燥温度は６０℃とした。転写材１の顔料浸透層１６００の空隙の細孔直径、および溶媒吸収層１６０１の空隙の細孔直径をＢＥＴ法により測定した。顔料浸透層１６００の空隙の細孔直径は１８０ｎｍであり、第２の溶媒吸収層１６１２の空隙の細孔直径は１０ｎｍ、第１の溶媒吸収層１６１１の空隙の細孔直径は４０nmであった。
【０１９９】
＜カラーフィルタＦ２の製造＞
転写材Ｔ２に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体であるガラスの表面に顔料浸透層１６００を合わせて、それらをヒートローラと加圧ローラとにより加圧加熱して接着（転写）させた。その後、基材５０、インク溶媒成分１６０７のほぼ全てを含んだ第２の溶媒吸収層１６１２を、剥離層を介して剥離することにより、本実施例１の記録物２を得た。なお、カラーフィルタはＦ２に形成されている第１の溶媒吸収層１６１１は溶融膜化して透明保護層として、顔料浸透層１６００が顔料粒子を包み込むように熔融膜化した顔料保持膜の表面に形成されていた。
【０２００】
［実施例３（製造例３）］
＜転写材Ｔ３の調整＞
溶媒吸収層塗工液Y２を基材Ａの表面に塗工してから乾燥させることにより、転写材の構成素材として、基材Ａ上に溶媒吸収層１６０１を形成した。乾燥後の塗工量は４０ｇ／ｍ2とした。溶媒吸収層１６０１の厚さは４０μｍであった。この溶媒吸収層１６０１の表面に、離型剤塗工液Ｒ１を、インク溶媒の浸透吸収を妨げないように極めて薄く塗工して、剥離層を設けた。さらに離型層の表面に、湿し水による処理を行いながら顔料浸透層塗工液Ｇ２を塗工して、乾燥して第１の顔料浸透層１６７０を形成した。乾燥後の塗工量は５ｇ／ｍ2とした。さらに第１の顔料浸透層１６７０の表面に、顔料浸透層塗工液Ｇ１を塗工した後に、乾燥させることにより、転写材の構成素材として、基材Ａと溶媒吸収層１６０１、第１の顔料浸透層１６７０と第２の顔料浸透層１６８０とを含む転写材Ｔ３を製造した。乾燥後の塗工量は３ｇ／ｍ2とした。顔料浸透層１６００の厚さは３μｍであった。溶媒吸収層１６０１および第１の顔料浸透層１６７０、第２顔料浸透層１６８０の塗工にはグラビアコーターを用い、塗工速度は５ｍ／分、乾燥温度は６０℃とした。転写材Ｔ１の顔料浸透層１６００および第２顔料浸透層１６８０の空隙の細孔直径、および溶媒吸収層１６０１の空隙の細孔直径をＢＥＴ法により測定した。溶媒吸収層１６０１の空隙の細孔直径は１０ｎｍ、第１の顔料浸透層１６７０の空隙の細孔直径は１２０ｎｍ、第２の顔料浸透層は１８０ｎｍであった。
【０２０１】
＜カラーフィルタＦ３の製造＞
転写材Ｔ３に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体Ａであるガラスの表面に顔料浸透層１６００を合わせて、それらをヒートローラと加圧ローラとにより加圧加熱して接着（転写）させた。その後、基材Ａ、インク溶媒成分１６０７のほぼ全てを含んだ溶媒吸収層１６０１を、剥離層を介して剥離することにより、本実施例３のカラーフィルタＦ３を得た。なお、カラーフィルタＦ３に形成されている第１のおよび第２の顔料浸透層１６７０、１６８０は溶融膜化して、良好に画像支持体５５に接着していた。
【０２０２】
［実施例４（製造例４）］
＜転写材Ｔ４の調整＞
転写材Ｔ２において離型層を設けなかった以外は本実施例２と同様にして転写材Ｔ４を得た。
【０２０３】
＜カラーフィルタＦ４の製造＞
転写材Ｔ４に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体５５であるガラスの表面に顔料浸透層１６００を合わせて、それらをヒートローラと加圧ローラとにより加圧加熱して接着（転写）させた。その後、フィルムを接着させたガラスをＤＭＳＯ溶液中に１５分間浸漬させ、基材５０と溶媒成分１６０７のほぼ全てを含んだ第２の溶媒吸収層１６１２とを、剥離することにより、本実施例４のカラーフィルタＦ４を得た。なお、カラーフィルタＦ４に形成されている顔料浸透層１６００は熔融膜化して、良好に画像支持体５５に接着しており、第１の溶媒吸収層１６１１も熔融膜化して良好な透明保護膜を形成していた。
【０２０４】
［実施例５（製造例５）］
＜転写材Ｔ５の調整＞
転写材Ｔ１の顔料浸透層１６００表面に接着強化層塗工液Ｓ１を塗工した後に、乾燥させることにより、転写材の構成素材として、基材５０上に、溶媒吸収層１６０１、剥離層、顔料浸透層１６００、さらに顔料浸透層１６００の表面に接着剤を離散的に設けた接着強化層を有する転写材Ｔ５を製造した。乾燥後の塗工量は１．５ｇ／ｍ2とした。接着強化層の厚さは１．５μｍであった。接着強化層の塗工にはグラビアコーターを用い、塗工速度は５ｍ／分、乾燥温度は６０℃とした。
【０２０５】
＜カラーフィルタＦ５の製造＞
転写材Ｔ５に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体５５であるガラスの表面に顔料浸透層１６００を合わせて、それらをヒートローラと加圧ローラとにより加圧加熱して接着（転写）させた。その後、基材５０と、溶媒成分のほぼ全てを含んだ溶媒吸収層１６０１とを、剥離層を介して剥離することにより、本実施例５のカラーフィルタＦ５を得た。なお、カラーフィルタＦ５に形成されている接着強化層は、顔料保持膜とともに溶融膜化して、良好に画像支持体５５に接着していた。
【０２０６】
［実施例６（製造例６）］
＜転写材Ｔ６の調整＞
実施例１の転写材Ｔ１の顔料浸透層の厚みを１０μｍとした以外は、実施例１と同様にして転写材Ｔ６を調整した。
【０２０７】
＜カラーフィルタＦ６の製造＞
転写材Ｔ６に、前述した光透過フィルタ用顔料インクを用いてカラーフィルタ画像を順次インクジェット方式により記録した。画像記録は、まず、ＲＧＢ光透過フィルタ用顔料インクで、カラーフィルタ画像を記録した。その後ブラック光透過フィルタ用顔料インクで、格子状に印字し、ブラックマトリックスを形成した。このカラーフィルタ画像を有する転写材を画像支持体であるガラスの表面に顔料浸透層１６００を合わせて、それらをヒートローラと加圧ローラとにより加圧加熱して接着（転写）させた。その後、基材Ａ、インク溶媒成分１６０７のほぼ全てを含んだ溶媒吸収層１６０１を、剥離層を介して剥離することにより、本実施例６のカラーフィルタＦ６を得た。
【０２０８】
［比較例１］
＜転写材Ｔ７の調整＞
離型剤塗工液R１を基材５０Ａの表面に極めて薄く塗工してから乾燥させることにより、転写材の構成素材として、基材５０Ａ上に剥離層を形成した。この剥離層の表面に、顔料浸透層塗工液Ｇ１を、塗工して乾燥させることにより、転写材Ｔ６を製造した。乾燥後の塗工量は４０ｇ／ｍ2とした。顔料浸透層１６００の厚さは４０μｍであった。顔料浸透層１６００の塗工にはグラビアコーターを用い、塗工速度は５ｍ／分、乾燥温度は６０℃とした。また、溶媒吸収層１６０１の空隙の細孔直径は１８０ｎｍであった。
【０２０９】
＜カラーフィルタＦ７の製造＞
転写材Ｔ７に、インクジェット方式により、まず、黒色の光透過フィルタ用顔料インクで、格子状に印字し、ブラックマトリックスを形成した。次に、ＲＧＢ各色の印字を行った。このカラーフィルタ画像を有する転写材を画像支持体５５であるガラスの表面に顔料浸透層１６００を合わせて、それらをヒートローラと加圧ローラとにより加圧加熱して接着（転写）させた。その後、基材５０を、離型層を介して剥離することにより、本実施例６のカラーフィルタＦ７を得た。厚膜の顔料浸透層１６００は熔融膜化して画像支持体５５に部分的に接着していたが、接着転写面に顔料粒子が介在したり、溶媒成分が染み出して接着不良を生じたりしている部分もあった。カラーフィルタＴ７のカラーフィルタ画像自体も滲みが大きく解像度が低下しており、また、顔料粒子が分散して薄膜稠密な顔料膜が形成されておらず、画像濃度も低いカラーフィルタであった。
【０２１０】
実施例１〜６より、転写材は画像支持体５５と合わせて加圧加熱することで良好に接着転写を行うことができた。また、厚膜の溶媒吸収層１６０１で大量の溶媒吸収を可能とすることで、高濃度でのインク記録密度が可能となり、高濃度な顔料膜を形成することができた。
【０２１１】
本実施例のカラーフィルタ用転写材は、インクジェット記録後に画像支持体５５に転写した上で、溶媒成分を吸収した厚膜の溶媒吸収層１６０１を基材Ａとともに除去することで、ヘイズ劣化の少ない薄膜稠密な顔料膜を画像支持体５５上に形成することができた。すなわち、薄膜の顔料浸透層１６００（顔料浸透層の厚みを１以上１０μｍ以下に制御すること）によって、顔料粒子の滲み過ぎを抑制するとともに、厚膜の溶媒吸収層１６０１によって多量の溶媒成分を吸収させた上で画像支持体５５に接着転写し、その後に除去する。従って、顔料微粒子の濃度を無理に高くせずにインクジェット適性を高めた低濃度の光透過フィルタ用顔料インクを複数回重ね打ちすることで、薄膜稠密で高濃度な顔料膜を安定して形成できた。また、実施例１〜５においては、顔料浸透層の厚みを実施例６よりも薄膜に形成し、先に黒色の光透過フィルタ用顔料インクによってブラックマトリックスを形成することで、顔料浸透層１６００の色境界部の空隙構造を黒顔料粒子で埋めた後に、ＲＧＢ各色の光透過フィルタ用顔料インクによる着色を行うことで、実施例６よりも遮光性に優れかつ色滲みの少ないカラーフィルタ転写物を、簡易な構成と簡単な工程によって一体的に作製することができた。さらに、実施例１〜６においては、底部に顔料膜を形成した顔料浸透層１６００を、画像支持体５５に加熱加圧して接着転写する際に、顔料粒子を包み込むように熔融膜化して顔料保持膜を形成することで、元来耐候性に優れている顔料粒子自体も直接露出することが抑制されるので顔料粒子の光学特性はさらに安定化する。このため、本発明のカラーフィルタ転写物は光学的特性の経時劣化が少なく、長期使用性に優れたものとなる。
【符号の説明】
【０２１２】
１  フィルタ用転写材
５０  基材
１６００  顔料浸透層
１６０１  溶媒吸収層
１００３  光透過フィルタ用顔料インク
１００３ａ  顔料
１６０７  インク溶媒
１６８０  第２の顔料浸透層
１６７０  第１の溶媒吸収層
２００９  インクジェット記録部 
２０１２  接着転写部 
２０１３  溶媒受容層除去部 
２０１６  カラーフィルタ転写物 
２０１８  インクジェット記録装置